(57)【特許請求の範囲】
【請求項１】
溶融加工可能なポリマー有機材料の変色を低減または防止しながら加工安定性を強化するための方法であって、α−トコフェロール、β−トコフェロール、γ−トコフェロール、δ−トコフェロール、α−トコトリエノール、β−トコトリエノール、γ−トコトリエノール、δ−トコトリエノールおよびその異性体のいずれか１以上のＣ1〜Ｃ20ヒドロカルビルエステルを含んでなるクロマン系化合物を含んでなる加工用添加剤を、前記ポリマー有機材料の加工前または加工中に前記ポリマー有機材料に添加することを含んでなり、
ここで、前記ポリマー有機材料が、ポリオレフィン類から選択され；そして、
前記クロマン系化合物が、前記ポリマー有機材料の総重量の０．０１〜１．０重量％存在し；
それによって、変色を低減または防止しながら、ＡＳＴＭ  Ｄ１２３８−１０に従って測定されるメルトインデックスのより大きい保持およびＡＳＴＭ  Ｅ３１３に従って測定されるより低い黄色度指数により測定される前記ポリマー有機材料の加工安定性を強化する、
上記方法。
【請求項２】
前記ポリオレフィン類が、ｉ）ポリプロピレン、ポリイソブチレン、ポリブタ−１−エン、ポリ−４−メチルペンタ−１−エンから選択されるモノオレフィンの重合体；ｉｉ）ポリイソプレンまたはポリブタジエンから選択されるジオレフィン類；ｉｉｉ）シクロペンテン、およびノルボルネンから選択されるシクロオレフィン類の重合体；ｉｖ）架橋していてもよいポリエチレン、高密度ポリエチレン（ＨＤＰＥ）、高密度高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、直鎖低密度ポリエチレン（ＬＬＤＰＥ）、超低密度ポリエチレン（ＶＬＤＰＥ）、および超低密度ポリエチレン（ＵＬＤＰＥ）から選択されるポリエチレン；ｖ）その共重合体；およびｖｉ）その混合物、から成る群から選択される、請求項１に記載の方法。
【請求項３】
ポリオレフィン類が低密度ポリエチレン（ＬＤＰＥ）またはポリプロピレンを含む請求項１または２に記載の方法。
【請求項４】
ポリオレフィン類がポリプロピレンを含む請求項１〜３のいずれか１項に記載の方法。
【請求項５】
前記加工用添加剤が、少なくとも１つの有機ホスフィットまたはホスホニトを更に含んでなる、請求項１〜４のいずれか１項に記載の方法。
【請求項６】
前記少なくとも１つの有機ホスフィットまたはホスホニトが、トリフェニルホスフィット；ジフェニルアルキルホスフィット；フェニルジアルキルホスフィット；トリラウリルホスフィット；トリオクタデシルホスフィット；ジステアリルペンタエリスリトールホスフィット；トリス（２，４−ジ−ｔｅｒｔ−ブチルフェニル）ホスフィット；トリス（ノニルフェニル）ホスフィット；式（Ａ）、（Ｂ）、（Ｃ）、（Ｄ）、（Ｅ）、（Ｆ）、（Ｇ）、（Ｈ）、（Ｊ）、（Ｋ）および（Ｌ）の化合物：
【化８】
0006794333.tif 000081
【化９】
0006794333.tif 000082
【化１０】
0006794333.tif 000083
【化１１】
0006794333.tif 000084
【化１２】
0006794333.tif 000085
【化１３】
0006794333.tif 000086
【化１４】
0006794333.tif 000087
【化１５】
0006794333.tif 000088
【化１６】
0006794333.tif 000089
【化１７】
0006794333.tif 000090
【化１８】
0006794333.tif 000091
２−ブチル２−エチル−１、３−プロパンジオール２、４、６−トリ−ｔ−ブチルフェノールホスフィット、ビス−（２、６−ジ−ｔ−ブチル４−メチルフェニル）ペンタエリスリトールジホスフィット、２−ブチル２−エチル−１、３−プロパンジオール２、４−ジ−クミルフェノール  ホスフィット、２−ブチル２−エチル−１、３−プロパンジオール４−メチル−２、６−ジ−ｔ−ブチルフェノールホスフィット、およびビス−（２、４、６−トリ−ｔ−ブチルフェニル）ペンタエリスリトールジホスフィットから成る群から選択される、請求項５に記載の方法。
【請求項７】
前記加工用添加剤が、
式（ＩＶａ）、（ＩＶｂ）、または（ＩＶｃ）：
【化１９】
0006794333.tif 000092
（式中、
Ｒ18は、水素またはＣ1〜4ヒドロカルビルから選択され；
Ｒ19およびＲ20の各々は、独立して、水素またはＣ1〜Ｃ20ヒドロカルビルから選択さ
れ；および
Ｒ37は、Ｃ1〜Ｃ12ヒドロカルビルから選択される）
の１つ以上に記載の分子フラグメントを有する、少なくとも１つのヒンダードフェノール化合物をさらに含む、請求項１〜６のいずれか１に記載の方法。
【請求項８】
前記少なくとも１つのヒンダードフェノール化合物が、１，３，５−トリス（４−ｔ−ブチル３−ヒドロキシ−２，６−ジメチルベンジル）−１，３，５−トリアジン−２，４，６−（１Ｈ，３Ｈ，５Ｈ）−トリオン；１，１，３−トリス（２’−メチル−４’−ヒドロキシ−５’−ｔ−ブチルフェニル）ブタン；トリエチレングリコールビス［３−（３−ｔ−ブチル４−ヒドロキシ−５−メチルフェニル）プロピオネート］；４，４’−チオビス（２−ｔ−ブチル５−メチルフェノール）；２，２’−チオジエチレンビス［３−（３−ｔ−ブチル４−ヒドロキシル−５−メチルフェニル）プロピオネート］；オクタデシル３−（３’−ｔ−ブチル４’−ヒドロキシ−５’−メチルフェニル）プロピオネート；テトラキスメチレン（３−ｔ−ブチル４−ヒドロキシ−５−メチルヒドロシンナメート）メタン；Ｎ，Ｎ’−ヘキサメチレンビス［３−（３−ｔ−ブチル４−ヒドロキシ−５−メチルフェニル）プロピオンアミド］；ジ（４−第三級ブチル−３−ヒドロキシ−２，６−ジメチルベンジル）チオジプロピオネート；およびオクタデシル３，５−ジ−（ｔｅｒｔ）−ブチル４−ヒドロキシヒドロシンナメートから成る群から選択される、請求項７に記載の方法。
【請求項９】
前記クロマン系化合物が、αトコフェロール、βトコフェロール、γトコフェロール、δトコフェロール、トコトリエノール、その異性体、およびその混合物、の酢酸エステル類から成る群から選択される、請求項１〜８のいずれか１項に記載の方法。
【請求項１０】
前記クロマン系化合物が、式（Ｖａ）
【化２０】
0006794333.tif 000093
に記載の酢酸ビタミンＥ
その異性体、またはその混合物である、請求項１〜９のいずれか１項に記載の方法。
【請求項１１】
前記加工用添加剤が、ヒンダードアミン系光安定剤類、ヒンダードヒドロキシル安息香酸エステル類、ニッケルフェノレート類、紫外線吸収剤類、およびその混合物から成る群から選択される光安定剤をさらに含む、請求項１〜１０いずれか１項に記載の方法。
【請求項１２】
前記光安定剤が、式（ＶＩ）：
【化２１】
0006794333.tif 000094
（式中
Ｒ62は、水素；−ＯＨ；Ｃ1〜Ｃ20ヒドロカルビル；−ＣＨ2ＣＮ；Ｃ1〜Ｃ12アシル；
またはＣ1〜Ｃ18アルコキシから選択され；
Ｒ65は、水素；またはＣ1〜Ｃ8ヒドロカルビルから選択され；そして
Ｒ60、Ｒ61、Ｒ63、およびＲ64の各々は、独立して、Ｃ1〜Ｃ20ヒドロカルビルから選
択されるか、またはＲ60およびＲ61および／またはＲ63およびＲ64が、これらが結合している炭素と一緒になって、Ｃ5〜Ｃ10シクロアルキルを形成する）
に記載の分子フラグメント；
または式（ＶＩａ）
【化２２】
0006794333.tif 000095
（式中、  ｍは、１〜２の整数であり；
Ｒ39は、水素；−ＯＨ；Ｃ1〜Ｃ20ヒドロカルビル；−ＣＨ2ＣＮ；Ｃ1〜Ｃ12アシル；
またはＣ1〜Ｃ18アルコキシから選択され；および
Ｇ1〜Ｇ4の各々は、独立して、Ｃ1〜Ｃ20ヒドロカルビルから選択される）
に記載の分子フラグメント、
を含むヒンダードアミン系光安定剤化合物を含む、請求項１１に記載の方法。
【請求項１３】
前記ヒンダードアミン系光安定剤が、ビス（２，２，６，６−テトラメチルピペリジン−４−イル）セバケート；ビス（２，２，６，６−テトラメチルピペリジン−４−イル）スクシネート；ビス（１，２，２，６，６−ペンタメチルピペリジン−４−イル）セバケート；ビス（１−オクチルオキシ−２，２，６，６−テトラメチルピペリジン−４−イル）セバケート；ビス（１，２，２，６，６−ペンタメチルピペリジン−４−イル）ｎ−ブチル３，５−ジ−ｔｅｒｔ−ブチル４−ヒドロキシベンジルマロネート；１−（２−ヒドロキシエチル）−２，２，６，６−テトラメチル−４−ヒドロキシピペリジンおよびコハク酸の縮合物；２，２，６，６−テトラメチルピペリジン−４−イルステアレート；２，２，６，６−テトラメチルピペリジン−４−イルドデカネート；１，２，２，６，６−ペンタメチルピペリジン−４−イルステアレート；１，２，２，６，６−ペンタメチルピペリジン−４−イルドデカネート；Ｎ，Ｎ’−ビス（２，２，６，６−テトラメチルピペリジン−４−イル）ヘキサメチレンジアミンおよび４−ｔｅｒｔ−オクチルアミノ−２，６−ジクロロ−１，３，５−トリアジンの縮合物；トリス（２，２，６，６−テトラメチルピペリジン−４−イル）ニトリロトリアセテート；テトラキス（２，２，６，６−テトラメチルピペリジン−４−イル）−１，２，３，４−ブタンテトラカルボキシレート；４−ベンゾイル−２，２，６，６−テトラメチルピペリジン；４−ステアリルオキシ−２，２，６，６−テトラメチルピペリジン；ビス（１，２，２，６，６−ペンタメチルピペリジル）−２−ｎ−ブチル２−（２−ヒドロキシ−３，５−ジ−ｔｅｒｔ−ブチルベンジル）マロン酸；３−ｎ−オクチル−７，７，９，９−テトラメチル−１，３，８−トリアザスピロ［４．５］デカン−２，４−ジオン；ビス（１−オクチルオキシ−２，２，６，６−テトラメチルピペリジル）セバケート；ビス（１−オクチルオキシ−２，２，６，６−テトラメチルピペリジル）スクシネート；Ｎ，Ｎ’−ビス（２，２，６，６−テトラメチルピペリジン−４−イル）ヘキサメチレンジアミンおよび４−モルホリノ２，６−ジクロロ−１，３，５−トリアジンの縮合物；２−クロロ−４，６−ビス（４−ｎ−ブチルアミノ−２，２，６，６−テトラメチルピペリジル）−１，３，５−トリアジンおよび１，２−ビス（３−アミノプロピルアミノ）エタンの縮合物；２−クロロ−４，６−ビス（４−ｎ−ブチルアミノ−１，２，２，６，６−ペンタメチルピペリジル）−１，３，５−トリアジンおよび１，２−ビス−（３−アミノプロピルアミノ）エタンの縮合物；８−アセチル−３−ドデシル−７，７，９，９−テトラメチル−１，３，８−トリアザスピロ［４．５］デカン−２，４−ジオン；３−ドデシル−１−（２，２，６，６−テトラメチルピペリジン−４−イル）ピロリジン−２，５−ジオン；３−ドデシル−１−（１−エタノイル−２，２，６，６−テトラメチルピペリジン−４−イル）ピロリジン−２，５−ジオン；３−ドデシル−１−（１，２，２，６，６−ペンタメチルピペリジン−４−イル）ピロリジン−２，５−ジオン；４−ヘキサデシルオキシ−および４−ステアリルオキシ−２，２，６，６−テトラメチルピペリジンの混合物；Ｎ，Ｎ’−ビス（２，２，６，６−テトラメチルピペリジン−４−イル）ヘキサメチレンジアミンおよび４−シクロヘキシルアミノ−２，６−ジクロロ−１，３，５−トリアジンの縮合物；１，２−ビス（３−アミノプロピルアミノ）エタン，２，４，６−トリクロロ−１，３，５−トリアジンおよび４−ブチルアミノ−２，２，６，６−テトラメチルピペリジンの縮合物；２−ウンデシル−７，７，９，９−テトラメチル−１−オキサ−３，８−ジアザ−４−オキソスピロ［４．５］デカン；オキソ−ピペランジニル−トリアジン；７，７，９，９−テトラメチル−２−シクロウンデシル−１−オキサ−３，８−ジアザ−４−オキソスピロ［４．５］デカンおよびエピクロロヒドリンの反応生成物；テトラキス（２，２，６，６−テトラメチル−４−ピペリジル）ブタン−１，２，３，４−テトラカルボキシレート；１，２，３，４−ブタンテトラカルボン酸テトラキス（１，２，２，６，６−ペンタメチル−４−ピペリジニル）エステル；１，２，３，４−ブタンテトラカルボン酸１，２，２，６，６−ペンタメチル−４−ピペリジニルトリデシルエステル；１，２，３，４−ブタンテトラカルボン酸２，２，６，６−テトラメチル−４−ピペリジニルトリデシルエステル；１，２，３，４−ブタンテトラカルボン酸と２，２，６，６−テトラメチル−２，４，８，１０−テトラオキサスピロ［５．５］−ウンデカン３，９−ジエタノールの重合体の１，２，２，６，６−ペンタメチル−４−ピペリジニルエステル；１，２，３，４−ブタンテトラカルボン酸と２，２，６，６−テトラメチル−２，４，８，１０−テトラオキサスピロ［５．５］−ウンデカン３，９−ジエタノールの重合体の２，２，６，６−テトラメチル−４−ピペリジニルエステル；炭酸ビス（１−ウンデカンオキシ−２，２，６，６−テトラメチルピペリジン−４−イル）；１−（２−ヒドロキシ−２−メチルプロポキシ）−２，２，６，６−テトラメチル−４−ピペリジノール；１−（２−ヒドロキシ−２−メチルプロポキシ）−４−オクタデカノイルオキシ−２，２，６，６−テトラメチルピペリジン；１−（４−オクタデカノイルオキシ−２，２，６，６−テトラメチルピペリジン−１−イルオキシ）−２−オクタデカノイルオキシ−２−メチルプロパン；１−（２−ヒドロキシエチル）−２，２，６，６−テトラメチル−４−ピペリジノール；１−（２−ヒドロキシエチル）−２，２，６，６−テトラメチル−４−ピペリジノールおよびジメチルスクシネートの反応生成物；２，２，４，４−テトラメチル−７−オキサ−３，２０−ジアザジスピロ［５．１．１１．２］ヘンエイコサン−２１−オン；高級脂肪酸類と２，２，６，６−テトラメチル−４−ピペリジノールのエステル；３−ドデシル−１−（２，２，６，６−テトラメチル−４−ピペリジル）ピロリジン−２，５−ジオン；１−オクタデシル−１Ｈ−ピロール−２，５−ジオンの（１−メチルエテニル）ベンゼンおよび１−（２，２，６，６−テトラメチル−４−ピペリジニル）−１Ｈ−ピロール−２，５−ジオンとの重合体；ピペラジノン，１，１’，１’’−［１，３，５−トリアジン−２，４，６−トリイルトリス［（シクロヘキシルイミノ）−２，１−エタンジイル］］トリス［３，３，５，５−テトラメチル−；ピペラジノン，１，１’，１’’−［１，３，５−トリアジン−２，４，６−トリイルトリス［（シクロヘキシルイミノ）−２，１−エタンジイル］］トリス［３，３，４，５，５−ペンタメチル−；７，７，９，９−テトラメチル−２−シクロウンデシル−１−オキサ−３，８−ジアザ−４−オキソスピロ［４．５］デカンおよびエピクロロヒドリンの反応生成物；Ｎ，Ｎ’−ビス（２，２，６，６−テトラメチルピペリジン−４−イル）ヘキサメチレンジアミンおよび４−シクロヘキシルアミノ−２，６−ジクロロ−１，３，５−トリアジンの縮合物；１，２−ビス（３−アミノプロピルアミノ）エタン、２，４，６−トリクロロ−１，３，５−トリアジンおよび４−ブチルアミノ−２，２，６，６−テトラメチルピペリジンの縮合物；Ｎ，Ｎ’−ビス（２，２，６，６−テトラメチルピペリジン−４−イル）ヘキサメチレンジアミンおよび４−モルホリノ２，６−ジクロロ−１，３，５−トリアジンの縮合物；２−クロロ−４，６−ビス（４−ｎ−ブチルアミノ−２，２，６，６−テトラメチルピペリジル）−１，３，５−トリアジンおよび１，２−ビス（３−アミノプロピルアミノ）エタンの縮合物；２−クロロ−４，６−ビス（４−ｎ−ブチルアミノ−１，２，２，６，６−ペンタメチルピペリジル）−１，３，５−トリアジンおよび１，２−ビス−（３−アミノプロピルアミノ）エタンの縮合物；２−［（２−ヒドロキシエチル）アミノ］−４，６−ビス［Ｎ−（１−シクロヘキシルオキシ−２，２，６，６−テトラメチルピペリジン−４−イル）ブチルアミノ−１，３，５−トリアジン；プロパン二酸［（４−メトキシフェニル）−メチレン］−ビス−（１，２，２，６，６−ペンタメチル−４−ピペリジニル）エステル；テトラキス（２，２，６，６−テトラメチルピペリジン−４−イル）−１，２，３，４−ブタンテトラカルボキシレート；ベンゼンプロパン酸３，５−ビス（１，１−ジメチルエチル）−４−ヒドロキシ−１−［２−［３−［３，５−ビス（１，１−ジメチルエチル）−４−ヒドロキシフェニル］−１−オキソプロポキシ］エチル］−２，２，６，６−テトラメチル−４−ピペリジニルエステル；Ｎ−（１−オクチルオキシ−２，２，６，６−テトラメチルピペリジン−４−イル）−Ｎ’−ドデシルオキサルアミド；トリス（２，２，６，６−テトラメチルピペリジン−４−イル）ニトリロトリアセテート；１，５−ジオキサスピロ｛５，５｝ウンデカン３，３−ジカルボン酸ビス（１，２，２，６，６−ペンタメチル−４−ピペリジニル）：１，５−ジオキサスピロ｛５，５｝ウンデカン３，３−ジカルボン酸ビス（２，２，６，６−テトラメチル−４−ピペリジニル）；１−（２−ヒドロキシエチル）−２，２，６，６−テトラメチル−４−ヒドロキシピペリジンおよびコハク酸の縮合物；Ｎ，Ｎ’−ビス（２，２，６，６−テトラメチルピペリジン−４−イル）ヘキサメチレンジアミンおよび４−ｔｅｒｔ−オクチルアミノ−２，６−ジクロロ−１，３，５−トリアジンの縮合物；１，２，３，４−ブタンテトラカルボン酸１，２，２，６，６−ペンタメチル−４−ピペリジニルトリデシルエステル；テトラキス（２，２，６，６−テトラメチルピペリジン−４−イル）−１，２，３，４−ブタンテトラカルボキシレート；１，２，３，４−ブタンテトラカルボン酸２，２，６，６−テトラメチル−４−ピペリジニルトリデシルエステル；テトラキス（１，２，２，６，６−ペンタメチルピペリジン−４−イル）−１，２，３，４−ブタンテトラカルボキシレート；２，２，４，４−テトラメチル−２１−オキソ−７−オキサ−３．２０−ジアザスピロ（５．１．１１．２）−ヘンエイコサン−２０−プロパン酸−ドデシルエステルおよび２，２，４，４−テトラメチル−２１−オキソ−７−オキサ−３．２０−ジアザスピロ（５．１．１１．２）−ヘンエイコサン−２０−プロパン酸−テトラデシルエステルの混合物；１Ｈ，４Ｈ，５Ｈ，８Ｈ−２，３ａ，４ａ，６，７ａ，８ａ−ヘキサアザシクロペンタ［ｄｅｆ］フルオレン−４，８−ジオン，ヘキサヒドロ−２，６−ビス（２，２，６，６−テトラメチル−４−ピペリジニル）−；ポリメチル［プロピル−３−オキシ（２’，２’，６’，６’−テトラメチル−４，４’−ピペリジニル）］シロキサン；ポリメチル［プロピル−３−オキシ（１’，２’，２’，６’，６’−ペンタメチル−４，４’−ピペリジニル）］シロキサン；１，３−ベンゼンジカルボキサミド，Ｎ，Ｎ’−ビス（２，２，６，６−テトラメチル−４−ピペリジニル；１，１’−（１，１０−ジオキソ−１，１０−デカンジイル）−ビス（ヘキサヒドロ−２，２，４，４，６−ペンタメチルピリミジン；エタンジアミド，Ｎ−（１−アセチル−２，２，６，６−テトラメチルピペリジニル）−Ｎ’−ドデシル；ホルムアミド，Ｎ，Ｎ’−１，６−ヘキサンジイルビス［Ｎ−（２，２，６，６−テトラメチル−４−ピペリジニル）；Ｄ−グルシトール，１，３：２，４−ビス−Ｏ−（２，２，６，６−テトラメチル−４−ピペリジニリデン）−；２，２，４，４−テトラメチル−７−オキサ−３，２０−ジアザ−２１−オキソ−ジスピロ［５．１．１１．２］ヘンエイコサン；プロパンアミド，２−メチル−Ｎ−（２，２，６，６−テトラメチル−４−ピペリジニル）−２−［（２，２，６，６−テトラメチル−４−ピペリジニル）アミノ］−；２，２，４，４−テトラメチル−２１−オキソ−７−オキサ−３，２０−ジアザジスピロ［５．１．１１．２］ヘンエイコサン−２０−プロパン酸ドデシルエステル；Ｎ−（２，２，６，６−テトラメチルピペリジン−４
−イル）−β−アミノプロピオン酸ドデシルエステル；Ｎ−（２，２，６，６−テトラメチルピペリジン−４−イル）−Ｎ’−アミノオキサルアミド；プロパンアミド，Ｎ−（２，２，６，６−テトラメチル−４−ピペリジニル）−３−［（２，２，６，６−テトラメチル−４−ピペリジニル）アミノ］−；４−ヘキサデシルオキシ−および４−ステアリルオキシ−２，２，６，６−テトラメチルピペリジンの混合物；３−ドデシル−１−（１，２，２，６，６−ペンタメチルピペリジン−４−イル）ピロリジン−２，５−ジオン；３−ドデシル−１−（１−エタノイル−２，２，６，６−ペンタメチルピペリジン−４−イル）ピロリジン−２，５−ジオン；ビス（２，２，６，６−テトラメチルピペリジン−４−イル）スクシネート；ビス（１，２，２，６，６−ペンタメチルピペリジン−４−イル）ｎ−ブチル３，５−ジ−ｔｅｒｔ−ブチル４−ヒドロキシベンジルマロネート；トリス（２，２，６，６−テトラメチルピペリジン−４−イル）ニトリロトリアセテート；１，１’−（１，２−エタンジイル）ビス（３，３，５，５−テトラメチルピペラジノン）；４−ベンゾイル−２，２，６，６−テトラメチルピペリジン；４−ステアリルオキシ−２，２，６，６−テトラメチルピペリジン；ビス（１，２，２，６，６−ペンタメチルピペリジル）−２−ｎ−ブチル２−（２−ヒドロキシ−３，５−ジ−ｔｅｒｔ−ブチルベンジル）マロン酸；３−ｎ−オクチル−７，７，９，９−テトラメチル−１，３，８−トリアザスピロ［４．５］デカン−２，４−ジオン；ビス（１−オクチルオキシ−２，２，６，６−テトラメチルピペリジル）セバケート；ビス（１−オクチルオキシ−２，２，６，６−テトラメチルピペリジル）スクシネート；８−アセチル−３−ドデシル−７，７，９，９−テトラメチル−１，３，８−トリアザスピロ［４．５］デカン−２，４−ジオン；３−ドデシル−１−（２，２，６，６−テトラメチルピペリジン−４−イル）ピロリジン−２，５−ジオン；３−ドデシル−１−（１−エタノイル−２，２，６，６−テトラメチルピペリジン−４−イル）ピロリジン−２，５−ジオン；３−ドデシル−１−（１，２，２，６，６−ペンタメチルピペリジン−４−イル）ピロリジン−２，５−ジオン；４−ヘキサデシルオキシ−および４−ステアリルオキシ−２，２，６，６−テトラメチルピペリジンの混合物；２−ウンデシル−７，７，９，９−テトラメチル−１−オキサ−３，８−ジアザ−４−オキソスピロ［４．５］デカン；１，５−ジオキサスピロ｛５，５｝ウンデカン３，３−ジカルボン酸ビス（２，２，６，６−テトラメチル−４−ピペリジニル）および１，５−ジオキサスピロ｛５，５｝ウンデカン３，３−ジカルボン酸ビス（１，２，２，６，６−ペンタメチル−４−ピペリジニル）；Ｎ1−（β−ヒドロキシエチル）３，３−ペンタメチレン−５，５−ジメチルピペラジン−２−オン；Ｎ1−ｔｅｒｔ−オクチル−３，３，５，５−テトラメチル−ジアゼピン−２−オン；Ｎ1−ｔｅｒｔ−オクチル−３，３−ペンタメチレン−５，５−ヘキサメチレン−ジアゼピン−２−オン；Ｎ1−ｔｅｒｔ−オクチル−３，３−ペンタメチレン−５，５−ジメチルピペラジン−２−オン；ｔｒａｎｓ−１，２���シクロヘキサン−ビス−（Ｎ1−５，５−ジメチル−３，３−ペンタメチレン−２−ピペラジノン；ｔｒａｎｓ−１，２−シクロヘキサン−ビス−（Ｎ1−３，３，５，５−ジスピロペンタメチレン−２−ピペラジノン）；Ｎ1−イソプロピル−１，４−ジアザジスピロ−（３，３，５，５）ペンタメチレン−２−ピペラジノン；Ｎ1−イソプロピル−１，４−ジアザジスピロ−３，３−ペンタメチレン−５，５−テトラメチレン−２−ピペラジノン；Ｎ1−イソプロピル−５，５−ジメチル−３，３−ペンタメチレン−２−ピペラジノン；ｔｒａｎｓ−１，２−シクロヘキサン−ビス−Ｎ1−（ジメチル−３，３−ペンタメチレン−２−ピペラジノン）；Ｎ1−オクチル−５，５−ジメチル−３，３−ペンタメチレン−１，４−ジアゼピン−２−オン；およびＮ1−オクチル−１，４−ジアザジスピロ−（３，３，５，５）ペンタメチレン−１，５−ジアゼピン−２−オンから成る群から選択される、請求項１２に記載の方法。
【請求項１４】
前記光安定剤が、２−ヒドロキシベンゾフェノン化合物、２−（２’−ヒドロキシフェニル）ベンゾトリアゾール化合物、２−（２’−ヒドロキシフェニル）−１，３，５−トリアジン化合物，およびそれらの組み合わせから成る群から選択される、紫外線吸収剤である、
請求項１１に記載の方法。
【請求項１５】
前記紫外線吸収剤が、４，６−ビス−（２，４−ジメチルフェニル）−２−（２−ヒドロキシ−４−オクチルオキシフェニル）−ｓ−トリアジン；４，６−ビス−（２，４−ジメチルフェニル）−２−（２，４−−ジヒドロキシフェニル）−ｓ−トリアジン；２，４−ビス（２，４−ジヒドロキシフェニル）−６−（４−クロロフェニル）−ｓ−トリアジン；２，４−ビス［２−ヒドロキシ−４−（２−ヒドロキシ−エトキシ）フェニル］−６−（４−クロロフェニル）−ｓ−トリアジン；２，４−ビス［２−ヒドロキシ−４−（２−ヒドロキシ−４−（２−ヒドロキシ−エトキシ）フェニル］−６−（２，４−ジメチルフェニル）−ｓ−トリアジン；２，４−ビス［２−ヒドロキシ−４−（２−ヒドロキシエトキシ）フェニル］−６−（４−ブロモフェニル）−ｓ−トリアジン；２，４−ビス［２−ヒドロキシ−４−（２−アセトキシエトキシ）フェニル］−６−（４−クロロフェニル）−ｓ−トリアジン；２，４−ビス（２，４−ジヒドロキシフェニル）−６−（２，４−ジメチルフェニル）−ｓ−トリアジン；２，４−ビス（４−ビフェニル）−６−［２−ヒドロキシ−４−［（オクチルオキシカルボニル）エチリデンオキシ］フェニル］−ｓ−トリアジン；２，４−ビス（４−ビフェニル）−６−［２−ヒドロキシ−４−（２−エチルヘキシルオキシ）フェニル］−ｓ−トリアジン；２−フェニル−４−［２−ヒドロキシ−４−（３−ｓｅｃ−ブチルオキシ−２−ヒドロキシプロピルオキシ）フェニル］−６−［２−ヒドロキシ−４−（３−ｓｅｃ−アミルオキシ−２−ヒドロキシプロピルオキシ）フェニル］−ｓ−トリアジン；２，４−ビス（２，４−ジメチルフェニル）−６−［２−ヒドロキシ−４（−３−ベンジルオキシ−２−ヒドロキシプロピルオキシ）フェニル］−ｓ−トリアジン；２，４−ビス（２−ヒドロキシ−４−ｎ−ブチルオキシフェニル）−６−（２，４−ジ−ｎ−ブチルオキシフェニル）−ｓ−トリアジン；２，４−ビス（２，４−ジメチルフェニル）−６−［２−ヒドロキシ−４−（３−ノニルオキシ−２−ヒドロキシプロピルオキシ）−５−α−クミルフェニル］−ｓ−トリアジン；メチレンビス−｛２，４−ビス（２，４−ジメチルフェニル）−６−［２−ヒドロキシ−４−（３−ブチルオキシ−２−ヒドロキシプロポキシ）フェニル］−ｓ−トリアジン｝；５：４：１の比率で３：５’位、５：５’位および３：３’位の位置で架橋したメチレン架橋二量体混合物；２，４，６−トリス（２−ヒドロキシ−４−イソオクチルオキシカルボニルイソプロピリデンオキシ−フェニル）−ｓ−トリアジン；２，４−ビス（２，４−ジメチルフェニル）−６−（２−ヒドロキシ−４−ヘキシルオキシ−５−α−クミルフェニル）−ｓ−トリアジン；２−（２，４，６−トリメチルフェニル）−４，６−ビス［２−ヒドロキシ−４−（３−ブチルオキシ−２−ヒドロキシプロピルオキシ）フェニル］−ｓ−トリアジン；２，４，６−トリス［２−ヒドロキシ−４−（３−ｓｅｃ−ブチルオキシ−２−ヒドロキシプロピルオキシ）−フェニル］−ｓ−トリアジン；４，６−ビス−（２，４−ジメチルフェニル）−２−（２−ヒドロキシ−４−（３−ドデシルオキシ−２−ヒドロキシプロポキシ）フェニル）��ｓ−トリアジンおよび４，６−ビス−（２，４−ジメチルフェニル）−２−（２−ヒドロキシ−４−（３−トリデシルオキシ−２−ヒドロキシプロポキシ）フェニル）−ｓ−トリアジンの混合物；４，６−ビス−（２，４−ジメチルフェニル）−２−（２−ヒドロキシ−４（３−（２−エチルヘキシルオキシ）−２−ヒドロキシプロポキシ）−フェニル）−ｓ−トリアジン；４，６−ジフェニル２−（４−ヘキシルオキシ−２−ヒドロキシフェニル）−ｓ−トリアジン；およびそれらの組み合わせから成る群から選択される、２−（２’−ヒドロキシフェニル）−１，３，５−トリアジン化合物を含む、請求項１４に記載の方法。
【請求項１６】
前記加工用添加剤が、
ｉ）  式（ＶＩＩＩ）：
【化２３】
0006794333.tif 000096
（式中、
Ｔ1は、置換されていてもよいＣ1−Ｃ36ヒドロカルビル，置換されていてもよいＣ5−Ｃ12シクロアルキル、または置換されていてもよいＣ7−Ｃ9アラルキルから選択され；および
Ｔ2は、水素またはＴ1から選択される）に記載のヒドロキシルアミン化合物；および
ｉｉ）  式（ＩＸ）：
【化２４】
0006794333.tif 000097
（式中、
Ｗ1およびＷ2の各々は、独立して、直鎖または分岐鎖Ｃ6−Ｃ36アルキル、Ｃ6−Ｃ12アリール、Ｃ7−Ｃ36アラルキル、Ｃ7−Ｃ36アルカリル、Ｃ5−Ｃ36シクロアルキル、Ｃ6−Ｃ36アルクシクロアルキル；およびＣ6−Ｃ36シクロアルキルアルキルから成る群から選
択されるＣ6−Ｃ36ヒドロカルビルから選択され；
Ｗ3は、直鎖または分岐鎖Ｃ1−Ｃ36アルキル、Ｃ6−Ｃ12アリール、Ｃ7−Ｃ36アラルキル、Ｃ7−Ｃ36アルカリル、Ｃ5−Ｃ36シクロアルキル、Ｃ6−Ｃ36アルクシクロアルキル
；およびＣ6−Ｃ36シクロアルキルアルキルから成る群から選択されるＣ1−Ｃ36ヒドロカルビルであり；
但し、Ｗ1、Ｗ2およびＷ3の少なくとも１つは、β炭素−水素結合を含み；および
Ｗ1、Ｗ2およびＷ3の前記アルキル、アラルキル、アルカリル、シクロアルキル、アル
クシクロアルキルおよびシクロアルキルアルキル基が、―Ｏ―、―Ｓ―、―ＳＯ―、―ＳＯ2―、―ＣＯＯ―、―ＯＣＯ―、―ＣＯ―、―ＮＷ4―、―ＣＯＮＷ4―および―ＮＷ4ＣＯ―から成る群から選択される１〜１６個の部分で割り込まれ得、
またはＷ1、Ｗ2およびＷ3の前記アルキル、アラルキル、アルカリル、シクロアルキル、アルクシクロアルキルおよびシクロアルキルアルキル基が、―ＯＷ4、―ＳＷ4、―ＣＯＯＷ4、―ＯＣＯＷ4、―ＣＯＷ4、―Ｎ（Ｗ4）2、―ＣＯＮ（Ｗ4）2、―ＮＷ4ＣＯＷ4および―Ｃ（ＣＨ3）（ＣＨ2Ｒx）ＮＬ（ＣＨ2Ｒx）（ＣＨ3）Ｃ―基を含む５員環および６員環から成る群から選択される１〜１６個の置換基で置換され得、
Ｗ4は、水素またはＣ1〜Ｃ8アルキルから選択され；
Ｒxは、水素またはメチルから選択され；および
Ｌは、Ｃ1〜Ｃ30アルキル；−Ｃ（Ｏ）Ｒ部分、または−ＯＲ部分（式中、Ｒは、Ｃ1〜Ｃ30直鎖または分岐鎖アルキル基である）から選択され；または
Ｗ1、Ｗ2およびＷ3の前記アルキル、アラルキル、アルカリル、シクロアルキル、アル
クシクロアルキルおよびシクロアルキルアルキル基が、上述の部分および置換基により割り込みと置換どちらもされ；および
Ｗ1、Ｗ2およびＷ3の前記アリール基は、ハロゲン、Ｃ1〜Ｃ8アルキル基またはＣ1〜Ｃ8アルコキシ基から独立して選択される１から３の置換基で置換され得る）
に記載の第三級アミンオキシド化合物；または
ｉｉｉ）  それらの組み合わせ
から成る群から選択される少なくとも１つの化合物をさらに含む、請求項１〜１５のいずれか１項に記載の方法。
【請求項１７】
前記式（ＶＩＩＩ）に記載の化合物が、Ｎ，Ｎ−ジベンジルヒドロキシルアミン；Ｎ，Ｎ−ジエチルヒドロキシルアミン；Ｎ，Ｎ−ジオクチルヒドロキシルアミン；Ｎ，Ｎ−ジラウリルヒドロキシルアミン；Ｎ，Ｎ−ジドデシルヒドロキシルアミン；Ｎ，Ｎ−ジテトラデシルヒドロキシルアミン；Ｎ，Ｎ−ジヘキサデシルヒドロキシルアミン；Ｎ，Ｎ−ジオクタデシルヒドロキシルアミン；Ｎ−ヘキサデシル−Ｎ−テトラデシルヒドロキシルアミン；Ｎ−ヘキサデシル−Ｎ−ヘプタデシルヒドロキシルアミン；Ｎ−ヘキサデシル−Ｎ−オクタデシルヒドロキシルアミン；Ｎ−ヘプタデシル−Ｎ−オクタデシルヒドロキシルアミン；およびＮ，Ｎ−ジ（水素化獣脂）ヒドロキシルアミンから成る群から選択されるメンバーから選択されるＮ，Ｎ−ジヒドロカルビルヒドロキシルアミンである、請求項１６に記載の方法。
【発明の詳細な説明】
【技術分野】
【０００１】
本明細書に記載の本発明は、非生体の有機材料用安定剤組成物に関する。より具体的には、本発明は、光、酸素、および／または熱の作用に対して非生体有機材料を安定化させるための、特定の置換クロマン化合物および、もし、望まれるなら、他の添加剤を含み、これにより、プラスチックを含むそのような材料の色、性能、および／または加工を改良する安定剤組成物に関する。
【背景技術】
【０００２】
非生体有機材料、例えば、プラスチックおよび塗布材料などの機械的、化学的、および／または見た目の特性は、光、酸素、および熱により損なうことが知られている。そのようなポリマー材料のために、この機能損傷は、典型的には、黄色化または他の変色、材料の亀裂または脆化、および／または光沢減少として現れる。加えて、そのようなポリマー有機材料は、製品の加工中に高温度および圧力を受け、これは、そのような材料から製造された最終製品の外観だけでなく、物理的特性および／または特徴に悪影響を及ぼす。
【０００３】
従って、そのような材料は、必要な使用特性を保持するために、加工できるようにおよび長期安定性保持両方のために、それに様々な添加剤系の添加を必要とする。そのような添加剤および安定剤としての使用のための多種多様な物質が、当該分野で周知である。多くの場合に、そのような添加剤の混合物が使用される。既知の安定剤としては、例えば、ヒンダードアミン系光安定剤（ＨＡＬＳ）などの立体的障害のあるアミン類、紫外線（ＵＶ）吸収剤、および酸化防止剤が挙げられる。
【０００４】
有機材料のいくらかの安定化が、様々な他の添加剤を有する１つ以上のこれらの分類の化合物を使用することにより達成される一方、効果的な保護のために要する高濃度は、しばしば、ブリード、チョーキング、被膜形成、または変色を含む、互換性の問題だけでなく、安定化される材料特性の望ましくない変化に至る。酸化防止剤などの安定剤としては、伝統的に、立体的障害のあるフェノール類、芳香族アミン類、有機ホスフィット類／ホスホニト類、および／またはチオエーテル類が挙げられる。しかしながら、安定剤の適当な組み合わせが、最終製品が有すべき所望の最終特性に基づいて、注意深く、選択される必要がある。
【０００５】
例えば、先行技術は、フェノール類および／または有機ホスフィット類／ホスホニト類などの他の添加剤との組み合わせでまたは単独でαトコフェロール類を含む６−ヒドロキシクロマン化合物を含む有機ポリマーのための安定剤組成物の例でいっぱいである。その固有の安全性（それは、食用および一般に安全と認められる（「ＧＲＡＳ」））およびその適当な物理的特性は別として、αトコフェロールは、オキシラジカルの効果的捕捉剤である。それはまた、アルキルなどの低電子親和性ラジカルに対して、ヒドロペルオキシド類、ケトン類の励起状態、オゾン類、過酸化物、酸化窒素類、および酸化損傷と関連する他の反応種に対して、非常に反応性がある。しかしながら、優れた加工安定剤および色安定剤として認識されているにもかかわらず、それは、本来粘性があり、暗黄色油であるため、有機ポリマーを変色させてしまうものと知られている。ＬａｅｒｍｅｒおよびＺａｍｂｅｔｔｉによりαトコフェロール（ビタミンＥ）（ｔｈｅ  Ｎａｔｕｒａｌ  Ａｎｔｉｏｘｉｄａｎｔ  ｆｏｒ  Ｐｏｌｙｏｌｅｆｉｎｓ，  Ｊｏｕｒｎａｌ  ｏｆ  Ｐｌａｓｔｉｃ  Ｆｉｌｍ  ａｎｄ  Ｓｈｅｅｔｉｎｇ  １９９２  ８：２２８−２４８，  ２４７）において述べられるように、αトコフェロールは、もし、重合体の色が重要でないならば、適当な安定剤である。
【０００６】
他の先行技術文献で、有機ポリマー材料にαトコフェロールの使用に関する同様な論点を詳しく述べている。米国特許第４，８０６，５８０号で、変色が発生するとき、無色のプラスチックを安定化するためのαトコフェロールの使用（単独または他添加剤と併用）の不適当であることを詳しく述べている。
【０００７】
米国特許第５，８０７，５０４号で、クロマン誘導体および有機ホスフィット類またはホスホニト類の混合物を詳しく述べているが、保存上および安定化される材料への取込み後に、不安定である不都合がある。
【０００８】
米国特許第６，４６５，５４８号で、６−ヒドロキシクロマン化合物が、これらの材料のその著しい変色が克服されていないために、有機ポリマー材料を安定化する目的の酸化防止剤として、広範には使用されていないことを、詳しく述べている。
【０００９】
従って、非生体有機材料の光、酸素、および／または熱の影響を最小限にするための使用のための安定剤組成物のさらなる改良が求められている。従って、そのような材料の色、性能、および／または加工を、具体的に、強化する安定剤組成物および方法は、同時に、加工の高温度化および／または冷却の短時間化、および高速成形のために射出の高速度化または成形サイクルタイムを効率的に減少する一方で、当分野で有用な利点であるだろうし、化学添加剤および様々な工業用成形品工業で、直ぐに受け入れてもらえるであろう。
【発明の概要】
【発明が解決しようとする課題】
【００１０】
以下に詳細に記載するように、本発明者らは、光、酸素、および／または熱の悪影響に対する非生体有機材料の特徴および性能を強化する安定剤組成物、ならびにポリオレフィン製品に関する様々な成形方法でサイクルタイムを減らすためのこれらの組成物の使用を発見した。これらの安定剤組成物は、驚くべきことに、製品および／または方法の改良に導く多くの効果を有し、その効果としては、物理的および／または機械的特性を最適にするために必要な時間の減少；樹脂流れの改善および金型充填時間の短縮に導く粘度の改良；および黄変による変色を弱くするまたはなくなることを含む材料の色安定化の改良が挙げられる。
【課題を解決するための手段】
【００１１】
従って、１つの態様では、本発明は、式（Ｖ）：
【００１２】
【化１】
0006794333.tif 000002
（式中、
Ｒ21は、ＣＯＲ28またはＳｉ（Ｒ29）3（式中、Ｒ28は、ＨまたはＣ1〜Ｃ20ヒドロカルビルから選択され；そしてＲ29は、Ｃ1〜Ｃ12ヒドロカルビルまたはアルコキシから選択される）から選択され；
Ｒ22は、式Ｖの芳香族部分のｎ＝０〜３個の位置で同じまたは異なり得、そして、独立
して、ＨまたはＣ1〜Ｃ12ヒドロカルビルから選択される置換基であり；
Ｒ23は、ＨまたはＣ1〜Ｃ12ヒドロカルビルから選択され；
Ｒ24は、ＨまたはＣ1〜Ｃ20ヒドロカルビルから選択され；および
Ｒ25〜Ｒ27の各々は、独立して、Ｈ；Ｃ1〜Ｃ12ヒドロカルビル；およびＯＲ30（式中、Ｒ30は、ＨまたはＣ1〜Ｃ12ヒドロカルビルから選択される）から成る群から選択されるメンバーから選択され；および
Ｒ27は、Ｈ、またはＲ26と一緒になって＝Ｏを形成する結合である）
に記載のクロマン系化合物の安定化させる量を含む安定剤組成物を提供する。
【００１３】
特定の実施形態では、安定剤組成物は、これに限定されないが、補助添加剤、成核剤、充填剤、補強剤、およびポリマー添加剤などの特定の改質剤だけでなく、これに限定されないが、有機ホスフィット類／ホスホニト類；ヒンダードフェノール類；光安定剤；およびビタミンＥまたはその異性体もしくは異性体混合物などの他のクロマン系化合物から選択される追加の安定剤を、任意に含むこともできる。
【００１４】
別の態様では、本発明は、上記および下記の式（Ｖ）に記載のクロマン系化合物を含む安定剤組成物の安定化させる量を添加することにより、光、酸素、および／または熱の影響による分解および／または変色を受ける有機材料を安定化する方法を提供する。
【００１５】
特定の実施形態では、有機材料は、ポリオレフィン系重合体もしくは共重合体、有機染料、ワックス、またはインクであり得る。
【００１６】
本発明のさらなる態様は、上記および下記の式（Ｖ）に記載のクロマン系化合物含む安定剤組成物の安定化させる量を加工前または加工中に、それに混合することにより、有機材料の加工安定性を強化する方法を提供する。
【００１７】
本発明の別の態様は、上記および下記の式（Ｖ）に記載のクロマン系化合物含む安定剤組成物の有効量を加工前または加工中に、それに混合することにより、有機材料の変色の低減または防止する方法を提供する。
【００１８】
さらなる態様では、本発明は、上記および下記の式（Ｖ）に記載のクロマン系化合物含む安定剤組成物、および安定化される有機材料と同じまたは互換性のある有機材料を含むマスターバッチ組成物を提供する。
【００１９】
本明細書に記載の組成物および方法はまた、サイクルタイムの減少および／またはポリマー中空品製造の回転成形加工の広いプロセスウィンドウを維持だけでなく、例えば、回転成形、射出成形、ブロー成形、オープンリール成形、圧縮成形、微小成形、金属射出成形、その他を含む当該技術分野で認識された工業用成形品加工のいずれかなどにより、ポリマー製品製造にも有用である。
【００２０】
従って、別の態様では、本発明は、ポリマー有機材料および上記および下記の式（Ｖ）に記載のクロマン系化合物を含む安定剤組成物のポリマーを安定化させる量を、成形装置または工業用成形品加工に添加し、安定化したポリマー有機材料を装置および／または加工を通してサイクルすることにより、成形品を製造する方法を提供する。
【００２１】
本発明のこれらならびに他の目的、特徴および利点は、図および実施例の付随と併せて捉えた本発明の様々な態様の次に示す詳細な記述から明確になるだろう。
【図面の簡単な説明】
【００２２】
【図１Ａ】本発明のものを含む様々な安定剤組成物のありなしで処方し、マルチパス押出したポリプロピレン樹脂のメルトインデックスの結果を示す。（Ａ）：安定剤添加物なしでのマルチパス押出ポリプロピレン樹脂；（Ｂ）：０．１５％の本発明の安定剤組成物（酢酸ビタミンＥ）を用いたマルチパス押出ポリプロピレン樹脂。下記実施例１は、実験詳細および結果に関してさらなる情報を提供する。
【図１Ｂ】本発明のものを含む様々な安定剤組成物のありなしで処方し、マルチパス押出したポリプロピレン樹脂のメルトインデックスの結果を示す。（Ａ）：安定剤組成物なしでのマルチパス押出ポリプロピレン樹脂；（Ｂ）：０．１５％の酢酸ビタミンＥを用いたマルチパス押出ポリプロピレン樹脂；（Ｃ）：０．１５％のビタミンＥを用いたマルチパス押出ポリプロピレン樹脂；（Ｄ）：０．０７５％のビタミンＥおよび酢酸ビタミンＥをそれぞれ用いたマルチパス押出ポリプロピレン樹脂。下記実施例１は、実験詳細および結果に関してさらなる情報を提供する。
【図２】加工していない（すなわち、押出していない）ポリプロピレン（Ａ）と比較して、本発明の安定剤組成物のあり（Ｃ）またはなし（Ｂ）で処方し、１回押出したポリプロピレン樹脂の機械的特性（破断歪み／伸びの保持％により測定）の測定を示す。さらなる実験詳細を、下記実施例２に示す。
【図３】本発明のものを含む様々な安定剤組成物のありなしで処方し、マルチパス押出した低密度ポリエチレン樹脂の黄色度指数を示す。（Ａ）：安定剤添加物なしでマルチパス押出ポリエチレン樹脂；（Ｂ）：イルガノックス（登録商標）１０１０（フェノール系酸化防止剤）を用いたマルチパス押出ポリエチレン樹脂；（Ｃ）：シアノックス（登録商標）１７９０（フェノール系酸化防止剤）を用いたマルチパス押出ポリエチレン樹脂；（Ｄ）：本発明の組成物および方法に従った酢酸ビタミンＥを用いたマルチパス押出ポリエチレン樹脂。さらなる詳細を、下記実施例３に示す。
【発明を実施するための形態】
【００２３】
上記および本開示に渡り、読者の助けとするために、次の用語が提供される。特に定義されない限り、本明細書で使用される技術、記号および他の科学用語の全用語は、当該化学技術分野で精通する者により通常理解される意味を有すると意図される。本明細書および添付の請求の範囲では、単数形は、文脈が明らかに他のことを指示しない限り、複数の指示対象を含む。
【００２４】
この明細書に渡って、用語および置換基は、その定義を保持する。有機化学者により利用される略語の総覧（すなわち、当業者）は、Ｊｏｕｒｎａｌ  ｏｆ  Ｏｒｇａｎｉｃ  Ｃｈｅｍｉｓｔｒｙの各巻の創刊号で見られる。典型的に「略語の標準リスト」と題された表に掲載されている該一覧は、参照することにより本明細書中に組み入れられる。
【００２５】
「ヒドロカルビル」という語は、全炭素骨格を有し、炭素原子および水素原子から成る脂肪族、脂環式および芳香族基を包含する総称である。特定の場合では、本明細書で定義されるように、炭素骨格を成す１つ以上の炭素原子は、１つ以上Ｎ、Ｏ、および／またはＳのヘテロ原子などの特定の原子または原子の基により置換または割り込みされ得る。ヒドロカルビル基の例としては、アルキル基、シクロアルキル基、シクロアルケニル基、炭素環式アリール基、アルケニル基、アルキニル基、アルキルシクロアルキル基、シクロアルキルアルキル基、シクロアルケニルアルキル基、および炭素環式アラルキル基、アルカリル基、アラルケニル基およびアラルキニル基が挙げられる。そのようなヒドロカルビル基はまた、本明細書で定義される１つ以上の置換基により置換されていてもよい。従って、本明細書および請求の範囲で述べられる化学基または部分は、置換または非置換の形態を含むと理解されるべきものとする。下記示される例および選択はまた、文脈上他の意味を指示する場合を除き、本明細書に記載の式の化合物の置換基の様々な定義で表されるヒドロカルビル置換基またはヒドロカルビル含有置換基の各々に適用する。
【００２６】
好ましい非芳香族ヒドロカルビル基は、アルキル基およびシクロアルキル基などの飽和
基である。一般に、および例として、ヒドロカルビル基は、文脈上他の意味に解すべき場合を除き、５０個までの炭素原子を有し得る。１〜３０個の炭素原子を有するヒドロカルビル基が好ましい。１〜３０個の炭素原子を有するヒドロカルビル基のサブセット内で、特定の例は、Ｃ1〜12ヒドロカルビル基（例えば、Ｃ1〜6ヒドロカルビル基またはＣ1〜4ヒドロカルビル基）などのＣ1〜20ヒドロカルビル基であり、具体的な例としては、Ｃ1〜Ｃ30ヒドロカルビル基から選択される個別の値または組み合わせの値のいずれかである。
【００２７】
アルキルは、直鎖、分岐鎖、または環式炭化水素構造およびその組み合わせを包含すると意図される。低級アルキルは、１〜６個の炭素原子のアルキル基を表す。低級アルキル基の例としては、メチル、エチル、プロピル、イソプロピル、ブチル、ｓ−ブチルおよびｔ−ブチルならびに同様のものが挙げられる。好ましいアルキル基は、Ｃ30以下のものである。
【００２８】
アルコキシまたはアルコキシアルキルは、酸素を介して親構造に結合した、１〜２０個の炭素原子の直鎖または分岐鎖、環式の配置およびその組み合わせの基を表す。例としては、メトキシ、エトキシ、プロポキシ、イソプロポキシ、シクロプロピルオキシ、シクロヘキシルオキシならびに同様のものが挙げられる。
【００２９】
アシルは、ホルミルおよび、カルボニル官能価を介して親構造に結合した、１、２、３、４、５、６、７、８、９、１０、１１および１２個の炭素原子の直鎖、分岐鎖、環式配置、飽和、不飽和および芳香族ならびにその組み合わせを表す。例としては、アセチル、ベンゾイル、プロピオニル、イソブチリル、ｔ−ブトキシカルボニル、ベンジルオキシカルボニルおよび同様のものが挙げられる。低級アシルは、１〜６個の炭素を含む基を表す。
【００３０】
本明細書では、「炭素環式」または「シクロアルキル」基というのは、文脈上他の意味を指示する場合を除き、芳香族環構造および非芳香族環構造の両方を包含する。従って、例えば、該用語は、芳香族、非芳香族、不飽和、部分的に飽和および全飽和炭素環式系を包含する。一般に、そのような基は、単環式または二環式であり得、例えば、３〜１２環員、より通常、５〜１０環員を含み得る。単環式基の例は、３、４、５、６、７、および８環員であり、より通常、３〜７環員であり、好ましくは、５〜６環員を含む基である。二環式基の例は、８、９、１０、１１および１２環員を含むものであり、より通常、９または１０環員である。非芳香族炭素環／シクロアルキル基の例としては、ｃ−プロピル、ｃ−ブチル、ｃ−ペンチル、ｃ−ヘキシル、および同様のものが挙げられる。Ｃ7〜Ｃ10多環式炭化水素の例としては、ノルボルニルおよびアダマンチルなどの環構造が挙げられる。
【００３１】
アリール（炭素環式アリール）は；二環式９員または１０員芳香環構造；または三環式１３員または１４員芳香族環構造を含む５員または６員芳香族炭素環を表す。芳香族６〜１４員炭素環としては、例えば、置換または非置換フェニル基、ベンゼン、ナフタレン、インダン、テトラリン、およびフルオレンが挙げられる。
【００３２】
置換ヒドロカルビル、アルキル、アリール、シクロアルキル、アルコキシ、その他は、特定の置換基をいい、各残基中の３個までのＨ原子が、アルキル、ハロゲン、ハロアルキル、ヒドロキシ、アルコキシ、カルボキシ、カルボアルコキシ（アルコキシカルボニルとも呼ばれる）、カルボキサミド（アルキルアミノカルボニルとも呼ばれる）、シアノ、カルボニル、ニトロ、アミノ、アルキルアミノ、ジアルキルアミノ、メルカプト、アルキルチオ、スルホキシド、スルホン、アシルアミノ、アミジノ、フェニル、ベンジル、ハロベンジル、ヘテロアリール、フェノキシ、ベンジルオキシ、ヘテロアリールオキシ、ベンゾイル、ハロベンゾイル、または低級アルキルヒドロキシで置換される。
【００３３】
「ハロゲン」という語は、フッ素、塩素、臭素、ヨウ素を意味する。
【００３４】
本明細書では、「クロマン」または「クロマン系化合物」という語は、化合物の部分としてクロマン官能基を有する化合物をいう。特定の実施形態では、クロマン系化合物は、置換されるだろう。他の実施形態では、クロマン系化合物は、クロマノンを含み得る。クマリン、トコフェロール、およびトコトリエノールは、クロマン系化合物の具体例である。
【００３５】
本明細書では、「サイクルタイム」または「成形サイクル」という語は、工業用成形技術分野に精通する者により共通に解釈されるものと同じ通常の意味であり、成形サイクルのある時点から、次回反復連続の対応する時点までの時間（すなわち、ある作業の時点から最初の反復作業の同時点に測定される、成形作業で一部分を生産するのに必要な時間）をいう。
【００３６】
本明細書では、「最適機械的特性」または「最適物理的特性」という語は、最も望まれる：衝撃強度、ポリマー粒子の凝集または焼結、および色などの一般外貌を有する成形部品をいう。
【００３７】
本明細書では、「有機材料」または「安定化される材料」という語は、合成および天然有機ポリマー類および生体高分子だけでなく、例えば、クリームおよびローションなどの化粧用調合品、丸剤および座薬などの製薬処方物、写真記録材料、有機染料、インク類、および繊維類を含む非生体有機材料をいう。合成有機ポリマーは、熱可塑性樹脂、熱硬化性樹脂および同様のものなどの合成樹脂が例示される。様々なそのような樹脂は、当業者に周知であり、本発明での使用に適当である。天然有機ポリマー類は、天然ゴム、タンパク質、セルロース系誘導体、鉱油、動物油または植物油、ワックス、脂肪類および油類ならびに同様のものが例示される。
【００３８】
本明細書および請求の範囲中で使用される成分、反応条件、などの数量を表す全ての数は、「約」という語により、全ての場合において、修正されると解釈されるものとする。従って、それと反対のことを指示しない限り、本明細書および添付の請求の範囲に記載された数値パラメーターは、本発明により得られるために求められる所望の特性に依存して変わり得る近似値である。最低限でも、請求の範囲への均等論の適用を限定する試みとしてではなく、各数値パラメーターは、有効桁数および通常の丸め手法に照らして解釈されるべきである。
【００３９】
本発明に記載の安定剤組成物であって、光、酸素および熱からの影響により分解および／または変色を受ける有機材料の安定化において、およびそれと配合される有機材料から製品を製造する方法で使用するために適当な安定剤組成物は、少なくとも１つの式Ｖ：
【００４０】
【化２】
0006794333.tif 000003
（式中、
Ｒ21は、ＣＯＲ28またはＳｉ（Ｒ29）3（式中、Ｒ28は、ＨまたはＣ1〜Ｃ20ヒドロカルビルから選択され；そしてＲ29は、Ｃ1〜Ｃ12ヒドロカルビルまたはアルコキシから選択される）から選択され；
Ｒ22は、式Ｖの芳香族部分のｎ＝０〜３個の位置で同じまたは異なり得、そして、独立して、ＨまたはＣ1〜Ｃ12ヒドロカルビルから選択される置換基であり；
Ｒ23は、ＨまたはＣ1〜Ｃ12ヒドロカルビルから選択され；
Ｒ24は、ＨまたはＣ1〜Ｃ20ヒドロカルビルから選択され；および
Ｒ25〜Ｒ27の各々は、独立して、Ｈ；Ｃ1〜Ｃ12ヒドロカルビル；およびＯＲ30（式中、Ｒ30は、ＨまたはＣ1〜Ｃ12ヒドロカルビルから選択される）から成る群から選択されるメンバーから選択され；および
Ｒ27は、Ｈ、またはＲ26と一緒になって＝Ｏを形成する結合である）
に記載のクロマン系化合物を含む。
【００４１】
特定の実施形態では、Ｒ24は、Ｃ1〜Ｃ18ヒドロカルビルである。
【００４２】
いくつかの実施形態では、該クロマン系化合物は、式（Ｖａ）
【００４３】
【化３】
0006794333.tif 000004
に記載の酢酸ビタミンＥまたは異性体および／または異性体の混合物を含むその混合物である。
【００４４】
特定の実施形態では、該安定剤組成物は、２つ以上の式（Ｖ）に記載のクロマン系化合物、または式（Ｖ）に記載のクロマン系化合物および別のクロマン化合物を含む。特定の実施形態では、該他のクロマン化合物は、トコフェロールまたはトコトリエノールである。
【００４５】
該クロマン系化合物は、該安定剤組成物の総重量の０．００１〜５．０重量％、好ましくは、該安定剤組成物の総重量の０．０１〜２．０重量％、より好ましくは、該安定剤組成物の総重量の０．０１〜１．０重量％存在し得る。特定の実施形態では、該クロマン系化合物は、該安定剤組成物の総重量の０．０５重量％で存在する。
【００４６】
特定の実施形態では、該安定剤組成物は、有機ホスフィット類またはホスホニト類の群から選択される少なくとも１つの化合物をさらに含み得る。いくつかの実施形態では、該少なくとも１つの有機ホスフィットまたはホスホニト化合物は、式１〜７：
【００４７】
【化４】
0006794333.tif 000005
【００４８】
【化５】
0006794333.tif 000006
（式中、指標は、整数および
ｎは、２、３または４であり；ｐは、１または２であり；ｑは、２または３であり；ｒは
、４〜１２であり、ｙは、１、２または３であり；そしてｚは、１〜６であり；
Ａ1は、もし、ｎが２ならば、Ｃ2〜Ｃ18アルキレン；酸素、硫黄または−ＮＲ4−により
割り込みされたＣ2〜Ｃ12アルキレン；式
【００４９】
【化６】
0006794333.tif 000007
のラジカルまたはフェニレンであり；
Ａ1は、もし、ｎが３ならば、式−ＣrＨ2r-1−のラジカルであり；
Ａ1は、もし、ｎが４ならば、
【００５０】
【化７】
0006794333.tif 000008
であり；
Ａ2は、もし、ｎが２ならば、Ａ1の定義と同じであり：
Ｂは、直接の結合、−ＣＨ2−、−ＣＨＲ4−、−ＣＲ1Ｒ4−、硫黄、Ｃ5〜Ｃ7シクロアルキリデン、または３位、４位および／または５位の位置で１〜４個のＣ1〜Ｃ4アルキルラジカルで置換されたシクロヘキシリデンであり；
Ｄ1は、もし、ｐが１ならば、Ｃ1〜Ｃ4アルキルであり、もし、ｐが２でならば、−ＣＨ2ＯＣＨ2−であり；
Ｄ2は、もし、ｐが１ならば、Ｃ1〜Ｃ4アルキルであり；
Ｅは、もし、ｙが１ならば、Ｃ1〜Ｃ18アルキル、−ＯＲ1またはハロゲンであり；
Ｅは、もし、ｙが２ならば、−Ｏ−Ａ2−Ｏ−であり；
Ｅは、もし、ｙが３ならば、式Ｒ4Ｃ（ＣＨ2Ｏ−）3またはＮ（ＣＨ2ＣＨ2Ｏ−）3のラジカルであり；
Ｑは、少なくともｚ価のアルコールまたはフェノールのラジカルであって、このラジカルが、酸素原子を介してリン原子と結合しているラジカルであり；
Ｒ1，Ｒ2およびＲ3は、お互いに独立して、ハロゲン、−ＣＯＯＲ4、−ＣＮもしくは−ＣＯＮＲ4Ｒ4により非置換もしくは置換されたＣ1〜Ｃ18アルキル；酸素、硫黄または−ＮＲ4−により割り込みされたＣ2〜Ｃ18アルキル；Ｃ7〜Ｃ9フェニルアルキル；Ｃ5〜Ｃ12シクロアルキル、フェニルもしくはナフチル；ハロゲン、１〜１８個の総炭素原子数を有する１〜３個のアルキルラジカルもしくはアルコキシラジカルまたはＣ7〜Ｃ9フェニルアルキルにより置換されたナフチルもしくはフェニル；または式
【００５１】
【化８】
0006794333.tif 000009
（式中、ｍは、３〜６の範囲からの整数である）
のラジカルであり；
Ｒ4は、水素、Ｃ1〜Ｃ8アルキル、Ｃ5〜Ｃ12シクロアルキルまたはＣ7〜Ｃ9フェニルアルキルであり、
Ｒ5およびＲ6は、互いに独立して、水素、Ｃ1〜Ｃ8アルキルまたはＣ5〜Ｃ6シクロアルキルであり、
Ｒ7およびＲ8は、もし、ｑが２ならば、互いに独立して、Ｃ1〜Ｃ4アルキルまたは一緒になって、２，３−デヒドロペンタメチレンラジカルであり；そして
Ｒ7およびＲ8は、もし、ｑが３ならば、メチルであり；
Ｒ14は、水素、Ｃ1〜Ｃ9アルキルまたはシクロヘキシル、
Ｒ15は、水素またはメチルおよび、もし、２つ以上のラジカルＲ14およびＲ15が存在するならば、これらのラジカルは、同じもしくは異なる、
ＸおよびＹは、各々、直接の結合または酸素であり、
Ｚは、直接の結合、メチレン、−Ｃ（Ｒ16）2−または硫黄、および
Ｒ16は、Ｃ1〜Ｃ8アルキルである）
に記載の化合物；
式８：
【００５２】
【化９】
0006794333.tif 000010
（式中、Ｒ17は、式８の芳香族部分の０〜５個の位置で同じまたは異なる置換基であり、独立して、Ｃ1〜Ｃ20アルキル、Ｃ3〜Ｃ20シクロアルキル、Ｃ4〜Ｃ20アルキルシクロアルキル、Ｃ6〜Ｃ10アリール、およびＣ7〜Ｃ20アルキルアリール；およびその組み合わせから選択される）
に記載のトリスアリールホスフィットから選択される少なくとも１つの有機ホスフィットまたはホスホニトを含む。
【００５３】
いくつかの実施形態では、次の有機ホスフィットまたはホスホニトが好ましい：トリフェニルホスフィット；ジフェニルアルキルホスフィット；フェニルジアルキルホスフィット；トリラウリルホスフィット；トリオクタデシルホスフィット；ジステアリルペンタエリスリトールホスフィット；トリス（２，４−ジ−ｔｅｒｔ−ブチルフェニル）ホスフィ
ット；トリス（ノニルフェニル）ホスフィット；式（Ａ）、（Ｂ）、（Ｃ）、（Ｄ）、（Ｅ）、（Ｆ）、（Ｇ）、（Ｈ）、（Ｊ）、（Ｋ）および（Ｌ）の化合物：
【００５４】
【化１０】
0006794333.tif 000011
【００５５】
【化１１】
0006794333.tif 000012
【００５６】
【化１２】
0006794333.tif 000013
【００５７】
【化１３】
0006794333.tif 000014
【００５８】
【化１４】
0006794333.tif 000015
【００５９】
【化１５】
0006794333.tif 000016
【００６０】
【化１６】
0006794333.tif 000017
【００６１】
【化１７】
0006794333.tif 000018
【００６２】
【化１８】
0006794333.tif 000019
【００６３】
【化１９】
0006794333.tif 000020
【００６４】
【化２０】
0006794333.tif 000021
２−ブチル２−エチル−１、３−プロパンジオール２、４、６−トリ−ｔ−ブチルフェノールホスフィット、ビス−（２、６−ジ−ｔ−ブチル４−メチルフェニル）ペンタエリスリトールジホスフィット、２−ブチル２−エチル−１、３−プロパンジオール２、４−ジ−クミルフェノール  ホスフィット、２−ブチル２−エチル−１、３−プロパンジオール４−メチル−２、６−ジ−ｔ−ブチルフェノールホスフィット、およびビス−（２、４、６−トリ−ｔ−ブチルフェニル）ペンタエリスリトールジホスフィットである。
【００６５】
次の有機ホスフィット類およびホスホニト類は、本明細書に記載の回転成形加工での使用に特に適当である：トリス（２，４−ジ−ｔｅｒｔ−ブチルフェニル）ホスフィット（イルガフォス（登録商標）１６８）；ビス（２，４−ジクミルフェニル）ペンタエリスリトールジホスフィット（ドーバーフォス（登録商標）Ｓ９２２８）；およびテトラキス（２，４−ジ−ｔｅｒｔ−ブチルフェニル）４，４’−ビフェニレン−ジホスホニト（イルガフォス（登録商標）Ｐ−ＥＰＱ）。
【００６６】
該有機ホスフィットまたはホスホニトは、安定化される該有機材料の総重量に基づいて、０．０１〜１０重量％の量で存在し得る。好ましくは、有機ホスフィットまたはホスホ
ニトの量は、安定化される該有機材料の総重量に基づいて、０．０５〜５重量％、より好ましくは、０．１〜３重量％で利用される。
【００６７】
特定の実施形態では、該安定剤組成物は、少なくとも１つのヒンダードフェノール化合物をさらに含み得る。本明細書で記載の回転成形加工で使用される適当なヒンダードフェノール類としては、１つ以上の式（ＩＶａ）、（ＩＶｂ）、または（ＩＶｃ）：
【００６８】
【化２１】
0006794333.tif 000022
（式中、
【００６９】
【化２２】
0006794333.tif 000023
は、親化合物への分子フラグメントの結合点（炭素結合を介して）を示し、Ｒ18は、水素またはＣ1〜4ヒドロカルビルから選択され；Ｒ19およびＲ20は同じまたは異なり、独立して、水素またはＣ1〜Ｃ20ヒドロカルビルから選択され；およびＲ37は、Ｃ1〜Ｃ12ヒドロカルビルから選択される）に記載の分子フラグメントを有するものが挙げられるが、これに限定されない。いくつかの実施形態では、Ｒ18およびＲ37は、独立して、メチルおよびｔ−ブチルから選択される。
【００７０】
次の化合物は、本発明の組成物および方法で使用するために適当であるいくつかのヒンダードフェノール類を例示する：（１，３，５−トリス（４−ｔ−ブチル３−ヒドロキシ−２，６−ジメチルベンジル）−１，３，５−トリアジン−２，４，６−（１Ｈ，３Ｈ，５Ｈ）−トリオン；１，３，５−トリス（３，５−ジ−ｔｅｒｔ−ブチル−４−ヒドロキシベンジル）−１，３，５−トリアジン−２，４，６−（１Ｈ，３Ｈ，５Ｈ）−トリオン（イルガノックス（登録商標）３１１４）；１，１，３−トリス（２’−メチル−４’−ヒドロキシ−５’−ｔ−ブチルフェニル）ブタン；トリエチレングリコールビス［３−（３−ｔ−ブチル４−ヒドロキシ−５−メチルフェニル）プロピオネート］；４，４’−チオビス（２−ｔ−ブチル５−メチルフェノール）；２，２’−チオジエチレンビス［３−（３−ｔ−ブチル４−ヒドロキシル−５−メチルフェニル）プロピオネート］；オクタデシル３−（３’−ｔ−ブチル４’−ヒドロキシ−５’−メチルフェニル）プロピオネート；テトラキスメチレン（３−ｔ−ブチル４−ヒドロキシ−５−メチルヒドロシンナメート）メタン；Ｎ，Ｎ’−ヘキサメチレンビス［３−（３−ｔ−ブチル４−ヒドロキシ−５−メチルフェニル）プロピオンアミド］；ジ（４−第三級ブチル−３−ヒドロキシ−２，６−ジメチルベンジル）チオジプロピオネート；およびオクタデシル３，５−ジ−（ｔｅｒｔ）−ブチル４−ヒドロキシヒドロシンナメート。
【００７１】
本発明の組成物および方法で使用するために適当である他のフェノール類も、当業者に周知であり、例えば、２，６−ジ−ｔｅｒｔ−ブチル−４−メチルフェノール；２−ｔｅｒｔ−ブチル−４，６−ジメチルフェノール；２，６−ジ−ｔｅｒｔ−ブチル−４−エチ
ルフェノール；２，６−ジ−ｔｅｒｔ−ブチル−４−ｎ−ブチルフェノール；２，６−ジ−ｔｅｒｔ−ブチル−４イソブチルフェノール；２，６−ジシクロペンチル４−メチルフェノール；２−（α−メチルシクロヘキシル）−４，６ジメチルフェノール；２，６−ジ−オクタデシル−４−メチルフェノール；２，４，６，−トリシクロヘキシルフェノール；および２，６−ジ−ｔｅｒｔ−ブチル−４−メトキシメチルフェノール；
２，２’−メチレン−ビス−（６−ｔｅｒｔ−ブチル−４−メチルフェノール）（シアノックス（登録商標）２２４６）；２，２’−メチレン−ビス−（６−ｔｅｒｔ−ブチル−４−エチルフェノール）（シアノックス（登録商標）４２５）；２，２’−メチレン−ビス−（４−メチル−６−（α−メチルシクロヘキシル）フェノール）；２，２’−メチレン−ビス−（４−メチル−６−シクロヘキシルフェノール）；２，２’−メチレン−ビス−（６−ノニル−４−メチルフェノール）；２，２’−メチレン−ビス−（６−ノニル−４メチルフェノール）；２，２’−メチレン−ビス−（６−（α−メチルベンジル）−４−ノニルフェノール）；２，２’−メチレン−ビス−（６−（α，α−ジメチルベンジル）−４−ノニル−フェノール）；２，２’−メチレン−ビス−（４，６−ジ−ｔｅｒｔ−ブチルフェノール）；２，２’−エチリデン−ビス−（６−ｔｅｒｔ−ブチル−４−イソブチルフェノール）；４，４’メチレン−ビス−（２，６−ジ−ｔｅｒｔ−ブチルフェノール）；４，４’−メチレン−ビス−（６−ｔｅｒｔ−ブチル−２−メチルフェノール）；１，１−ビス−（５−ｔｅｒｔ−ブチル−４−ヒドロキシ−２−メチルフェノール）ブタン２，６−ジ−（３−ｔｅｒｔ−ブチル−５−メチル−２−ヒドロキシベンジル）−４−メチルフェノール；１，１，３−トリス−（５−ｔｅｒｔ−ブチル−４−ヒドロキシ−２−メチルフェニル）ブタン；１，１−ビス−（５−ｔｅｒｔ−ブチル−４−ヒドロキシ２−メチルフェニル）−３−ドデシル−メルカプトブタン；エチレングリコール−ビス−（３，３，−ビス−（３’−ｔｅｒｔ−ブチル−４’−ヒドロキシフェニル）−ブチレート）−ジ−（３−ｔｅｒｔ−ブチル−４−ヒドロキシ−５−メチルフェニル）−ジシクロペンタジエン；ジ−（２−（３’−ｔｅｒｔ−ブチル−２’ヒドロキシ−５’メチルベンジル）−６−ｔｅｒｔ−ブチル−４−メチルフェニル−ｌ）テレフタレート；およびエチリデンビス−２，４−ジ−ｔ−ブチルフェノールモノアクリレートエステルなどのビスフェノール類のモノアクリレートエステル類などの他のフェノール類；
２，６−ジ−ｔｅｒｔ−ブチル−４−メトキシフェノール；２，５−ジ−ｔｅｒｔ−ブチルヒドロキノン；２，５−ジ−ｔｅｒｔ−アミル−ヒドロキノン；および２，６−ジフェニル−４−オクタデシルオキシフェノールなどのヒドロキノン類；および
２，２’−チオ−ビス−（６−ｔｅｒｔ−ブチル−４−メチルフェノール）；２，２’−チオ−ビス−（４−オクチルフェノール）；４，４’チオ−ビス−（６−ｔｅｒｔ−ブチル−３−メチルフェノール）；および４，４’−チオ−ビス−（６−ｔｅｒｔ−ブチル−２−メチルフェノール）などのチオジフェニルエーテル類が挙げられる。
【００７２】
本発明の安定剤組成物は、可視光および／または紫外線放射の分解性の影響に対して有機材料を安定化させるのに有効な量で、これらに限定されないが：ヒンダードアミン系光安定剤、ヒンダードヒドロキシル安息香酸エステル類、ニッケルフェノレート類、紫外線安定剤、酸化防止剤、およびその組み合わせを含む１つ以上の補助安定剤および／または添加剤をさらに含み得る。
【００７３】
本発明の方法および安定剤組成物の使用に適当なヒンダードアミン系光安定剤としては、例えば、式（ＶＩ）：
【００７４】
【化２３】
0006794333.tif 000024
（式中
Ｒ62は、水素；ＯＨ；Ｃ1〜Ｃ20ヒドロカルビル；−ＣＨ2ＣＮ；Ｃ1〜Ｃ12アシル；そしてＣ1〜Ｃ18アルコキシから成る群から選択されるメンバーから選択され；
Ｒ65は、水素；およびＣ1〜Ｃ8ヒドロカルビルから成る群から選択されるメンバーから選択され；そして
Ｒ60、Ｒ61、Ｒ63、およびＲ64の各々は、独立して、Ｃ1〜Ｃ20ヒドロカルビルから選択される、またはＲ60およびＲ61および／またはＲ63およびＲ64が、これらが結合している炭素と一緒になって、Ｃ5〜Ｃ10シクロアルキルを形成する）；
または式（ＶＩａ）
【００７５】
【化２４】
0006794333.tif 000025
（式中、
ｍは、１〜２の整数であり；
Ｒ39は、水素；ＯＨ；Ｃ1〜Ｃ20ヒドロカルビル；−ＣＨ2ＣＮ；Ｃ1〜Ｃ12アシル；そしてＣ1〜Ｃ18アルコキシから選択され；および
Ｇ1〜Ｇ4の各々は、独立して、Ｃ1〜Ｃ20ヒドロカルビルから選択される）に記載の分子フラグメントを有する化合物が挙げられる。
【００７６】
本発明で使用に特に適当なヒンダードアミン系光安定剤としては、ビス（２，２，６，６−テトラメチルピペリジン−４−イル）セバケート；ビス（２，２，６，６−テトラメチルピペリジン−４−イル）スクシネート；ビス（１，２，２，６，６−ペンタメチルピペリジン−４−イル）セバケート；ビス（１−オクチルオキシ−２，２，６，６−テトラメチルピペリジン−４−イル）セバケート；ビス（１，２，２，６，６−ペンタメチルピペリジン−４−イル）ｎ−ブチル３，５−ジ−ｔｅｒｔ−ブチル４−ヒドロキシベンジルマロネート；１−（２−ヒドロキシエチル）−２，２，６，６−テトラメチル−４−ヒドロキシピペリジンおよびコハク酸の縮合物；２，２，６，６−テトラメチルピペリジン−４−イルステアレート；２，２，６，６−テトラメチルピペリジン−４−イルドデカネート；１，２，２，６，６−ペンタメチルピペリジン−４−イルステアレート；１，２，２
，６，６−ペンタメチルピペリジン−４−イルドデカネート；Ｎ，Ｎ’−ビス（２，２，６，６−テトラメチルピペリジン−４−イル）ヘキサメチレンジアミンおよび４−ｔｅｒｔ−オクチルアミノ−２，６−ジクロロ−１，３，５−トリアジンの縮合物；トリス（２，２，６，６−テトラメチルピペリジン−４−イル）ニトリロトリアセテート；テトラキス（２，２，６，６−テトラメチルピペリジン−４−イル）−１，２，３，４−ブタンテトラカルボキシレート；４−ベンゾイル−２，２，６，６−テトラメチルピペリジン；４−ステアリルオキシ−２，２，６，６−テトラメチルピペリジン；ビス（１，２，２，６，６−ペンタメチルピペリジル）−２−ｎ−ブチル２−（２−ヒドロキシ−３，５−ジ−ｔｅｒｔ−ブチルベンジル）マロン酸；３−ｎ−オクチル−７，７，９，９−テトラメチル−１，３，８−トリアザスピロ［４．５］デカン−２，４−ジオン；ビス（１−オクチルオキシ−２，２，６，６−テトラメチルピペリジル）セバケート；ビス（１−オクチルオキシ−２，２，６，６−テトラメチルピペリジル）スクシネート；Ｎ，Ｎ’−ビス（２，２，６，６−テトラメチルピペリジン−４−イル）ヘキサメチレンジアミンおよび４−モルホリノ２，６−ジクロロ−１，３，５−トリアジンの縮合物；２−クロロ−４，６−ビス（４−ｎ−ブチルアミノ−２，２，６，６−テトラメチルピペリジル）−１，３，５−トリアジンおよび１，２−ビス（３−アミノプロピルアミノ）エタンの縮合物；２−クロロ−４，６−ビス（４−ｎ−ブチルアミノ−１，２，２，６，６−ペンタメチルピペリジル）−１，３，５−トリアジンおよび１，２−ビス−（３−アミノプロピルアミノ）エタンの縮合物；８−アセチル−３−ドデシル−７，７，９，９−テトラメチル−１，３，８−トリアザスピロ［４．５］デカン−２，４−ジオン；３−ドデシル−１−（２，２，６，６−テトラメチルピペリジン−４−イル）ピロリジン−２，５−ジオン；３−ドデシル−１−（１−エタノイル−２，２，６，６−テトラメチルピペリジン−４−イル）ピロリジン−２，５−ジオン；３−ドデシル−１−（１，２，２，６，６−ペンタメチルピペリジン−４−イル）ピロリジン−２，５−ジオン；４−ヘキサデシルオキシ−および４−ステアリルオキシ−２，２，６，６−テトラメチルピペリジンの混合物；Ｎ，Ｎ’−ビス（２，２，６，６−テトラメチルピペリジン−４−イル）ヘキサメチレンジアミンおよび４−シクロヘキシルアミノ−２，６−ジクロロ−１，３，５−トリアジンの縮合物；１，２−ビス（３−アミノプロピルアミノ）エタン，２，４，６−トリクロロ−１，３，５−トリアジンおよび４−ブチルアミノ−２，２，６，６−テトラメチルピペリジンの縮合物；２−ウンデシル−７，７，９，９−テトラメチル−１−オキサ−３，８−ジアザ−４−オキソスピロ［４．５］デカン；オキソ−ピペランジニル−トリアジン；７，７，９，９−テトラメチル−２−シクロウンデシル−１−オキサ−３，８−ジアザ−４−オキソスピロ［４．５］デカンおよびエピクロロヒドリンの反応生成物が挙げられるが、これらに限定されず；
Ｎ−アルコキシヒンダードアミン系光安定剤としては、テトラキス（２，２，６，６−テトラメチル−４−ピペリジル）ブタン−１，２，３，４−テトラカルボキシレート（マーク（登録商標）ＬＡ−５７；）；１，２，３，４−ブタンテトラカルボン酸テトラキス（１，２，２，６，６−ペンタメチル−４−ピペリジニル）エステル（マーク（登録商標）ＬＡ−５２）；１，２，３，４−ブタンテトラカルボン酸１，２，２，６，６−ペンタメチル−４−ピペリジニルトリデシルエステル（マーク（登録商標）ＬＡ−６２）；１，２，３，４−ブタンテトラカルボン酸２，２，６，６−テトラメチル−４−ピペリジニルトリデシルエステル（マーク（登録商標）ＬＡ−６７）；１，２，３，４−ブタンテトラカルボン酸と２，２，６，６−テトラメチル−２，４，８，１０−テトラオキサスピロ［５．５］−ウンデカン３，９−ジエタノールの重合体の１，２，２，６，６−ペンタメチル−４−ピペリジニルエステル（マーク（登録商標）ＬＡ−６３）；１，２，３，４−ブタンテトラカルボン酸と２，２，６，６−テトラメチル−２，４，８，１０−テトラオキサスピロ［５．５］−ウンデカン３，９−ジエタノールの重合体の２，２，６，６−テトラメチル−４−ピペリジニルエステル（マーク（登録商標）ＬＡ−６８）；炭酸ビス（１−ウンデカンオキシ−２，２，６，６−テトラメチルピペリジン−４−イル）（アデカパルマロール社、フランス、サンルイ市、から入手できるマーク（登録商標）ＬＡ−８１；
別名スタブ（登録商標）ＬＡ−８１）；チヌビン（登録商標）１２３；チヌビン（登録商標）ＮＯＲ３７１；チヌビン（登録商標）ＸＴ−８５０／ＸＴ−８５５；フレームスタブ（登録商標）ＮＯＲ１１６；および欧州特許第ＥＰ０８８９０８５号に開示されたものが挙げられるが、これらに限定されず；
ヒドロキシル置換Ｎ−アルコキシＨＡＬＳとしては、１−（２−ヒドロキシ−２−メチルプロポキシ）−２，２，６，６−テトラメチル−４−ピペリジノール；１−（２−ヒドロキシ−２−メチルプロポキシ）−４−オクタデカノイルオキシ−２，２，６，６−テトラメチルピペリジン；１−（４−オクタデカノイルオキシ−２，２，６，６−テトラメチルピペリジン−１−イルオキシ）−２−オクタデカノイルオキシ−２−メチルプロパン；１−（２−ヒドロキシエチル）−２，２，６，６−テトラメチル−４−ピペリジノール；１−（２−ヒドロキシエチル）−２，２，６，６−テトラメチル−４−ピペリジノールおよびジメチルスクシネートの反応生成物などの米国特許第６，２７１，３７７に開示されたものが挙げられるが、これらに限定されず；
国際特許公開第ＷＯ２００７／１０４６８９号に開示されたテトラメチルピペリジル基のいずれかは、２，２，４，４−テトラメチル−７−オキサ−３，２０−ジアザジスピロ［５．１．１１．２］ヘンエイコサン−２１−オン（ホスタビン（登録商標）Ｎ２０）；高級脂肪酸類と２，２，６，６−テトラメチル−４−ピペリジノールのエステル（シアソーブ（登録商標）３８５３）；３−ドデシル−１−（２，２，６，６−テトラメチル−４−ピペリジル）ピロリジン−２，５−ジオン（ＳＡＮＤＵＶＯＲ（登録商標）３０５５）；およびＨＡＬＳ  ＮＯＷ（ＬＳ  Ｘ−Ｎ−Ｏ−Ｗ１）などのそれらのワックス反応生成物が挙げられるが、それらに限定されず；
米国特許第６，８４３，９３９号；同第７，１０９，２５９号；同第４，２４０，９６１号；同第４，４８０，０９２号；同第４，６２９，７５２号；同第４，６３９，４７９号；同第５，０１３，８３６号；同第５，３１０，７７１；および国際特許公開第ＷＯ８８／０８８６３号に開示されたピペリジノン化合物およびその誘導体としては、１−オクタデシル−１Ｈ−ピロール−２，５−ジオンの（１−メチルエテニル）ベンゼンおよび１−（２，２，６，６−テトラメチル−４−ピペリジニル）−１Ｈ−ピロール−２，５−ジオンとの重合体；ピペラジノン，１，１’，１’’−［１，３，５−トリアジン−２，４，６−トリイルトリス［（シクロヘキシルイミノ）−２，１−エタンジイル］］トリス［３，３，５，５−テトラメチル−；ピペラジノン，１，１’，１’’−［１，３，５−トリアジン−２，４，６−トリイルトリス［（シクロヘキシルイミノ）−２，１−エタンジイル］］トリス［３，３，４，５，５−ペンタメチル−；７，７，９，９−テトラメチル−２−シクロウンデシル−１−オキサ−３，８−ジアザ−４−オキソスピロ［４．５］デカンおよびエピクロロヒドリンの反応生成物；Ｎ，Ｎ’−ビス（２，２，６，６−テトラメチルピペリジン−４−イル）ヘキサメチレンジアミンおよび４−シクロヘキシルアミノ−２，６−ジクロロ−１，３，５−トリアジンの縮合物；１，２−ビス（３−アミノプロピルアミノ）エタン、２，４，６−トリクロロ−１，３，５−トリアジンおよび４−ブチルアミノ−２，２，６，６−テトラメチルピペリジンの縮合物；Ｎ，Ｎ’−ビス（２，２，６，６−テトラメチルピペリジン−４−イル）ヘキサメチレンジアミンおよび４−モルホリノ２，６−ジクロロ−１，３，５−トリアジンの縮合物；２−クロロ−４，６−ビス（４−ｎ−ブチルアミノ−２，２，６，６−テトラメチルピペリジル）−１，３，５−トリアジンおよび１，２−ビス（３−アミノプロピルアミノ）エタンの縮合物；２−クロロ−４，６−ビス（４−ｎ−ブチルアミノ−１，２，２，６，６−ペンタメチルピペリジル）−１，３，５−トリアジンおよび１，２−ビス−（３−アミノプロピルアミノ）エタンの縮合物；２−［（２−ヒドロキシエチル）アミノ］−４，６−ビス［Ｎ−（１−シクロヘキシルオキシ−２，２，６，６−テトラメチルピペリジン−４−イル）ブチルアミノ−１，３，５−トリアジン；プロパン二酸［（４−メトキシフェニル）−メチレン］−ビス−（１，２，２，６，６−ペンタメチル−４−ピペリジニル）エステル；テトラキス（２，２，６，６−テトラメチルピペリジン−４−イル）−１，２，３，４−ブタンテトラカルボキシレート；ベンゼンプロパン酸３，５−ビス（１，１−ジメチルエチル）−４−ヒ
ドロキシ−１−［２−［３−［３，５−ビス（１，１−ジメチルエチル）−４−ヒドロキシフェニル］−１−オキソプロポキシ］エチル］−２，２，６，６−テトラメチル−４−ピペリジニルエステル；Ｎ−（１−オクチルオキシ−２，２，６，６−テトラメチルピペリジン−４−イル）−Ｎ’−ドデシルオキサルアミド；トリス（２，２，６，６−テトラメチルピペリジン−４−イル）ニトリロトリアセテート；１，５−ジオキサスピロ｛５，５｝ウンデカン３，３−ジカルボン酸ビス（１，２，２，６，６−ペンタメチル−４−ピペリジニル）：１，５−ジオキサスピロ｛５，５｝ウンデカン３，３−ジカルボン酸ビス（２，２，６，６−テトラメチル−４−ピペリジニル）；１−（２−ヒドロキシエチル）−２，２，６，６−テトラメチル−４−ヒドロキシピペリジンおよびコハク酸の縮合物；Ｎ，Ｎ’−ビス（２，２，６，６−テトラメチルピペリジン−４−イル）ヘキサメチレンジアミンおよび４−ｔｅｒｔ−オクチルアミノ−２，６−ジクロロ−１，３，５−トリアジンの縮合物；１，２，３，４−ブタンテトラカルボン酸１，２，２，６，６−ペンタメチル−４−ピペリジニルトリデシルエステル；テトラキス（２，２，６，６−テトラメチルピペリジン−４−イル）−１，２，３，４−ブタンテトラカルボキシレート；１，２，３，４−ブタンテトラカルボン酸２，２，６，６−テトラメチル−４−ピペリジニルトリデシルエステル；テトラキス（１，２，２，６，６−ペンタメチルピペリジン−４−イル）−１，２，３，４−ブタンテトラカルボキシレート；２，２，４，４−テトラメチル−２１−オキソ−７−オキサ−３．２０−ジアザスピロ（５．１．１１．２）−ヘンエイコサン−２０−プロパン酸−ドデシルエステルおよび２，２，４，４−テトラメチル−２１−オキソ−７−オキサ−３．２０−ジアザスピロ（５．１．１１．２）−ヘンエイコサン−２０−プロパン酸−テトラデシルエステルの混合物；１Ｈ，４Ｈ，５Ｈ，８Ｈ−２，３ａ，４ａ，６，７ａ，８ａ−ヘキサアザシクロペンタ［ｄｅｆ］フルオレン−４，８−ジオン，ヘキサヒドロ−２，６−ビス（２，２，６，６−テトラメチル−４−ピペリジニル）−；ポリメチル［プロピル−３−オキシ（２’，２’，６’，６’−テトラメチル−４，４’−ピペリジニル）］シロキサン；ポリメチル［プロピル−３−オキシ（１’，２’，２’，６’，６’−ペンタメチル−４，４’−ピペリジニル）］シロキサン；エチルアクリレートおよび２，２，６，６−テトラメチルピペリジン−４−イルアクリレートとメチルメタクリレートの共重合体；混合Ｃ20〜Ｃ24α−オレフィン類および（２，２，６，６−テトラメチルピペリジン−４−イル）コハク酸イミドの共重合体；１，２，３，４−ブタンテトラカルボン酸とβ，β，β’，β’−テトラメチル−２，４，８，１０−テトラオキサスピロ［５．５］ウンデカン３，９−ジエタノールの重合体の１，２，２，６，６−ペンタメチル−４−ピペリジニルエステル；１，２，３，４−ブタンテトラカルボン酸とβ，β，β’，β’−テトラメチル−２，４，８，１０−テトラオキサスピロ［５．５］ウンデカン３，９−ジエタノールの重合体の２，２，６，６−テトラメチル−４−ピペリジニルエステ��共重合体；１，３−ベンゼンジカルボキサミドＮ，Ｎ’−ビス（２，２，６，６−テトラメチル−４−ピペリジニル；１，１’−（１，１０−ジオキソ−１，１０−デカンジイル）−ビス（ヘキサヒドロ−２，２，４，４，６−ペンタメチルピリミジン；エタンジアミド，Ｎ−（１−アセチル−２，２，６，６−テトラメチルピペリジニル）−Ｎ’−ドデシル；ホルムアミド，Ｎ，Ｎ’−１，６−ヘキサンジイルビス［Ｎ−（２，２，６，６−テトラメチル−４−ピペリジニル）；Ｄ−グルシトール，１，３：２，４−ビス−Ｏ−（２，２，６，６−テトラメチル−４−ピペリジニリデン）−；２，２，４，４−テトラメチル−７−オキサ−３，２０−ジアザ−２１−オキソ−ジスピロ［５．１．１１．２］ヘンエイコサン；プロパンアミド，２−メチル−Ｎ−（２，２，６，６−テトラメチル−４−ピペリジニル）−２−［（２，２，６，６−テトラメチル−４−ピペリジニル）アミノ］−；２，２，４，４−テトラメチル−２１−オキソ−７−オキサ−３，２０−ジアザジスピロ［５．１．１１．２］ヘンエイコサン−２０−プロパン酸ドデシルエステル；Ｎ−（２，２，６，６−テトラメチルピペリジン−４−イル）−β−アミノプロピオン酸ドデシルエステル；Ｎ−（２，２，６，６−テトラメチルピペリジン−４−イル）−Ｎ’−アミノオキサルアミド；プロパンアミド，Ｎ−（２，２，６，６−テトラメチル−４−ピペリジニル）−３−［（２，２，６，６−テトラメチル−４−ピペリジニ
ル）アミノ］−；４−ヘキサデシルオキシ−および４−ステアリルオキシ−２，２，６，６−テトラメチルピペリジンの混合物；３−ドデシル−１−（１，２，２，６，６−ペンタメチルピペリジン−４−イル）ピロリジン−２，５−ジオン；３−ドデシル−１−（１−エタノイル−２，２，６，６−ペンタメチルピペリジン−４−イル）ピロリジン−２，５−ジオン；ビス（２，２，６，６−テトラメチルピペリジン−４−イル）スクシネート；ビス（１，２，２，６，６−ペンタメチルピペリジン−４−イル）ｎ−ブチル３，５−ジ−ｔｅｒｔ−ブチル４−ヒドロキシベンジルマロネート；トリス（２，２，６，６−テトラメチルピペリジン−４−イル）ニトリロトリアセテート；１，１’−（１，２−エタンジイル）ビス（３，３，５，５−テトラメチルピペラジノン）；４−ベンゾイル−２，２，６，６−テトラメチルピペリジン；４−ステアリルオキシ−２，２，６，６−テトラメチルピペリジン；ビス（１，２，２，６，６−ペンタメチルピペリジル）−２−ｎ−ブチル２−（２−ヒドロキシ−３，５−ジ−ｔｅｒｔ−ブチルベンジル）マロン酸；３−ｎ−オクチル−７，７，９，９−テトラメチル−１，３，８−トリアザスピロ［４．５］デカン−２，４−ジオン；ビス（１−オクチルオキシ−２，２，６，６−テトラメチルピペリジル）セバケート；ビス（１−オクチルオキシ−２，２，６，６−テトラメチルピペリジル）スクシネート；８−アセチル−３−ドデシル−７，７，９，９−テトラメチル−１，３，８−トリアザスピロ［４．５］デカン−２，４−ジオン；３−ドデシル−１−（２，２，６，６−テトラメチルピペリジン−４−イル）ピロリジン−２，５−ジオン；３−ドデシル−１−（１−エタノイル−２，２，６，６−テトラメチルピペリジン−４−イル）ピロリジン−２，５−ジオン；３−ドデシル−１−（１，２，２，６，６−ペンタメチルピペリジン−４−イル）ピロリジン−２，５−ジオン；４−ヘキサデシルオキシ−および４−ステアリルオキシ−２，２，６，６−テトラメチルピペリジンの混合物；２−ウンデシル−７，７，９，９−テトラメチル−１−オキサ−３，８−ジアザ−４−オキソスピロ［４．５］デカン；１，５−ジオキサスピロ｛５，５｝ウンデカン３，３−ジカルボン酸ビス（２，２，６，６−テトラメチル−４−ピペリジニル）および１，５−ジオキサスピロ｛５，５｝ウンデカン３，３−ジカルボン酸ビス（１，２，２，６，６−ペンタメチル−４−ピペリジニル）；Ｎ1−（β−ヒドロキシエチル）３，３−ペンタメチレン−５，５−ジメチルピペラジン−２−オン；Ｎ1−ｔｅｒｔ−オクチル−３，３，５，５−テトラメチル−ジアゼピン−２−オン；Ｎ1−ｔｅｒｔ−オクチル−３，３−ペンタメチレン−５，５−ヘキサメチレン−ジアゼピン−２−オン；Ｎ1−ｔｅｒｔ−オクチル−３，３−ペンタメチレン−５，５−ジメチルピペラジン−２−オン；ｔｒａｎｓ−１，２−シクロヘキサン−ビス−（Ｎ1−５，５−ジメチル−３，３−ペンタメチレン−２−ピペラジノン；ｔｒａｎｓ−１，２−シクロヘキサン−ビス−（Ｎ1−３，３，５，５−ジスピロペンタメチレン−２−ピペラジノン）；Ｎ1−イソプロピル−１，４−ジアザジスピロ−（３，３，５，５）ペンタメチレン−２−ピペラジノン；Ｎ1−イソプロピル−１，４−ジアザジスピロ−３，３−ペンタメチレン−５，５−テトラメチレン−２−ピペラジノン；Ｎ1−イソプロピル−５，５−ジメチル−３，３−ペンタメチレン−２−ピペラジノン；ｔｒａｎｓ−１，２−シクロヘキサン−ビス−Ｎ1−（ジメチル−３，３−ペンタメチレン−２−ピペラジノン）；Ｎ1−オクチル−５，５−ジメチル−３，３−ペンタメチレン−１，４−ジアゼピン−２−オン；およびＮ1−オクチル−１，４−ジアザジスピロ−（３，３，５，５）ペンタメチレン−１，５−ジアゼピン−２−オンが挙げられるが、これらに限定されない。本発明の使用に適当な他の立体的障害のアミン類としては、例えば、欧州特許第１３０８０８４号に開示されたもののいずれかが挙げられる。
【００７７】
ヒンダードアミン成分は、安定化される有機材料の総重量に基づいて、０．０１〜１０重量％の量で存在し得る。好ましくは、ヒンダードアミンの量は、安定化される有機材料の総重量に基づいて、０．０５〜５重量％、より好ましくは、０．１〜３重量％使用できる。
【００７８】
本発明と一緒に使用するのに適当な他の光安定剤としては、１つ以上の次のものが挙げ
られる：
２−（２’−ヒドロキシフェニル）ベンゾトリアゾール類、例えば、２−（２’−ヒドロキシ−５’−メチルフェニル）−ベンゾトリアゾール；２−（３’，５’−ジ−ｔｅｒｔ−ブチル２’−ヒドロキシフェニル）ベンゾトリアゾール；２−（５’−ｔｅｒｔ−ブチル２’−ヒドロキシフェニル）ベンゾトリアゾール；２−（２’−ヒドロキシ−５’−（１，１，３，３−テトラメチルブチル）フェニル）ベンゾトリアゾール；２−（３’，５’−ジ−ｔｅｒｔ−ブチル２’−ヒドロキシフェニル）−５−クロロ−ベンゾトリアゾール；２−（３’−ｔｅｒｔ−ブチル２’−ヒドロキシ−５’−メチルフェニル）−５−クロロ−ベンゾトリアゾール；２−（３’−ｓｅｃ−ブチル−５’−ｔｅｒｔ−ブチル２’−ヒドロキシフェニル）ベンゾトリアゾール；２−（２’−ヒドロキシ−４’−オクチルオキシフェニル）ベンゾトリアゾール；２−（３’，５’−ジ−ｔｅｒｔ−アミル−２’−ヒドロキシフェニル）ベンゾトリアゾール；２−（３’，５’−ビス−（α，α−ジメチルベンジル）−２’−ヒドロキシフェニル）ベンゾトリアゾール；２−（３’−ｔｅｒｔ−ブチル２’−ヒドロキシ−５’−（２−オクチルオキシカルボニルエチル）フェニル）−５−クロロ−ベンゾトリアゾール；２−（３’−ｔｅｒｔ−ブチル５’−［２−（２−エチルヘキシルオキシ）−カルボニルエチル］−２’−ヒドロキシフェニル）−５−クロロ−ベンゾトリアゾール；２−（３’−ｔｅｒｔ−ブチル２’−ヒドロキシ−５’−（２−メトキシカルボニルエチル）フェニル）−５−クロロ−ベンゾトリアゾール；２−（３’−ｔｅｒｔ−ブチル２’−ヒドロキシ−５’−（２−メトキシカルボニルエチル）フェニル）ベンゾトリアゾール；２−（３’−ｔｅｒｔ−ブチル２’−ヒドロキシ−５’−（２−オクチルオキシカルボニルエチル）フェニル）ベンゾトリアゾール；２−（３’−ｔｅｒｔ−ブチル５’−［２−（２−エチルヘキシルオキシ）カルボニル］−２’−ヒドロキシフェニル）ベンゾトリアゾール；２−（３’−ドデシル−２’−ヒドロキシ−５’−メチルフェニル）ベンゾトリアゾール；２−（３’−ｔｅｒｔ−ブチル２’−ヒドロキシ−５’−（２−イソオクチルオキシカルボニルエチル）フェニルベンゾトリアゾール；２，２’−メチレン−ビス［４−（１，１，３，３−テトラメチルブチル）−６−ベンゾトリアゾール−２−イルフェノール］；ポリエチレングリコール３００と２−［３’−ｔｅｒｔ−ブチル５’−（２−メトキシカルボニルエチル）−２’−ヒドロキシフェニル］−２Ｈ−ベンゾトリアゾールのエステル転移反応生成物；［Ｒ―ＣＨ2ＣＨ2―ＣＯＯ―ＣＨ2ＣＨ2］2（式中、Ｒ＝３’−ｔｅｒｔ−ブチル４’−ヒドロキシ−５’−２Ｈ−ベンゾトリアゾール−２−イルフェニル）；２−［２’−ヒドロキシ−３’−（α，α−ジメチルベンジル）−５’−（１，１，３，３−テトラメチルブチル）−フェニル］ベンゾトリアゾール；２−［２’−ヒドロキシ−３’−（１，１，３，３−テトラメチルブチル）−５’−（α，α−ジメチルベンジル）−フェニル］ベンゾトリアゾール；
２−ヒドロキシベンゾフェノン類、例えば、４−ヒドロキシ、４−メトキシ、４−オクチルオキシ、４−デシルオキシ、４−ドデシルオキシ、４−ベンジルオキシ、４，２’，４’−トリヒドロキシおよび２’−ヒドロキシ−４，４’−ジメトキシ誘導体；
置換および非置換安息香酸エステル類、例えば、４−ｔｅｒｔ−ブチルフェニルサリチレート、フェニルサリチレート、オクチルフェニルサリチレート、ジベンゾイルレゾルシノール、ビス（４−ｔｅｒｔ−ブチルベンゾイル）レゾルシノール、ベンゾイルレゾルシノール、２，４−ジ−ｔｅｒｔ−ブチルフェニル３，５−ジ−ｔｅｒｔ−ブチル４−ヒドロキシベンゾエート、ヘキサデシル３，５−ジ−ｔｅｒｔ−ブチル４−ヒドロキシベンゾエート、オクタデシル３，５−ジ−ｔｅｒｔ−ブチル４−ヒドロキシベンゾエート、２−メチル−４，６−ジ−ｔｅｒｔ−ブチルフェニル３，５−ジ−ｔｅｒｔ−ブチル４−ヒドロキシベンゾエート；
ニッケル化合物、例えば、ｎ−ブチルアミン、トリエタノールアミンまたはＮ−シクロヘキシルジエタノールアミンなどの追加のリガンドありなしで、１：１または１：２錯体などの２，２’−チオ−ビス−［４−（１，１，３，３−テトラメチルブチル）フェノール］のニッケル錯体、ニッケルジブチルジチオカルバメート、モノアルキルエステル類のニッケル塩、例えば、４−ヒドロキシ−３，５−ジ−ｔｅｒｔ−ブチルベンジルホスホン
酸のメチルまたはエチルエステル、ケトオキシム類のニッケル錯体、例えば、２−ヒドロキシ−４−メチルフェニルウンデシルケトオキシムの、追加のリガンドのあるなしで、１−フェニル−４−ラウロイル−５−ヒドロキシピラゾールのニッケル錯体；および
式（ＶＩＩ）：
【００７９】
【化２５】
0006794333.tif 000026
（式中、Ｒ34およびＲ35の各々は、独立して、置換されていてもよいＣ6〜Ｃ10アリール基、Ｃ1〜Ｃ10ヒドロカルビル置換アミノ、Ｃ1〜Ｃ10アシルおよびＣ1〜Ｃ10アルコキシルから選択され；およびＲ36は、式ＶＩＩのフェノキシ部分の０〜４個の位置で同じまたは異なる置換基であり、各場合に、独立して、ヒドロキシル、Ｃ1〜Ｃ12ヒドロカルビル、Ｃ1〜Ｃ12アルコキシル、Ｃ1〜Ｃ12アルコキシエステル、およびＣ1〜Ｃ12アシルから選択される）に記載の２−（２’−ヒドロキシフェニル）−１，３，５−トリアジン化合物。そのような２−（２’−ヒドロキシフェニル）−１，３，５−トリアジン化合物としては、４，６−ビス−（２，４−ジメチルフェニル）−２−（２−ヒドロキシ−４−オクチルオキシフェニル）−ｓ−トリアジン（サイテックインダストリーズ社から入手可能なシアソーブ（登録商標）１１６４）；４，６−ビス−（２，４−ジメチルフェニル）−２−（２，４−−ジヒドロキシフェニル）−ｓ−トリアジン；２，４−ビス（２，４−ジヒドロキシフェニル）−６−（４−クロロフェニル）−ｓ−トリアジン；２，４−ビス［２−ヒドロキシ−４−（２−ヒドロキシ−エトキシ）フェニル］−６−（４−クロロフェニル）−ｓ−トリアジン；２，４−ビス［２−ヒドロキシ−４−（２−ヒドロキシ−４−（２−ヒドロキシ−エトキシ）フェニル］−６−（２，４−ジメチルフェニル）−ｓ−トリアジン；２，４−ビス［２−ヒドロキシ−４−（２−ヒドロキシエトキシ）フェニル］−６−（４−ブロモフェニル）−ｓ−トリアジン；２，４−ビス［２−ヒドロキシ−４−（２−アセトキシエトキシ）フェニル］−６−（４−クロロフェニル）−ｓ−トリアジン；２，４−ビス（２，４−ジヒドロキシフェニル）−６−（２，４−ジメチルフェニル）−ｓ−トリアジン；２，４−ビス（４−ビフェニル）−６−［２−ヒドロキシ−４−［（オクチルオキシカルボニル）エチリデンオキシ］フェニル］−ｓ−トリアジン；２，４−ビス（４−ビフェニル）−６−［２−ヒドロキシ−４−（２−エチルヘキシルオキシ）フェニル］−ｓ−トリアジン；２−フェニル−４−［２−ヒドロキシ−４−（３−ｓｅｃ−ブチルオキシ−２−ヒドロキシプロピルオキシ）フェニル］−６−［２−ヒドロキシ−４−（３−ｓｅｃ−アミルオキシ−２−ヒドロキシプロピルオキシ）フェニル］−ｓ−トリアジン；２，４−ビス（２，４−ジメチルフェニル）−６−［２−ヒドロキシ−４（−３−ベンジルオキシ−２−ヒドロキシプロピルオキシ）フェニル］−ｓ−トリアジン；２，４−ビス（２−ヒドロキシ−４−ｎ−ブチルオキシフェニル）−６−（２，４−ジ−ｎ−ブ
チルオキシフェニル）−ｓ−トリアジン；２，４−ビス（２，４−ジメチルフェニル）−６−［２−ヒドロキシ−４−（３−ノニルオキシ−２−ヒドロキシプロピルオキシ）−５−α−クミルフェニル］−ｓ−トリアジン；メチレンビス−｛２，４−ビス（２，４−ジメチルフェニル）−６−［２−ヒドロキシ−４−（３−ブチルオキシ−２−ヒドロキシプロポキシ）フェニル］−ｓ−トリアジン｝；５：４：１の比率で３：５’位、５：５’位および３：３’位の位置で架橋したメチレン架橋二量体混合物；２，４，６−トリス（２−ヒドロキシ−４−イソオクチルオキシカルボニルイソプロピリデンオキシ−フェニル）−ｓ−トリアジン；２，４−ビス（２，４−ジメチルフェニル）−６−（２−ヒドロキシ−４−ヘキシルオキシ−５−α−クミルフェニル）−ｓ−トリアジン；２−（２，４，６−トリメチルフェニル）−４，６−ビス［２−ヒドロキシ−４−（３−ブチルオキシ−２−ヒドロキシプロピルオキシ）フェニル］−ｓ−トリアジン；２，４，６−トリス［２−ヒドロキシ−４−（３−ｓｅｃ−ブチルオキシ−２−ヒドロキシプロピルオキシ）−フェニル］−ｓ−トリアジン；４，６−ビス−（２，４−ジメチルフェニル）−２−（２−ヒドロキシ−４−（３−ドデシルオキシ−２−ヒドロキシプロポキシ）フェニル）−ｓ−トリアジンおよび４，６−ビス−（２，４−ジメチルフェニル）−２−（２−ヒドロキシ−４−（３−トリデシルオキシ−２−ヒドロキシプロポキシ）フェニル）−ｓ−トリアジン（ＢＡＳＦ社から入手可能なチヌビン（登録商標）４００）の混合物；４，６−ビス−（２，４−ジメチルフェニル）−２−（２−ヒドロキシ−４（３−（２−エチルヘキシルオキシ）−２−ヒドロキシプロポキシ）−フェニル）−ｓ−トリアジン；４，６−ジフェニル２−（４−ヘキシルオキシ−２−ヒドロキシフェニル）−ｓ−トリアジン；２−（４，６−ジフェニル−１，３，５−トリアジン−２−イル）−５−［２−（２−エチルヘキサノイルオキシ）エトキシ］フェノール（アデカパルマロール社、フランス、サンルイ市、から入手可能なアデカスタブ（登録商標）ＬＡ−４６）；２，４，６−トリス（２−ヒドロキシ−４−オクチルオキシフェニル）−１，３，５−トリアジン；プロパン酸２，２’、２’’−［１，３，５−トリアジン−２，４，６−トリイルトリス［（３−ヒドロキシ−４，１−フェニレン）オキシ］］トリス−１，１’，１’’−トリオクチルエステル（ＢＡＳＦ社から入手可能なチヌビン（登録商標）４７７）；プロパン酸２−［４−［４，６−ビス（［１，１’−ビフェニル］−４−イル）−１，３，５−トリアジン−２イル］−３−ヒドロキシフェノキシル］−イソオクチルエステル（ＢＡＳＦ社から入手可能なチヌビン（登録商標）４７９）；およびその組み合わせが挙げられるが、これらに限定されない。本発明と一緒に使用するのに適当な他のトリアジン化合物としては、欧州特許第１３０８０８４号に記載のもの（例えば、式ＩＩｄ）、および米国特許出願第１３／１４４８６１号（公開第２０１１／０２７２６４８）のものが挙げられる。
【００８０】
特定の実施形態では、本発明の安定剤組成物としては、少なくとも１つのヒンダードアミン系光安定剤および少なくとも１つの紫外線吸収剤の配合物が挙げられる。
【００８１】
本発明の安定剤組成物と一緒に使用するのに適当な酸化防止剤は、当技術分野で、従来、周知の酸化防止剤のいずれも包含する。特に適当な酸化防止剤としては、米国特許第６，４４４，７３３号に列挙されたもののいずれも挙げられる。特定の実施形態では、本発明の安定剤組成物は、トコフェロール化合物（例えば、αトコフェロール、βトコフェロール、γトコフェロール、δトコフェロール、その異性体、およびその混合物）および／またはトコトリエノール化合物（例えば、α、β、γ、δ−トコトリエノール、その異性体、およびその混合物）をさらに包含し得る。
【００８２】
本発明の安定剤組成物のさらなる実施形態としては：
式（ＶＩＩＩ）：
【００８３】
【化２６】
0006794333.tif 000027
（式中、
Ｔ1は、置換されていてもよいＣ1−Ｃ36ヒドロカルビル，置換されていてもよいＣ5−Ｃ12シクロアルキル、および置換されていてもよいＣ7−Ｃ9アラルキルから選択され；および
Ｔ2は、水素またはＴ1から選択される）に記載のヒドロキシルアミン化合物；および
式（ＩＸ）：
【００８４】
【化２７】
0006794333.tif 000028
（式中、
Ｗ1およびＷ2の各々は、独立して、直鎖または分岐鎖Ｃ6−Ｃ36アルキル、Ｃ6−Ｃ12アリール、Ｃ7−Ｃ36アラルキル、Ｃ7−Ｃ36アルカリル、Ｃ5−Ｃ36シクロアルキル、Ｃ6−Ｃ36アルクシクロアルキル；およびＣ6−Ｃ36シクロアルキルアルキルから選択されるＣ6−Ｃ36ヒドロカルビルから選択され；
Ｗ3は、直鎖または分岐鎖Ｃ1−Ｃ36アルキル、Ｃ6−Ｃ12アリール、Ｃ7−Ｃ36アラルキル、Ｃ7−Ｃ36アルカリル、Ｃ5−Ｃ36シクロアルキル、Ｃ6−Ｃ36アルクシクロアルキル；およびＣ6−Ｃ36シクロアルキルアルキルから選択されるＣ1−Ｃ36ヒドロカルビルから選択され；
但し、Ｗ1、Ｗ2およびＷ3の少なくとも１つは、β炭素−水素結合を含む；および
前記アルキル、アラルキル、アルカリル、シクロアルキル、アルクシクロアルキルおよびシクロアルキルアルキル基が、―Ｏ―、―Ｓ―、―ＳＯ―、―ＳＯ2―、―ＣＯＯ―、―ＯＣＯ―、―ＣＯ―、―ＮＷ4―、―ＣＯＮＷ4―および―ＮＷ4ＣＯ―から成る群から選択されるメンバーから選択される１〜１６個の基で割り込まれ得、または前記アルキル、アラルキル、アルカリル、シクロアルキル、アルクシクロアルキルおよびシクロアルキルアルキル基が、―ＯＷ4、―ＳＷ4、―ＣＯＯＷ4、―ＯＣＯＷ4、―ＣＯＷ4、―Ｎ（Ｗ4）2、―ＣＯＮ（Ｗ4）2、―ＮＷ4ＣＯＷ4および―Ｃ（ＣＨ3）（ＣＨ2Ｒx）ＮＬ（ＣＨ2Ｒx）（ＣＨ3）Ｃ―基を含む５員環および６員環から選択される１〜１６個の基で置換され得、または前記アルキル、アラルキル、アルカリル、シクロアルキル、アルクシクロアルキルおよびシクロアルキルアルキル基が、上述の基により割り込みと置換どちらもされ；および
Ｗ4は、水素またはＣ1〜Ｃ8アルキルから選択され；
Ｒxは、水素またはメチルから選択され；および
Ｌは、Ｃ1〜Ｃ30アルキル；−Ｃ（Ｏ）Ｒ部分、または−ＯＲ部分（式中、Ｒは、Ｃ1〜Ｃ30直鎖または分岐鎖アルキル基である）から選択され；および
前記アリール基は、１〜３個のハロゲン基、Ｃ1〜Ｃ8アルキル基、Ｃ1〜Ｃ8アルコキシ基、およびそれらの組み合わせより置換され得る）に記載の第三級アミンオキシド化合物か
ら選択される少なくとも１つの化合物を包含する。
【００８５】
特定の実施形態では、好ましいものは、Ｔ1およびＴ2が、独立して、ベンジル、エチル、オクチル、ラウリル、ドデシル、テトラデシル、ヘキサデシル、ヘプタデシルおよびオクタデシルから選択され；またはＴ1およびＴが、それぞれ、水素化獣脂アミンに見られるアルキル混合物である、式ＶＩＩＩに記載のＮ，Ｎ−ジヒドロカルビルヒドロキシルアミン化合物である。
【００８６】
特定の実施形態では、式ＶＩＩＩに記載のヒドロキシルアミン化合物は：Ｎ，Ｎ−ジベンジルヒドロキシルアミン；Ｎ，Ｎ−ジエチルヒドロキシルアミン；Ｎ，Ｎ−ジオクチルヒドロキシルアミン；Ｎ，Ｎ−ジラウリルヒドロキシルアミン；Ｎ，Ｎ−ジドデシルヒドロキシルアミン；Ｎ，Ｎ−ジテトラデシルヒドロキシルアミン；Ｎ，Ｎ−ジヘキサデシルヒドロキシルアミン；Ｎ，Ｎ−ジオクタデシルヒドロキシルアミン；Ｎ−ヘキサデシル−Ｎ−テトラデシルヒドロキシルアミン；Ｎ−ヘキサデシル−Ｎ−ヘプタデシルヒドロキシルアミン；Ｎ−ヘキサデシル−Ｎ−オクタデシルヒドロキシルアミン；Ｎ−ヘプタデシル−Ｎ−オクタデシルヒドロキシルアミン；Ｎ，Ｎ−ジ（水素化獣脂）ヒドロキシルアミン；およびＮ，Ｎ−ジ（水素化獣脂）アミンの直接酸化によって生成されるＮ，Ｎ−ジ（アルキル）ヒドロキシルアミンから選択される。
【００８７】
特定の実施形態では、好ましいものは、Ｗ1およびＷ2が、独立して、ベンジルまたは置換ベンジルである式ＩＸの構造のものである。Ｗ1、Ｗ2およびＷ3は、同じ残基であってもよい。他の実施形態では、Ｗ1およびＷ2は、８〜２６個の炭素原子のアルキル基、より好ましくは、１０〜２６個の炭素原子のアルキル基であり得る。Ｗ3は、１〜２２個の炭素原子のアルキル基、より好ましくは、メチルまたは置換メチルであり得る。他の好ましいアミンオキシドとしては、Ｗ1、Ｗ2、およびＷ3が、６〜３６個の炭素原子の同じアルキル基であるものが挙げられる。好ましくは、Ｗ1、Ｗ2、およびＷ3の前述の残基の全てが、飽和炭化水素残基または少なくとも１つの前述の−Ｏ−、−Ｓ−、−ＳＯ−、−ＣＯ2−、−ＣＯ−、または−ＣＯＮ−部分を含む飽和炭化水素残基である。当業者は、本発明を損ねることなく、各Ｗ1、Ｗ2、およびＷ3の他の有用な残基を推定することができるだろう。
【００８８】
該飽和アミンオキシドとしては、ポリ（アミンオキシド）も挙げられ得る。ポリ（アミンオキシド）は、分子当たり、少なくとも２つの第三級アミンオキシドを含む第三級アミンオキシドを意味する。実例となるポリ（アミンオキシド）は、「ポリ（第三級アミンオキシド）」とも呼ばれ、例えば、１，４−ジアミノブタン；１，６−ジアミノヘキサン；１，１０−ジアミノデカン；および１，４−ジアミノシクロヘキサンなどの脂肪族および脂環式ジアミン類の第三級アミンオキシド類似体、および例えば、ジアミノアントラキノン類およびジアミノアニソール類などの芳香族系ジアミンが挙げられるが、これらに限定されない。
【００８９】
本発明と一緒に使用するのに適当なアミンオキシドとしては、前述のジアミン類のオリゴマーおよびポリマー由来の第三級アミンオキシドも挙げられる。有用なアミンオキシドとしては、例えば、ポリオレフィン類、ポリアクリレート類、ポリエステル類、ポリアミド類、ポリスチレン類、および同様のものものなどのポリマーに結合したアミンオキシド類も挙げられる。アミンオキシドがポリマーに結合されるとき、ポリマー当たりのアミンオキシドの平均数は、全てのポリマー鎖がアミンオキシドを含有する必要がないので、広く変わり得る。前述の全アミンオキシドは、少なくとも１つの−Ｏ−、−Ｓ−、−ＳＯ−、−ＣＯ2−、−ＣＯ−、または−ＣＯＮＷ4−部分を含有してもよい。好ましい実施形態では、ポリマー第三級アミンオキシドの各第三級アミンオキシドは、Ｃ1残基を含む。
【００９０】
式ＩＸの基Ｗ１、Ｗ２およびＷ３は、ヒンダードアミンを含む分子に結合され得る。ヒンダードアミン類は、当技術分野で周知であり、本発明のアミンオキシドは、ヒンダードアミンのどんな方法でも、構造的位置で、ヒンダードアミンに結合され得る。有用なヒンダードアミン類は、アミンオキシド化合物の部分が、一般式ＸおよびＸＩのものを含む：
【００９１】
【化２８】
0006794333.tif 000029
【００９２】
【化２９】
0006794333.tif 000030
（式中、ＬおよびＲxは、上記の通り定義される）
【００９３】
分子当たり、１つ以上のヒンダードアミンおよび１つ以上の飽和アミンオキシドを含むアミンオキシドも含まれる。該ヒンダードアミンは、ポリ（第三級アミンオキシド）に結合、または上記のポリマー基質に結合され得る。
【００９４】
ヒドロキシルアミン誘導体および／またはアミンオキシド誘導体は、安定化される有機材料の重量に基づいて、約０．０００５〜約５％、具体的には、約０．００１〜約２％、典型的には、約０．０１〜約２重量％の総量で使用され得る。
【００９５】
他の実施形態では、安定剤組成物は、補助添加剤；成核剤；充填剤；補強剤；およびその組み合わせから選択される少なくとも１つの化合物を含み得る添加剤をさらに含んでもよい。
【００９６】
そのような添加剤の例としては、これに制限されないが：
塩基性補助添加剤、例えば、メラミン、ポリビニルピロリドン、ジシアンジアミド、トリアリルシアヌレート、尿素誘導体、ヒドラジン誘導体、アミン類、ポリアミド類、ポリウレタン類、高級脂肪酸類のアルカリ金属塩類およびアルカリ土類金属塩類、例えば、ステアリン酸カルシウム、ステアリン酸亜鉛、ベヘン酸マグネシウム、ステアリン酸マグネシウム、リシノール酸ナトリウムおよびパルミチン酸カリウム、ピロカテコール酸アンチモンまたはピロカテコール酸亜鉛；
成核剤、例えば、滑石などの無機物質、二酸化チタンまたは  酸化マグネシウムなどの金属酸化物、好ましくは、アルカリ土類金属類のリン酸塩、炭酸塩または硫酸塩；モノ−またはポリカルボン酸類およびその塩類などの有機化合物、例えば、４−ｔｅｒｔ−ブチル安息香酸、アジピン酸、ジフェニル酢酸、コハク酸ナトリウム  または  安息香酸ナトリウム；イオン性共重合体などのポリマー化合物（イオノマー類）；
充填材および補強剤、例えば、炭酸カルシウム、珪酸塩類、グラスファイバー、ガラス球、アスベスト類、タルク、カオリン、雲母、硫酸バリウム、金属酸化物および水酸化物（例えば、水酸化アルミニウムまたは水酸化マグネシウム、カーボンブラック炭素、グラファイト、木粉および他の天然物微細繊維、合成繊維；衝撃改質剤；
ベンゾフラノン類およびインドリノン類、例えば、米国特許第４，３２５，８６３号；同第４，３３８，２４４号；同第５，１７５，３１２号；同第５，２１６，０５２号；同第５，２５２，６４３号；同第５，３６９，１５９号；同第５，４８８，１１７号；同第５，３５６，９６６号；同第５，３６７，００８号；同第５，４２８，１６２号；同第５，４２８，１７７号；同第５，５１６，９２０号；ドイツ特許第ＤＥ−Ａ−４３１６６１１号；同第ＤＥ−Ａ−４３１６６２２号；同第ＤＥ−Ａ−４３１６８７６号；欧州特許第ＥＰ−Ａ−０５８９８３９号または第ＥＰ−Ａ−０５９１１０２号に記載のものまたは３−［４−（２−アセトキシエトキシ）フェニル］−５，７−ジ−ｔｅｒｔ−ブチル−ベンゾフラン−２−オン，５，７−ジ−ｔｅｒｔ−ブチル−３−［４−（２−ステアロイルオキシエトキシ）フェニル］ベンゾフラン−２−オン，３，３’−ビス［５，７−ジ−ｔｅｒｔ−ブチル−３−（４−［２−ヒドロキシエトキシ］フェニル）ベンゾフラン−２−オン］，５，７−ジ−ｔｅｒｔ−ブチル−３−（４−エトキシフェニル）ベンゾフラン−２−オン，３−（４−アセトキシ−３，５−ジメチルフェニル）−５，７−ジ−ｔｅｒｔ−ブチル−ベンゾフラン−２−オン，３−（３，５−ジメチル−４−ピバロイルオキシフェニル）−５，７−ジ−ｔｅｒｔ−ブチル−ベンゾフラン−２−オン，３−（３，４−ジメチルフェニル）−５，７−ジ−ｔｅｒｔ−ブチル−ベンゾフラン−２−オン，３−（２，３−ジメチルフェニル）−５，７−ジ−ｔｅｒｔ−ブチル−ベンゾフラン−２−オン；
金属不活性化剤、例えば、Ｎ，Ｎ’−ジフェニルオキサミド、Ｎ−サリシラル−Ｎ’−サリシロイルヒドラジン、Ｎ，Ｎ’−ビス（サリシロイル）ヒドラジン、Ｎ，Ｎ’−ビス（３，５−ジ−ｔｅｒｔ−ブチル−４−ヒドロキシフェニルプロピオニル）ヒドラジン、３−サリシロイルアミノ−１，２，４−トリアゾール、ビス（ベンジリデン）オキサリルジヒドラジド、シュウ酸アニリド、イソフタロイルジヒドラジド、セバコイルビスフェニルヒドラジド、Ｎ，Ｎ’−ジアセチルアジポイルジヒドラジド、Ｎ，Ｎ’−ビス（サリシロイル）オキサリルジヒドラジド、Ｎ，Ｎ’−ビス（サリシロイル）チオプロピオニルジヒドラジド；
ニトロン類、例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン（Ｎ−ｔｅｔｒａｄｅｃｙｌ−ａｌｐｈａ−ｔｒｉｄｃｙｌ−ｎｉｔｒｏｎｅ）、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、Ｎ，Ｎ−ジ（水素化獣脂）ヒドロキシルアミン由来ニトロン誘導体；
チオ相乗剤、例えば、チオジプロピオン酸ジウラリルまたはチオジプロピオン酸ジステアリル；
および
過酸化物捕捉剤、例えば、β−チオジプロピオン酸エステル、例えば、ラウリル、ステアリル、ミリスチルもしくはトリデシルエステル、メルカプトベンズイミダゾールまたは２−メルカプトベンズイミダゾールの亜鉛塩、ジブチルジチオカルバミン酸亜鉛、ジオクタデシルジスルフィド、テトラキス（β−ドデシルメルカプト）プロピオン酸ペンタエリスリトールを挙げられる。
【００９７】
安定化される有機材料の特性を著しく損なわない本発明と一緒に使用する適当な他の添加剤は、当業者に周知であり、例えば、可塑剤、潤滑剤、乳化剤、顔料、レオロジー添加剤、触媒、流れ調製剤、蛍光増白剤、防炎加工剤、帯電防止剤、清澄剤および発泡剤が挙げられる。
【００９８】
特定の実施形態では、該安定剤組成物は、安定化される有機材料組成物の総重量に基づいて、および添加される安定化添加剤数と種類および／または安定化される材料の特徴に基づいて、０．００１〜６５．０重量％で存在する。いくつかの実施形態では、該安定剤組成物は、該有機材料の総重量の０．０１〜５０重量％、好ましくは、総量の０．０５〜２５重量％、または０．１〜１０重量％で存在する。当業者は、周知のおよび／または文献に記載の製造法に基づいて、または日常実験程度のことを通して、添加すべき安定剤の量および種類を容易に決定することができるだろう。
【００９９】
本発明の安定剤組成物は、当業者に周知のいずれかの適当な方法により、安定化される有機材料と、容易に配合され得る。特定の実施形態では、安定剤組成物の成分は、押出、ペレット化、研磨法、および成形法から選択される少なくとも１つの技術により、安定化される材料と混合される。他の実施形態では、混合は、溶融、溶媒への溶解、直接混合、および空練の少なくとも１つにより実施され得る。
【０１００】
安定化される有機材料中への安定剤組成物および任意のさらなる添加剤の成分の練り込みは、当業者に周知の適当な方法のいずれかにより、例えば、成形前もしくは後またはその後の溶媒蒸発ありまたはなしで、安定化される有機材料への溶解または分散した安定剤混合物を配合することによっても、実施される。該安定剤成分および任意のさらなる添加剤はまた、マスターバッチの形態でも、安定化される有機材料に、添加され得る。
【０１０１】
該安定剤組成物および任意のさらなる添加剤の成分はまた、例えば、重合反応前もしくは重合反応中または架橋反応前に、添加され得る。それらはまた、純粋な形態（すなわち、そのままおよび樹脂に直接）またはワックス類、油類もしくはポリマー類中にカプセル化の形態で、安定化される有機材料中に練り込まれ得る。様々な添加剤はまた、安定化される有機材料へ単純に添加するために、前配合（すなわち、一緒に混合）もされ得る。該安定剤組成物および任意のさらなる添加剤の成分はまた、安定化される有機材料上に、噴霧もされ得る。それらは、他の添加剤（例えば、上記従来の添加剤）またはそれらの溶融物を希釈することができるので、それらは、安定化される該材料上に、これらの添加剤と一緒に噴霧もされ得る。球状重合化ポリマー類の場合では、例えば、噴霧により、任意に他の添加剤と一緒に安定剤組成物の成分の適用が、優位性があり得る。
【０１０２】
有機材料を安定化するために、本発明の安定剤組成物の使用について言及した。従って、本発明の別の態様は、（ｉ）光、酸素、および／または熱により分解および／または変色を受ける有機材料を安定化する方法；（ｉｉ）有機材料の加工安定性を強化する方法；および（ｉｉｉ）有機材料の変色の低減または防止する方法を提供する。これらの方法は、安定化される有機材料に、本明細書および請求の範囲を通して記載の本発明の安定剤組成物の安定化する量を、加工前、加工中または加工後に添加することにより達成される。特定の実施形態では、本発明の安定剤組成物を含むマスターバッチ組成物は、安定化される有機材料に添加されるだろう。
【０１０３】
安定化に適当な様々な非生体有機材料としては、ポリオレフィン類、ポリエステル類、
ポリエーテル類、ポリケトン類、ポリアミド類、天然ゴムおよび合成ゴム、ポリウレタン類、ポリスチレン類、高衝撃ポリスチレン類、ポリアクリレート類、ポリメタクリレート類、ポリアセタール類、ポリアクリロニトリル類、ポリブタジエン類、アクリロニトリルブタジエンスチレン樹脂、スチレンアクリロニトリル樹脂、アクリレートスチレンアクリロニトリル樹脂、酢酸酪酸セルロース樹脂、セルロース系重合体、ポリイミド類、ポリアミドイミド類、ポリエーテルイミド類、ポリフェニルスルフィド類、ポリフェニルオキシドポリスルホン類、ポリエーテルスルホン類、塩化ポリビニル類、ポリカーボネート類、ポリケトン類、脂肪族ポリケトン類、熱可塑性オレフィン類、架橋ポリアクリレートおよびポリエステル含有アミノ樹脂、架橋ポリエステルおよびポリアクリレート含有ポリイソシアネート、フェノール／ホルムアルデヒド樹脂、尿素／ホルムアルデヒド樹脂およびメラミン／ホルムアルデヒド樹脂、乾燥および非乾燥アルキッド樹脂、アルキッド樹脂、ポリエステル樹脂、メラミン樹脂架橋アクリレート樹脂、尿素樹脂、イソシアネート類、イソシアヌレート類、カルバメート類、エポキシ樹脂、酸無水物類またはアミン類と架橋した脂肪族、環式脂肪族、複素環式および芳香族グリシジル化合物由来の架橋エポキシ樹脂、ポリシロキサン類、マイケル付加重合体、アミン類、活性不飽和およびメチレン化合物を有するブロックドアミン類、活性不飽和およびメチレン化合物を有するケチミン類、不飽和アクリル系ポリアセトアセテート樹脂と組み合わせたポリケチミン類、不飽和アクリル系樹脂と組み合わせたポリケチミン類、放射線硬化型組成物、エポキシメラミン樹脂、有機染料類、化粧品、セルロース系紙処方物、写真用フィルム用紙、繊維、ワックス類およびインク類が挙げられるが、これらに限定されない。
【０１０４】
特定の実施形態では、該安定化される非生体有機材料は、ポリオレフィンである。本発明の安定剤組成物と一緒に使用するのに適当なポリオレフィン類の例としては、少なくとも次のものが挙げられる：
（Ａ）シクロオレフィン類の重合体、例えば、シクロペンテンまたはノルボルネンだけでなく、モノオレフィンの重合体、例えば、ポリプロピレン、ポリイソブチレン、ポリブタ−１−エン、およびポリ−４−メチルペンタ−１−エン、ポリイソプレンまたはポリブタジエンなどのジオレフィン類の重合体、ポリエチレン（架橋されていてもよい）、例えば、高密度ポリエチレン（ＨＤＰＥ）、高密度高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、直鎖低密度ポリエチレン（ＬＬＤＰＥ）、（ＶＬＤＰＥ）および（ＵＬＤＰＥ）；
（Ｂ）ポリオレフィン類、すなわち、（Ａ）で例示したモノオレフィン重合体、好ましくは、ポリエチレンおよびポリプロピレンは、異なる方法により、特に次の方法により合成される：
ｉ）ラジカル重合反応（通常、高圧下高温条件）；
または
ｉｉ）通常、周期表のＩＶｂ、Ｖｂ、ＶＩｂまたはＶＩＩＩ族の１つ以上の金属を含む触媒を使用した触媒重合反応。これらの金属は、通常、１つ以上の配位子、典型的には、ｐ−あるいはｓ−配位のどちらかであり得る、酸化物、ハロゲン化物、アルコラート類、エステル類、エーテル類、アミン類、アルキル類、アルケニル類および／またはアリール類を有する。これらの金属錯体は、遊離の形態、または担体、典型的には、活性化した、塩化マグネシウム、塩化チタン（ＩＩＩ）、アルミナまたは酸化シリコンに固定され得る。これらの触媒は、重合反応媒体に溶解性または不溶解性であり得る。該触媒は、重合反応中、それ自体で使用され得、またはさらなる活性化剤、典型的には、アルキル金属類、金属ハロゲン化物、アルキル金属ハロゲン化物、アルキル金属酸化物または金属アルキルオキサン類、周期表のＩａ、ＩＩａおよび／またはＩＩＩａ族元素である前記金属を使用され得る。該活性化剤は、さらに、エステル基、エーテル基、アミン基またはシリルエーテル基で、都合よく、修飾され得る。これらの触媒系は、通常、フィリップス、スタンダードオイルインディアナ、チーグラー（−ナッタ）、ＴＮＺ（デュポン）、メタロセンま
たはシングルサイト触媒（ＳＳＣ）と呼ばれている；
（Ｃ）（Ａ）で述べた重合体の混合物、例えば、ポリイソブチレンとのポリプロピレンの混合物、ポリエチレンとのポリプロピレンの混合物（例えば、ＰＰ／ＨＤＰＥ、ＰＰ／ＬＤＰＥ）および異なる種類のポリエチレン（例えば、ＬＤＰＥ／ＨＤＰＥ）の混合物；および
（Ｄ）モノオレフィン類およびお互いとのまたは他のビニルモノマー類とのジオレフィン類の共重合体、例えば、プロピレンとヘキサジエン、ジシクロペンタジエンまたはエチリデン−ノルボルネンなどのジエンとのエチレン三元重合体；ならびに互いのおよび上記（Ａ）で述べた重合体との共重合体などの混合物、例えば、ポリプロピレン／エチレン−プロピレン共重合体、ＬＤＰＥ／エチレン−酢酸ビニル共重合体（ＥＶＡ）、ＬＤＰＥ／エチレン−アクリル酸共重合体（ＥＡＡ）、ＬＬＤＰＥ／ＥＶＡ、ＬＬＤＰＥ／ＥＡＡおよび交互またはランダムポリアルキレン／一酸化炭素共重合体だけでなく、エチレン／プロピレン共重合体、直鎖低密度ポリエチレン  （ＬＬＤＰＥ）および低密度ポリエチレン（ＬＤＰＥ）とのその混合物、プロピレン／ブタ−１−エン共重合体、プロピレン／イソブチレン共重合体、エチレン／ブタ−１−エン共重合体、エチレン／ヘキセン共重合体、エチレン／メチルペンテン共重合体、エチレン／ヘプテン共重合体、エチレン／オクテン共重合体、プロピレン／ブタジエン共重合体、イソブチレン／イソプレン共重合体、エチレン／アクリル酸アルキル共重合体、エチレン／メタクリル酸アルキル共重合体、エチレン／酢酸ビニル共重合体および一酸化炭素またはエチレン／アクリル酸共重合体およびそれらの塩類（イオノマー類）とそれらの共重合体および他の重合体、例えば、ポリアミドとその混合物。
【０１０５】
本発明の安定剤組成物はまた、安定化した成形品を製造する様々な工業用成型加工で使用するためにも意図されている。従って、別の態様では、本発明は、ポリマー有機材料および本明細書で記載および請求の範囲とした本発明の安定剤組成物のポリマー安定化させる量を、工業用成形加工装置または機器、または工業用成形加工内の別のものに添加し、安定化したポリマー材料を装置／機器を通してサイクルし、それにより、成形加工することにより成形品を製造する方法を提供する。
【０１０６】
当業者は、該組成物および方法が、これに限定されないが、射出成形、回転成形、ブロー成形、オープンリール成形、金属射出成形、圧縮成形、トランスファー成形、浸漬成形、ガスアシスト成形、インサート射出成形、微小成形、反応射出成形、二段階射出成形、そのいずれかのバリエーションまたは組み合わせも含むいずれかの工業用成形品加工で使用するのに適当であり、それに容易に適用されることを、理解するだろう。
【０１０７】
本明細書に記載の方法の特定の実施形態では、安定剤組成物は、安定化される該有機材料の総重量の０．００１〜６５．０重量％、好ましくは、０．０１〜２５重量％；およびより好ましくは、安定化される該有機材料の総重量の０．０１〜１０重量％で存在する。
【０１０８】
該安定剤組成物の成分および／または本明細書に記載の安定化される有機材料がキットに含まれ得ることも理解されるだろう。該キットは、各個別包装されたもしくは各処方された、単一もしくは複数の成分の少なくとも１つの本発明の安定剤組成物、少なくとも１つの安定化される材料（例えば、ポリオレフィンなどのポリマー組成物）、および少なくとも１つのさらなる自由選択の添加剤、または組み合わせて包装もしくは処方された単一のもしくは複数の成分の本発明の少なくとも１つの安定剤組成物、少なくとも１つの安定化される材料、および少なくとも１つのさらなる自由選択の添加剤を含み得る。従って、安定剤組成物の１つ以上の成分が、第一の容器中に存在し得、該キットは、第二もしくはさらなる容器中に１つ以上の成分の安定剤組成物および／または安定化される材料を任意で含むこともできる。該容器（単数または複数）は、包装物内に収納され、該包装物は、該包装上にラベルもしくはウェブサイトアドレスの形態で、または該キットの包装に同封
された挿入紙の形態で、管理もしくは混合の指示書を、任意に含むこともできる。キットは追加の成分または成分の管理もしくは混合のための他の手段、および溶媒または調合のための他の手段を含むことができる。
【０１０９】
他の実施形態
１．式（Ｖ）：
【０１１０】
【化３０】
0006794333.tif 000031
（式中、
Ｒ21は、ＣＯＲ28またはＳｉ（Ｒ29）3（式中、Ｒ28は、ＨまたはＣ1〜Ｃ20ヒドロカルビルから選択され；そしてＲ29は、Ｃ1〜Ｃ12ヒドロカルビルまたはアルコキシから選択される）から選択され；
Ｒ22は、式Ｖの芳香族部分のｎ＝０〜３個の位置で同じまたは異なり得、そして、独立して、ＨまたはＣ1〜Ｃ12ヒドロカルビルから選択される置換基であり；
Ｒ23は、ＨまたはＣ1〜Ｃ12ヒドロカルビルから選択され；
Ｒ24は、ＨまたはＣ1〜Ｃ20ヒドロカルビルから選択され；および
Ｒ25〜Ｒ27の各々は、独立して、Ｈ；Ｃ1〜Ｃ12ヒドロカルビル；およびＯＲ30（式中、Ｒ30は、ＨまたはＣ1〜Ｃ12ヒドロカルビルから選択される）から成る群から選択されるメンバーから選択され；および
Ｒ27は、Ｈ、またはＲ26と一緒になって＝Ｏを形成する結合である）
に記載のクロマン系化合物の安定化させる量を含む安定剤組成物。
【０１１１】
２．有機ホスフィットまたはホスホニトの群から選択される少なくとも１つの化合物をさらに含む、実施形態１に記載の安定剤組成物。
【０１１２】
３．該少なくとも１つの有機ホスフィットまたはホスホニトが、式１〜７：
【０１１３】
【化３１】
0006794333.tif 000032
【０１１４】
【化３２】
0006794333.tif 000033
（式中、指標は、整数および
ｎは、２、３または４であり；ｐは、１または２であり；ｑは、２または３であり；ｒは
、４〜１２であり、ｙは、１、２または３であり；そしてｚは、１〜６であり；
Ａ1は、もし、ｎが２ならば、Ｃ2〜Ｃ18アルキレン；酸素、硫黄または−ＮＲ4−により割り込みされたＣ2〜Ｃ12アルキレン；式
【０１１５】
【化３３】
0006794333.tif 000034
のラジカルまたはフェニレンであり；
Ａ1は、もし、ｎが３ならば、式−ＣrＨ2r-1−のラジカルであり；
Ａ1は、もし、ｎが４ならば、
【０１１６】
【化３４】
0006794333.tif 000035
であり；
Ａ2は、もし、ｎが２ならば、Ａ1の定義と同じであり：
Ｂは、直接の結合、−ＣＨ2−、−ＣＨＲ4−、−ＣＲ1Ｒ4−、硫黄、Ｃ5〜Ｃ7シクロアルキリデン、または３位、４位および／または５位の位置で１〜４個のＣ1〜Ｃ4アルキルラジカルで置換されたシクロヘキシリデンであり；
Ｄ1は、もし、ｐが１ならば、Ｃ1〜Ｃ4アルキルであり、もし、ｐが２でならば、−ＣＨ2ＯＣＨ2−であり；
Ｄ2は、もし、ｐが１ならば、Ｃ1〜Ｃ4アルキルであり；
Ｅは、もし、ｙが１ならば、Ｃ1〜Ｃ18アルキル、−ＯＲ1またはハロゲンであり；
Ｅは、もし、ｙが２ならば、−Ｏ−Ａ2−Ｏ−であり；
Ｅは、もし、ｙが３ならば、式Ｒ4Ｃ（ＣＨ2Ｏ−）3またはＮ（ＣＨ2ＣＨ2Ｏ−）3のラジカルであり；
Ｑは、少なくともｚ価のアルコールまたはフェノールのラジカルであって、このラジカルが、酸素原子を介してリン原子と結合しているラジカルであり；
Ｒ1，Ｒ2およびＲ3は、お互いに独立して、ハロゲン、−ＣＯＯＲ4、−ＣＮもしくは−ＣＯＮＲ4Ｒ4により非置換もしくは置換されたＣ1〜Ｃ18アルキル；酸素、硫黄または−ＮＲ4−により割り込みされたＣ2〜Ｃ18アルキル；Ｃ7〜Ｃ9フェニルアルキル；Ｃ5〜Ｃ12シクロアルキル、フェニルもしくはナフチル；ハロゲン、１〜１８個の総炭素原子数を有する１〜３個のアルキルラジカルもしくはアルコキシラジカルまたはＣ7〜Ｃ9フェニルアルキルにより置換されたナフチルもしくはフェニル；または式
【０１１７】
【化３５】
0006794333.tif 000036
（式中、ｍは、３〜６の範囲からの整数である）
のラジカルであり；
Ｒ4は、水素、Ｃ1〜Ｃ8アルキル、Ｃ5〜Ｃ12シクロアルキルまたはＣ7〜Ｃ9フェニルアルキルであり、
Ｒ5およびＲ6は、互いに独立して、水素、Ｃ1〜Ｃ8アルキルまたはＣ5〜Ｃ6シクロアルキルであり、
Ｒ7およびＲ8は、もし、ｑが２ならば、互いに独立して、Ｃ1〜Ｃ4アルキルまたは一緒になって、２，３−デヒドロペンタメチレンラジカルであり；そして
Ｒ7およびＲ8は、もし、ｑが３ならば、メチルであり；
Ｒ14は、水素、Ｃ1〜Ｃ9アルキルまたはシクロヘキシル、
Ｒ15は、水素またはメチルおよび、もし、２つ以上のラジカルＲ14およびＲ15が存在するならば、これらのラジカルは、同じもしくは異なる、
ＸおよびＹは、各々、直接の結合または酸素であり、
Ｚは、直接の結合、メチレン、−Ｃ（Ｒ16）2−または硫黄、および
Ｒ16は、Ｃ1〜Ｃ8アルキルである）
に記載の化合物；
式８：
【０１１８】
【化３６】
0006794333.tif 000037
（式中、Ｒ17は、式８の芳香族部分の０〜５個の位置で同じまたは異なる置換基であり、独立して、Ｃ1〜Ｃ20アルキル、Ｃ3〜Ｃ20シクロアルキル、Ｃ4〜Ｃ20アルキルシクロアルキル、Ｃ6〜Ｃ10アリール、およびＣ7〜Ｃ20アルキルアリール；およびその組み合わせから成る群から選択されるメンバーから選択される）
に記載のトリスアリールホスフィットから選択される、実施形態２に記載の安定剤化合物。
【０１１９】
４．該有機ホスフィットまたはホスホニトが：トリフェニルホスフィット；ジフェニルアルキルホスフィット；フェニルジアルキルホスフィット；トリラウリルホスフィット；トリオクタデシルホスフィット；ジステアリルペンタエリスリトールホスフィット；トリス（２，４−ジ−ｔｅｒｔ−ブチルフェニル）ホスフィット；トリス（ノニルフェニル）ホスフィット；式（Ａ）、（Ｂ）、（Ｃ）、（Ｄ）、（Ｅ）、（Ｆ）、（Ｇ）、（Ｈ）、（
Ｊ）、（Ｋ）および（Ｌ）の化合物：
【０１２０】
【化３７】
0006794333.tif 000038
【０１２１】
【化３８】
0006794333.tif 000039
【０１２２】
【化３９】
0006794333.tif 000040
【０１２３】
【化４０】
0006794333.tif 000041
【０１２４】
【化４１】
0006794333.tif 000042
【０１２５】
【化４２】
0006794333.tif 000043
【０１２６】
【化４３】
0006794333.tif 000044
【０１２７】
【化４４】
0006794333.tif 000045
【０１２８】
【化４５】
0006794333.tif 000046
【０１２９】
【化４６】
0006794333.tif 000047
【０１３０】
【化４７】
0006794333.tif 000048
２−ブチル２−エチル−１、３−プロパンジオール２、４、６−トリ−ｔ−ブチルフェノールホスフィット、ビス−（２、６−ジ−ｔ−ブチル４−メチルフェニル）ペンタエリスリトールジホスフィット、２−ブチル２−エチル−１、３−プロパンジオール２、４−ジ−クミルフェノール  ホスフィット、２−ブチル２−エチル−１、３−プロパンジオール４−メチル−２、６−ジ−ｔ−ブチルフェノールホスフィット、およびビス−（２、４、６−トリ−ｔ−ブチルフェニル）ペンタエリスリトールジホスフィットから選択される、実施形態３に記載の安定剤組成物。
【０１３１】
５．該少なくとも１つの有機ホスフィットまたはホスホニトが、トリス（２，４−ジ−ｔｅｒｔ−ブチルフェニル）ホスフィット（イルガフォス（登録商標）１６８）；ビス（２，４−ジクミルフェニル）ペンタエリスリトールジホスフィット（ドーバーフォス（登録商標）Ｓ９２２８）；およびテトラキス（２，４−ジ−ｔｅｒｔ−ブチルフェニル）４，４’−ビフェニレン−ジホスホニト（イルガフォス（登録商標）Ｐ−ＥＰＱ）から選択される、実施形態３〜４のいずれか１つに記載の安定剤組成物。
【０１３２】
６．少なくとも１つのヒンダードフェノール化合物をさらに含む、実施形態１〜５のいず
れか１つに記載の安定剤組成物。
【０１３３】
７．該少なくとも１つのヒンダードフェノール化合物が、１つ以上の式（ＩＶａ）、（ＩＶｂ）、または（ＩＶｃ）：
【０１３４】
【化４８】
0006794333.tif 000049
（式中、
Ｒ18は、水素またはＣ1〜4ヒドロカルビルから選択され；
Ｒ19およびＲ20の各々は、独立して、水素またはＣ1〜Ｃ20ヒドロカルビルから選択され；および
Ｒ37は、Ｃ1〜Ｃ12ヒドロカルビルから選択される）
に記載の分子フラグメントを含む、実施形態６に記載の安定剤組成物。
【０１３５】
８．Ｒ18およびＲ37の各々が、独立して、メチルまたはｔ−ブチルから選択される、実施形態７に記載の安定剤組成物。
【０１３６】
９．該少なくとも１つのヒンダードフェノール化合物が、（１，３，５−トリス（４−ｔ−ブチル３−ヒドロキシ−２，６−ジメチルベンジル）−１，３，５−トリアジン−２，４，６−（１Ｈ，３Ｈ，５Ｈ）−トリオン；１，１，３−トリス（２’−メチル−４’−ヒドロキシ−５’−ｔ−ブチルフェニル）ブタン；トリエチレングリコールビス［３−（３−ｔ−ブチル４−ヒドロキシ−５−メチルフェニル）プロピオネート］；４，４’−チオビス（２−ｔ−ブチル５−メチルフェノール）；２，２’−チオジエチレンビス［３−（３−ｔ−ブチル４−ヒドロキシル−５−メチルフェニル）プロピオネート］；オクタデシル３−（３’−ｔ−ブチル４’−ヒドロキシ−５’−メチルフェニル）プロピオネート；テトラキスメチレン（３−ｔ−ブチル４−ヒドロキシ−５−メチルヒドロシンナメート）メタン；Ｎ，Ｎ’−ヘキサメチレンビス［３−（３−ｔ−ブチル４−ヒドロキシ−５−メチルフェニル）プロピオンアミド］；ジ（４−第三級ブチル−３−ヒドロキシ−２，６−ジメチルベンジル）チオジプロピオネート；およびオクタデシル３，５−ジ−（ｔｅｒｔ）−ブチル４−ヒドロキシヒドロシンナメートから成る群から選択されるメンバーから選択される、実施形態６〜８のいずれか１つに記載の安定剤組成物。
【０１３７】
１０．Ｒ22が、少なくとも１つの場合に存在して、メチルである、実施形態１〜９のいずれか１つに記載の安定剤組成物。
【０１３８】
１１．Ｒ24が、Ｃ1〜Ｃ18ヒドロカルビルである、実施形態１〜１０のいずれか１つに記載の安定剤組成物。
【０１３９】
１２．該クロマン系化合物が、式（Ｖａ）
【０１４０】
【化４９】
0006794333.tif 000050
に記載の酢酸ビタミンＥまたは異性体および／またはその混合物である、実施形態１〜１１のいずれか１つに記載の安定剤組成物。
【０１４１】
１３．該クロマン系化合物が、式Ｖに記載のクロマン系化合物を含む化合物および別のクロマン系化合物の配合物である、実施形態１〜１２のいずれか１つに記載の安定剤組成物。
【０１４２】
１４．該クロマン系化合物が、前記安定剤組成物の総重量の０．００１〜５．０重量％存在する、実施形態１〜１３のいずれか１つに記載の安定剤組成物。
【０１４３】
１５．該クロマン系化合物が、前記安定剤組成物の総重量の０．０１〜１．０重量％存在する、実施形態１４に記載の安定剤組成物。
【０１４４】
１６．ヒンダードアミン系光安定剤類、ヒンダードヒドロキシル安息香酸エステル類、ニッケルフェノレート類、紫外線安定剤類、およびその混合物から成る群から選択されるメンバーから選択される光安定剤の有効量をさらに含む、実施形態１〜１５のいずれか１つに記載の安定剤組成物。
【０１４５】
１７．該光安定剤が、式（ＶＩ）：
【０１４６】
【化５０】
0006794333.tif 000051
（式中
Ｒ62は、水素；ＯＨ；Ｃ1〜Ｃ20ヒドロカルビル；−ＣＨ2ＣＮ；Ｃ1〜Ｃ12アシル；そしてＣ1〜Ｃ18アルコキシから成る群から選択されるメンバーから選択され；
Ｒ65は、水素；およびＣ1〜Ｃ8ヒドロカルビルから成る群から選択されるメンバーから選択され；そして
Ｒ60、Ｒ61、Ｒ63、およびＲ64の各々は、独立して、Ｃ1〜Ｃ20ヒドロカルビルから選択される、またはＲ60およびＲ61および／またはＲ63およびＲ64が、これらが結合している炭素と一緒になって、Ｃ5〜Ｃ10シクロアルキルを形成する）
または式（ＶＩａ）
【０１４７】
【化５１】
0006794333.tif 000052
（式中、
ｍは、１〜２の整数であり；
Ｒ39は、水素；ＯＨ；Ｃ1〜Ｃ20ヒドロカルビル；−ＣＨ2ＣＮ；Ｃ1〜Ｃ12アシル；そしてＣ1〜Ｃ18アルコキシから成る群から選択されるメンバーから選択され；および
Ｇ1〜Ｇ4の各々は、独立して、Ｃ1〜Ｃ20ヒドロカルビルから選択される）
に記載の分子フラグメントを含むヒンダードアミン系光安定剤化合物である、実施形態１６に記載の安定剤組成物。
【０１４８】
１８．該ヒンダードアミン系光安定剤が、ビス（２，２，６，６−テトラメチルピペリジン−４−イル）セバケート；ビス（２，２，６，６−テトラメチルピペリジン−４−イル）スクシネート；ビス（１，２，２，６，６−ペンタメチルピペリジン−４−イル）セバケート；ビス（１−オクチルオキシ−２，２，６，６−テトラメチルピペリジン−４−イル）セバケート；ビス（１，２，２，６，６−ペンタメチルピペリジン−４−イル）ｎ−ブチル３，５−ジ−ｔｅｒｔ−ブチル４−ヒドロキシベンジルマロネート；１−（２−ヒドロキシエチル）−２，２，６，６−テトラメチル−４−ヒドロキシピペリジンおよびコハク酸の縮合物；２，２，６，６−テトラメチルピペリジン−４−イルステアレート；２，２，６，６−テトラメチルピペリジン−４−イルドデカネート；１，２，２，６，６−ペンタメチルピペリジン−４−イルステアレート；１，２，２，６，６−ペンタメチルピペリジン−４−イルドデカネート；Ｎ，Ｎ’−ビス（２，２，６，６−テトラメチルピペリジン−４−イル）ヘキサメチレンジアミンおよび４−ｔｅｒｔ−オクチルアミノ−２，６−ジクロロ−１，３，５−トリアジンの縮合物；トリス（２，２，６，６−テトラメチルピペリジン−４−イル）ニトリロトリアセテート；テトラキス（２，２，６，６−テトラメチルピペリジン−４−イル）−１，２，３，４−ブタンテトラカルボキシレート；４−ベンゾイル−２，２，６，６−テトラメチルピペリジン；４−ステアリルオキシ−２，２，６，６−テトラメチルピペリジン；ビス（１，２，２，６，６−ペンタメチルピペリジル）−２−ｎ−ブチル２−（２−ヒドロキシ−３，５−ジ−ｔｅｒｔ−ブチルベンジル）マロン酸；３−ｎ−オクチル−７，７，９，９−テトラメチル−１，３，８−トリアザスピロ［４．５］デカン−２，４−ジオン；ビス（１−オクチルオキシ−２，２，６，６−テトラメチルピペリジル）セバケート；ビス（１−オクチルオキシ−２，２，６，６−テトラメチルピペリジル）スクシネート；Ｎ，Ｎ’−ビス（２，２，６，６−テトラメチルピペリジン−４−イル）ヘキサメチレンジアミンおよび４−モルホリノ２，６−ジクロロ−１，３，５−トリアジンの縮合物；２−クロロ−４，６−ビス（４−ｎ−ブチルアミノ−２，２，６，６−テトラメチルピペリジル）−１，３，５−トリアジンおよび１，２−ビス（３−アミノプロピルアミノ）エタンの縮合物；２−クロロ−４，６−ビス（４−ｎ−ブチルアミノ−１，２，２，６，６−ペンタメチルピペリジル）−１，３，５−トリアジンおよび１，２−ビス−（３−アミノプロピルアミノ）エタンの縮合物；８−アセチル−３−ドデシル−７，７，９，９−テトラメチル−１，３，８−トリアザスピロ［４．５］デカン−２，４−ジオン；３−ドデシル−１−（２，２，６，６−テトラメチルピペ
リジン−４−イル）ピロリジン−２，５−ジオン；３−ドデシル−１−（１−エタノイル−２，２，６，６−テトラメチルピペリジン−４−イル）ピロリジン−２，５−ジオン；３−ドデシル−１−（１，２，２，６，６−ペンタメチルピペリジン−４−イル）ピロリジン−２，５−ジオン；４−ヘキサデシルオキシ−および４−ステアリルオキシ−２，２，６，６−テトラメチルピペリジンの混合物；Ｎ，Ｎ’−ビス（２，２，６，６−テトラメチルピペリジン−４−イル）ヘキサメチレンジアミンおよび４−シクロヘキシルアミノ−２，６−ジクロロ−１，３，５−トリアジンの縮合物；１，２−ビス（３−アミノプロピルアミノ）エタン，２，４，６−トリクロロ−１，３，５−トリアジンおよび４−ブチルアミノ−２，２，６，６−テトラメチルピペリジンの縮合物；２−ウンデシル−７，７，９，９−テトラメチル−１−オキサ−３，８−ジアザ−４−オキソスピロ［４．５］デカン；オキソ−ピペランジニル−トリアジン；７，７，９，９−テトラメチル−２−シクロウンデシル−１−オキサ−３，８−ジアザ−４−オキソスピロ［４．５］デカンおよびエピクロロヒドリンの反応生成物；テトラキス（２，２，６，６−テトラメチル−４−ピペリジル）ブタン−１，２，３，４−テトラカルボキシレート；１，２，３，４−ブタンテトラカルボン酸テトラキス（１，２，２，６，６−ペンタメチル−４−ピペリジニル）エステル；１，２，３，４−ブタンテトラカルボン酸１，２，２，６，６−ペンタメチル−４−ピペリジニルトリデシルエステル；１，２，３，４−ブタンテトラカルボン酸２，２，６，６−テトラメチル−４−ピペリジニルトリデシルエステル；１，２，３，４−ブタンテトラカルボン酸と２，２，６，６−テトラメチル−２，４，８，１０−テトラオキサスピロ［５．５］−ウンデカン３，９−ジエタノールの重合体の１，２，２，６，６−ペンタメチル−４−ピペリジニルエステル；１，２，３，４−ブタンテトラカルボン酸と２，２，６，６−テトラメチル−２，４，８，１０−テトラオキサスピロ［５．５］−ウンデカン３，９−ジエタノールの重合体の２，２，６，６−テトラメチル−４−ピペリジニルエステル；炭酸ビス（１−ウンデカンオキシ−２，２，６，６−テトラメチルピペリジン−４−イル）；１−（２−ヒドロキシ−２−メチルプロポキシ）−２，２，６，６−テトラメチル−４−ピペリジノール；１−（２−ヒドロキシ−２−メチルプロポキシ）−４−オクタデカノイルオキシ−２，２，６，６−テトラメチルピペリジン；１−（４−オクタデカノイルオキシ−２，２，６，６−テトラメチルピペリジン−１−イルオキシ）−２−オクタデカノイルオキシ−２−メチルプロパン；１−（２−ヒドロキシエチル）−２，２，６，６−テトラメチル−４−ピペリジノール；１−（２−ヒドロキシエチル）−２，２，６，６−テトラメチル−４−ピペリジノールおよびジメチルスクシネートの反応生成物；２，２，４，４−テトラメチル−７−オキサ−３，２０−ジアザジスピロ［５．１．１１．２］ヘンエイコサン−２１−オン；高級脂肪酸類と２，２，６，６−テトラメチル−４−ピペリジノールのエステル；３−ドデシル−１−（２，２，６，６−テトラメチル−４−ピペリジル）ピロリジン−２，５−ジオン；１−オクタデシル−１Ｈ−ピロール−２，５−ジオンの（１−メチルエテニル）ベンゼンおよび１−（２，２，６，６−テトラメチル−４−ピペリジニル）−１Ｈ−ピロール−２，５−ジオンとの重合体；ピペラジノン，１，１’，１’’−［１，３，５−トリアジン−２，４，６−トリイルトリス［（シクロヘキシルイミノ）−２，１−エタンジイル］］トリス［３，３，５，５−テトラメチル−；ピペラジノン，１，１’，１’’−［１，３，５−トリアジン−２，４，６−トリイルトリス［（シクロヘキシルイミノ）−２，１−エタンジイル］］トリス［３，３，４，５，５−ペンタメチル−；７，７，９，９−テトラメチル−２−シクロウンデシル−１−オキサ−３，８−ジアザ−４−オキソスピロ［４．５］デカンおよびエピクロロヒドリンの反応生成物；Ｎ，Ｎ’−ビス（２，２，６，６−テトラメチルピペリジン−４−イル）ヘキサメチレンジアミンおよび４−シクロヘキシルアミノ−２，６−ジクロロ−１，３，５−トリアジンの縮合物；１，２−ビス（３−アミノプロピルアミノ）エタン、２，４，６−トリクロロ−１，３，５−トリアジンおよび４−ブチルアミノ−２，２，６，６−テトラメチルピペリジンの縮合物；Ｎ，Ｎ’−ビス（２，２，６，６−テトラメチルピペリジン−４−イル）ヘキサメチレンジアミンおよび４−モルホリノ２，６−ジクロロ−１，３，５−トリアジンの縮合物；２−クロロ−４，６−ビス（４−ｎ−ブチルアミノ−
２，２，６，６−テトラメチルピペリジル）−１，３，５−トリアジンおよび１，２−ビス（３−アミノプロピルアミノ）エタンの縮合物；２−クロロ−４，６−ビス（４−ｎ−ブチルアミノ−１，２，２，６，６−ペンタメチルピペリジル）−１，３，５−トリアジンおよび１，２−ビス−（３−アミノプロピルアミノ）エタンの縮合物；２−［（２−ヒドロキシエチル）アミノ］−４，６−ビス［Ｎ−（１−シクロヘキシルオキシ−２，２，６，６−テトラメチルピペリジン−４−イル）ブチルアミノ−１，３，５−トリアジン；プロパン二酸［（４−メトキシフェニル）−メチレン］−ビス−（１，２，２，６，６−ペンタメチル−４−ピペリジニル）エステル；テトラキス（２，２，６，６−テトラメチルピペリジン−４−イル）−１，２，３，４−ブタンテトラカルボキシレート；ベンゼンプロパン酸３，５−ビス（１，１−ジメチルエチル）−４−ヒドロキシ−１−［２−［３−［３，５−ビス（１，１−ジメチルエチル）−４−ヒドロキシフェニル］−１−オキソプロポキシ］エチル］−２，２，６，６−テトラメチル−４−ピペリジニルエステル；Ｎ−（１−オクチルオキシ−２，２，６，６−テトラメチルピペリジン−４−イル）−Ｎ’−ドデシルオキサルアミド；トリス（２，２，６，６−テトラメチルピペリジン−４−イル）ニトリロトリアセテート；１，５−ジオキサスピロ｛５，５｝ウンデカン３，３−ジカルボン酸ビス（１，２，２，６，６−ペンタメチル−４−ピペリジニル）：１，５−ジオキサスピロ｛５，５｝ウンデカン３，３−ジカルボン酸ビス（２，２，６，６−テトラメチル−４−ピペリジニル）；１−（２−ヒドロキシエチル）−２，２，６，６−テトラメチル−４−ヒドロキシピペリジンおよびコハク酸の縮合物；Ｎ，Ｎ’−ビス（２，２，６，６−テトラメチルピペリジン−４−イル）ヘキサメチレンジアミンおよび４−ｔｅｒｔ−オクチルアミノ−２，６−ジクロロ−１，３，５−トリアジンの縮合物；１，２，３，４−ブタンテトラカルボン酸１，２，２，６，６−ペンタメチル−４−ピペリジニルトリデシルエステル；テトラキス（２，２，６，６−テトラメチルピペリジン−４−イル）−１，２，３，４−ブタンテトラカルボキシレート；１，２，３，４−ブタンテトラカルボン酸２，２，６，６−テトラメチル−４−ピペリジニルトリデシルエステル；テトラキス（１，２，２，６，６−ペンタメチルピペリジン−４−イル）−１，２，３，４−ブタンテトラカルボキシレート；２，２，４，４−テトラメチル−２１−オキソ−７−オキサ−３．２０−ジアザスピロ（５．１．１１．２）−ヘンエイコサン−２０−プロパン酸−ドデシルエステルおよび２，２，４，４−テトラメチル−２１−オキソ−７−オキサ−３．２０−ジアザスピロ（５．１．１１．２）−ヘンエイコサン−２０−プロパン酸−テトラデシルエステルの混合物；１Ｈ，４Ｈ，５Ｈ，８Ｈ−２，３ａ，４ａ，６，７ａ，８ａ−ヘキサアザシクロペンタ［ｄｅｆ］フルオレン−４，８−ジオン，ヘキサヒドロ−２，６−ビス（２，２，６，６−テトラメチル−４−ピペリジニル）−；ポリメチル［プロピル−３−オキシ（２’，２’，６’，６’−テトラメチル−４，４’−ピペリジニル）］シロキサン；ポリメチル［プロピル−３−オキシ（１’，２’，２’，６’，６’−ペンタメチル−４，４’−ピペリジニル）］シロキサン；エチルアクリレートおよび２，２，６，６−テトラメチルピペリジン−４−イルアクリレートとメチルメタクリレートの共重合体；混合Ｃ20〜Ｃ24α−オレフィン類および（２，２，６，６−テトラメチルピペリジン−４−イル）コハク酸イミドの共重合体；１，２，３，４−ブタンテトラカルボン酸とβ，β，β’，β’−テトラメチル−２，４，８，１０−テトラオキサスピロ［５．５］ウンデカン３，９−ジエタノールの重合体の１，２，２，６，６−ペンタメチル−４−ピペリジニルエステル；１，２，３，４−ブタンテトラカルボン酸とβ，β，β’，β’−テトラメチル−２，４，８，１０−テトラオキサスピロ［５．５］ウンデカン３，９−ジエタノールの重合体の２，２，６，６−テトラメチル−４−ピペリジニルエステル共重合体；１，３−ベンゼンジカルボキサミド，Ｎ，Ｎ’−ビス（２，２，６，６−テトラメチル−４−ピペリジニル；１，１’−（１，１０−ジオキソ−１，１０−デカンジイル）−ビス（ヘキサヒドロ−２，２，４，４，６−ペンタメチルピリミジン；エタンジアミド，
Ｎ−（１−アセチル−２，２，６，６−テトラメチルピペリジニル）−Ｎ’−ドデシル；ホルムアミド，Ｎ，Ｎ’−１，６−ヘキサンジイルビス［Ｎ−（２，２，６，６−テトラメチル−４−ピペリジニル）；Ｄ−グルシトール，１，３：２，４−ビス−Ｏ−（２，２，６，６−テトラメチル−４−ピペリジニリデン）−；２，２，４，４−テトラメチル−７−オキサ−３，２０−ジアザ−２１−オキソ−ジスピロ［５．１．１１．２］ヘンエイコサン；プロパンアミド，２−メチル−Ｎ−（２，２，６，６−テトラメチル−４−ピペリジニル）−２−［（２，２，６，６−テトラメチル−４−ピペリジニル）アミノ］−；２，２，４，４−テトラメチル−２１−オキソ−７−オキサ−３，２０−ジアザジスピロ［５．１．１１．２］ヘンエイコサン−２０−プロパン酸ドデシルエステル；Ｎ−（２，２，６，６−テトラメチルピペリジン−４−イル）−β−アミノプロピオン酸ドデシルエステル；Ｎ−（２，２，６，６−テトラメチルピペリジン−４−イル）−Ｎ’−アミノオキサルアミド；プロパンアミド，Ｎ−（２，２，６，６−テトラメチル−４−ピペリジニル）−３−［（２，２，６，６−テトラメチル−４−ピペリジニル）アミノ］−；４−ヘキサデシルオキシ−および４−ステアリルオキシ−２，２，６，６−テトラメチルピペリジンの混合物；３−ドデシル−１−（１，２，２，６，６−ペンタメチルピペリジン−４−イル）ピロリジン−２，５−ジオン；３−ドデシル−１−（１−エタノイル−２，２，６，６−ペンタメチルピペリジン−４−イル）ピロリジン−２，５−ジオン；ビス（２，２，６，６−テトラメチルピペリジン−４−イル）スクシネート；ビス（１，２，２，６，６−ペンタメチルピペリジン−４−イル）ｎ−ブチル３，５−ジ−ｔｅｒｔ−ブチル４−ヒドロキシベンジルマロネート；トリス（２，２，６，６−テトラメチルピペリジン−４−イル）ニトリロトリアセテート；１，１’−（１，２−エタンジイル）ビス（３，３，５，５−テトラメチルピペラジノン）；４−ベンゾイル−２，２，６，６−テトラメチルピペリジン；４−ステアリルオキシ−２，２，６，６−テトラメチルピペリジン；ビス（１，２，２，６，６−ペンタメチルピペリジル）−２−ｎ−ブチル２−（２−ヒドロキシ−３，５−ジ−ｔｅｒｔ−ブチルベンジル）マロン酸；３−ｎ−オクチル−７，７，９，９−テトラメチル−１，３，８−トリアザスピロ［４．５］デカン−２，４−ジオン；ビス（１−オクチルオキシ−２，２，６，６−テトラメチルピペリジル）セバケート；ビス（１−オクチルオキシ−２，２，６，６−テトラメチルピペリジル）スクシネート；８−アセチル−３−ドデシル−７，７，９，９−テトラメチル−１，３，８−トリアザスピロ［４．５］デカン−２，４−ジオン；３−ドデシル−１−（２，２，６，６−テトラメチルピペリジン−４−イル）ピロリジン−２，５−ジオン；３−ドデシル−１−（１−エタノイル−２，２，６，６−テトラメチルピペリジン−４−イル）ピロリジン−２，５−ジオン；３−ドデシル−１−（１，２，２，６，６−ペンタメチルピペリジン−４−イル）ピロリジン−２，５−ジオン；４−ヘキサデシルオキシ−および４−ステアリルオキシ−２，２，���，６−テトラメチルピペリジンの混合物；２−ウンデシル−７，７，９，９−テトラメチル−１−オキサ−３，８−ジアザ−４−オキソスピロ［４．５］デカン；１，５−ジオキサスピロ｛５，５｝ウンデカン３，３−ジカルボン酸ビス（２，２，６，６−テトラメチル−４−ピペリジニル）および１，５−ジオキサスピロ｛５，５｝ウンデカン３，３−ジカルボン酸ビス（１，２，２，６，６−ペンタメチル−４−ピペリジニル）；Ｎ1−（β−ヒドロキシエチル）３，３−ペンタメチレン−５，５−ジメチルピペラジン−２−オン；Ｎ1−ｔｅｒｔ−オクチル−３，３，５，５−テトラメチル−ジアゼピン−２−オン；Ｎ1−ｔｅｒｔ−オクチル−３，３−ペンタメチレン−５，５−ヘキサメチレン−ジアゼピン−２−オン；Ｎ1−ｔｅｒｔ−オクチル−３，３−ペンタメチレン−５，５−ジメチルピペラジン−２−オン；ｔｒａｎｓ−１，２−シクロヘキサン−ビス−（Ｎ1−５，５−ジメチル−３，３−ペンタメチレン−２−ピペラジノン；ｔｒａｎｓ−１，２−シクロヘキサン−ビス−（Ｎ1−３，３，５，５−ジスピロペンタメチレン−２−ピペラジノン）；Ｎ1−イソプロピル−１，４−ジアザジスピロ−（３，３，５，５）ペンタメチレン−２−ピペラジノン；Ｎ1−イソプロピル−１，４−ジアザジスピロ−３，３−ペンタメチレン−５，５−テトラメチレン−２−ピペラジノン；Ｎ1−イソプロピル−５，５−ジメチル−３，３−ペンタメチレン−２−ピペラジノン；ｔｒａｎｓ−１，２−シクロヘキサン−ビス−Ｎ1−（ジメチル−３，３−ペンタメチレン−２−ピペラジノン）；Ｎ1−オクチル−５，５−ジメチル−３，３−ペンタメチレン−１，４−ジアゼピ
ン−２−オン；およびＮ1−オクチル−１，４−ジアザジスピロ−（３，３，５，５）ペンタメチレン−１，５−ジアゼピン−２−オンから成る群から選択されるメンバーから選択される、実施形態１６または１７に記載の安定剤組成物。
【０１４９】
１９．該光安定剤が、２−ヒドロキシベンゾフェノン化合物、２−（２’−ヒドロキシフェニル）ベンゾトリアゾール化合物、２−（２’−ヒドロキシフェニル）−１，３，５−トリアジン化合物，およびそれらの組み合わせから成る群から選択されるメンバーから選択される紫外線吸収剤である、実施形態１６に記載の安定剤組成物。
【０１５０】
２０．該紫外線吸収剤が、式（ＶＩＩ）：
【０１５１】
【化５２】
0006794333.tif 000053
（式中、
Ｒ34およびＲ35の各々は、独立して、置換されていてもよいＣ6〜Ｃ10アリール基、Ｃ1〜Ｃ10ヒドロカルビル置換アミノ、Ｃ1〜Ｃ10アシルおよびＣ1〜Ｃ10アルコキシルから成る群から選択されるメンバーから選択され；および
Ｒ36は、式ＶＩＩのフェノキシ部分の０〜４個の位置で同じまたは異なる置換基であり、各場合に、独立して、ヒドロキシル、Ｃ1〜Ｃ12ヒドロカルビル、Ｃ1〜Ｃ12アルコキシル、Ｃ1〜Ｃ12アルコキシエステル、およびＣ1〜Ｃ12アシルから成る群から選択されるメンバーから選択される）
に記載の２−（２’−ヒドロキシフェニル）−１，３，５−トリアジン化合物である、実施形態１９に記載の安定剤組成物。
【０１５２】
２１．該２−（２’−ヒドロキシフェニル）−１，３，５−トリアジン化合物が、４，６−ビス−（２，４−ジメチルフェニル）−２−（２−ヒドロキシ−４−オクチルオキシフェニル）−ｓ−トリアジン（サイテックインダストリーズ社から入手可能なシアソーブ（登録商標）１１６４）；４，６−ビス−（２，４−ジメチルフェニル）−２−（２，４−−ジヒドロキシフェニル）−ｓ−トリアジン；２，４−ビス（２，４−ジヒドロキシフェニル）−６−（４−クロロフェニル）−ｓ−トリアジン；２，４−ビス［２−ヒドロキシ−４−（２−ヒドロキシ−エトキシ）フェニル］−６−（４−クロロフェニル）−ｓ−トリアジン；２，４−ビス［２−ヒドロキシ−４−（２−ヒドロキシ−４−（２−ヒドロキシ−エトキシ）フェニル］−６−（２，４−ジメチルフェニル）−ｓ−トリアジン；２，４−ビス［２−ヒドロキシ−４−（２−ヒドロキシエトキシ）フェニル］−６−（４−ブロモフェニル）−ｓ−トリアジン；２，４−ビス［２−ヒドロキシ−４−（２−アセトキシエトキシ）フェニル］−６−（４−クロロフェニル）−ｓ−トリアジン；２，４−ビス
（２，４−ジヒドロキシフェニル）−６−（２，４−ジメチルフェニル）−ｓ−トリアジン；２，４−ビス（４−ビフェニル）−６−［２−ヒドロキシ−４−［（オクチルオキシカルボニル）エチリデンオキシ］フェニル］−ｓ−トリアジン；２，４−ビス（４−ビフェニル）−６−［２−ヒドロキシ−４−（２−エチルヘキシルオキシ）フェニル］−ｓ−トリアジン；２−フェニル−４−［２−ヒドロキシ−４−（３−ｓｅｃ−ブチルオキシ−２−ヒドロキシプロピルオキシ）フェニル］−６−［２−ヒドロキシ−４−（３−ｓｅｃ−アミルオキシ−２−ヒドロキシプロピルオキシ）フェニル］−ｓ−トリアジン；２，４−ビス（２，４−ジメチルフェニル）−６−［２−ヒドロキシ−４（−３−ベンジルオキシ−２−ヒドロキシプロピルオキシ）フェニル］−ｓ−トリアジン；２，４−ビス（２−ヒドロキシ−４−ｎ−ブチルオキシフェニル）−６−（２，４−ジ−ｎ−ブチルオキシフェニル）−ｓ−トリアジン；２，４−ビス（２，４−ジメチルフェニル）−６−［２−ヒドロキシ−４−（３−ノニルオキシ−２−ヒドロキシプロピルオキシ）−５−α−クミルフェニル］−ｓ−トリアジン；メチレンビス−｛２，４−ビス（２，４−ジメチルフェニル）−６−［２−ヒドロキシ−４−（３−ブチルオキシ−２−ヒドロキシプロポキシ）フェニル］−ｓ−トリアジン｝；５：４：１の比率で３：５’位、５：５’位および３：３’位の位置で架橋したメチレン架橋二量体混合物；２，４，６−トリス（２−ヒドロキシ−４−イソオクチルオキシカルボニルイソプロピリデンオキシ−フェニル）−ｓ−トリアジン；２，４−ビス（２，４−ジメチルフェニル）−６−（２−ヒドロキシ−４−ヘキシルオキシ−５−α−クミルフェニル）−ｓ−トリアジン；２−（２，４，６−トリメチルフェニル）−４，６−ビス［２−ヒドロキシ−４−（３−ブチルオキシ−２−ヒドロキシプロピルオキシ）フェニル］−ｓ−トリアジン；２，４，６−トリス［２−ヒドロキシ−４−（３−ｓｅｃ−ブチルオキシ−２−ヒドロキシプロピルオキシ）−フェニル］−ｓ−トリアジン；４，６−ビス−（２，４−ジメチルフェニル）−２−（２−ヒドロキシ−４−（３−ドデシルオキシ−２−ヒドロキシプロポキシ）フェニル）−ｓ−トリアジンおよび４，６−ビス−（２，４−ジメチルフェニル）−２−（２−ヒドロキシ−４−（３−トリデシルオキシ−２−ヒドロキシプロポキシ）フェニル）−ｓ−トリアジン（チバスペシャリティケミカルズ社から入手可能なチヌビン（登録商標）４００）の混合物；４，６−ビス−（２，４−ジメチルフェニル）−２−（２−ヒドロキシ−４（３−（２−エチルヘキシルオキシ）−２−ヒドロキシプロポキシ）−フェニル）−ｓ−トリアジン；４，６−ジフェニル２−（４−ヘキシルオキシ−２−ヒドロキシフェニル）−ｓ−トリアジン；およびそれらの組み合わせから成る群から選択されるメンバーから選択される、実施形態１９または２０のいずれか１つに記載の安定剤組成物。
【０１５３】
２２．該光安定剤が、実施形態１７または実施形態１８に記載のヒンダードアミン系光安定剤、および実施形態２０または実施形態２１に記載の紫外線吸収剤である、実施形態１６に記載の安定剤組成物。
【０１５４】
２３．式（ＶＩＩＩ）：
【０１５５】
【化５３】
0006794333.tif 000054
（式中、
Ｔ1は、置換されていてもよいＣ1−Ｃ36ヒドロカルビル，置換されていてもよいＣ5−Ｃ12シクロアルキル、および置換されていてもよいＣ7−Ｃ9アラルキルから成る群から選択されるメンバーから選択され；および
Ｔ2は、水素またはＴ1から選択される）に記載のヒドロキシルアミン化合物；および
式（ＩＸ）：
【０１５６】
【化５４】
0006794333.tif 000055
（式中、
Ｗ1およびＷ2の各々は、独立して、直鎖または分岐鎖Ｃ6−Ｃ36アルキル、Ｃ6−Ｃ12アリール、Ｃ7−Ｃ36アラルキル、Ｃ7−Ｃ36アルカリル、Ｃ5−Ｃ36シクロアルキル、Ｃ6−Ｃ36アルクシクロアルキル；およびＣ6−Ｃ36シクロアルキルアルキルから成る群から選択されるメンバーから選択されるＣ6−Ｃ36ヒドロカルビルから選択され；
Ｗ3は、直鎖または分岐鎖Ｃ1−Ｃ36アルキル、Ｃ6−Ｃ12アリール、Ｃ7−Ｃ36アラルキル、Ｃ7−Ｃ36アルカリル、Ｃ5−Ｃ36シクロアルキル、Ｃ6−Ｃ36アルクシクロアルキル；およびＣ6−Ｃ36シクロアルキルアルキルから成る群から選択されるメンバーから選択されるＣ1−Ｃ36ヒドロカルビルから選択され；
但し、Ｗ1、Ｗ2およびＷ3の少なくとも１つは、β炭素−水素結合を含む；および
前記アルキル、アラルキル、アルカリル、シクロアルキル、アルクシクロアルキルおよびシクロアルキルアルキル基が、―Ｏ―、―Ｓ―、―ＳＯ―、―ＳＯ2―、―ＣＯＯ―、―ＯＣＯ―、―ＣＯ―、―ＮＷ4―、―ＣＯＮＷ4―および―ＮＷ4ＣＯ―から成る群から選択されるメンバーから選択される１〜１６個の基で割り込まれ得、または前記アルキル、アラルキル、アルカリル、シクロアルキル、アルクシクロアルキルおよびシクロアルキルアルキル基が、―ＯＷ4、―ＳＷ4、―ＣＯＯＷ4、―ＯＣＯＷ4、―ＣＯＷ4、―Ｎ（Ｗ4）2、―ＣＯＮ（Ｗ4）2、―ＮＷ4ＣＯＷ4および―Ｃ（ＣＨ3）（ＣＨ2Ｒx）ＮＬ（ＣＨ2Ｒx）（ＣＨ3）Ｃ―基を含む５員環および６員環から成る群から選択されるメンバーから選択される１〜１６個の基で置換され得、または前記アルキル、アラルキル、アルカリル、シクロアルキル、アルクシクロアルキルおよびシクロアルキルアルキル基が、上述の基により割り込みと置換どちらもされ；および
Ｗ4は、水素またはＣ1〜Ｃ8アルキルから選択され；
Ｒxは、水素またはメチルから選択され；および
Ｌは、Ｃ1〜Ｃ30アルキル；−Ｃ（Ｏ）Ｒ部分、または−ＯＲ部分（式中、Ｒは、Ｃ1〜Ｃ30直鎖または分岐鎖アルキル基である）から選択され；および
前記アリール基は、１〜３個のハロゲン基、Ｃ1〜Ｃ8アルキル基、Ｃ1〜Ｃ8アルコキシ基、およびそれらの組み合わせから成る群から選択されるメンバーにより置換され得る）に記載の第三級アミンオキシド化合物から成る群から選択されるメンバーから選択される少なくとも１つの化合物をさらに含む、実施形態１〜２２のいずれか１つに記載の安定剤組成物。
【０１５７】
２４．式（ＶＩＩＩ）に記載の該化合物が、Ｔ1およびＴ2の各々が、独立して、ベンジル、エチル、オクチル、ラウリル、ドデシル、テトラデシル、ヘキサデシル、ヘプタデシルおよびオクタデシル；から成る群から選択されるメンバーから選択され；またはＴ1およびＴ2の各々が、水素化獣脂アミンに見られるアルキル混合物であるＮ，Ｎ−ジヒドロカルビルヒドロキシルアミンである、実施形態２３に記載の安定剤組成物。
【０１５８】
２５．式（ＶＩＩＩ）に記載の該化合物が、Ｎ，Ｎ−ジベンジルヒドロキシルアミン；Ｎ，Ｎ−ジエチルヒドロキシルアミン；Ｎ，Ｎ−ジオクチルヒドロキシルアミン；Ｎ，Ｎ−
ジラウリルヒドロキシルアミン；Ｎ，Ｎ−ジドデシルヒドロキシルアミン；Ｎ，Ｎ−ジテトラデシルヒドロキシルアミン；Ｎ，Ｎ−ジヘキサデシルヒドロキシルアミン；Ｎ，Ｎ−ジオクタデシルヒドロキシルアミン；Ｎ−ヘキサデシル−Ｎ−テトラデシルヒドロキシルアミン；Ｎ−ヘキサデシル−Ｎ−ヘプタデシルヒドロキシルアミン；Ｎ−ヘキサデシル−Ｎ−オクタデシルヒドロキシルアミン；Ｎ−ヘプタデシル−Ｎ−オクタデシルヒドロキシルアミン；およびＮ，Ｎ−ジ（水素化獣脂）ヒドロキシルアミンから成る群から選択されるメンバーから選択されるＮ，Ｎ−ジヒドロカルビルヒドロキシルアミンである、実施形態２３または２４に記載の安定剤組成物。
【０１５９】
２６．補助添加剤；トコフェロール化合物；成核剤；充填剤；補強剤；ポリマー添加剤；およびそれらの組み合わせから成る群から選択されるメンバーから選択される少なくとも１つの化合物をさらに含む、実施形態１〜２５のいずれか１つに記載の安定剤組成物。
【０１６０】
２７．該トコフェロール化合物が、αトコフェロール、βトコフェロール、γトコフェロール、δトコフェロール、それらの異性体、関連するトコトリエノール類、およびそれらの組み合わせから成る群から選択されるメンバーから選択される、実施形態２６に記載の安定剤組成物。
【０１６１】
２８．実施形態１〜２７のいずれか１つに記載の安定剤組成物、および安定化される有機材料と同じまたは互換性がある有機材料を含むマスターバッチ組成物。
【０１６２】
２９．光、酸素、または熱の影響により分解および／または変色を受ける有機材料を安定化する方法であって、該方法が、実施形態１〜２７のいずれか１つに定義された安定剤組成物、または実施例２８に定義されたマスターバッチ組成物の安定化させる量を添加することを含む方法。
【０１６３】
３０．有機材料の加工安定性を強化する方法であって、該方法が、実施形態１〜２７のいずれか１つに定義された安定剤組成物、または実施形態２８で定義されたマスターバッチ組成物の安定化させる量を、加工前または加工中に添加することを含む方法。
【０１６４】
３０．有機材料の変色を低減または防止する方法であって、該方法が、実施形態１〜２７のいずれか１つに定義された安定剤組成物、または実施形態２８で定義されたマスターバッチ組成物の安定化させる量を、加工前または加工中に添加することを含む方法。
【０１６５】
３１．成形品を製造する方法であって、前記方法が、ポリマー有機材料および実施形態１〜２７のいずれか１つに定義された安定剤組成物、または実施形態２８に記載のマスターバッチのポリマーを安定化させる量を、工業用成形を実施するための装置またはプロセスに添加し；および安定化したポリマー有機材料を工業成形プロセスに循環することを含む、成形品を製造する方法。
【０１６６】
３２．該工業用成形プロセスまたは装置が、射出成形、回転成形、ブロー成形、オープンリール成形、金属射出成形、圧縮成形、トランスファー成形、浸漬成形、ガスアシスト成形、インサート射出成形、微小成形、反応射出成形、および二段階射出成形から選択される、実施形態３１に記載の方法。
【０１６７】
３３．該安定剤組成物が、前記安定化される有機材料の総重量の０．００１〜６５．０重量％存在する、実施形態２９〜３２のいずれか１つに記載の方法。
【０１６８】
３４．該安定剤組成物が、前記安定化される有機材料の総重量の０．０１〜２５重量％存在する、実施形態３３に記載の方法。
【０１６９】
３５．該安定剤組成物が、前記安定化される有機材料の総重量の０．０１〜１０重量％存在する、実施形態３４に記載の方法。
【０１７０】
３６．該安定化される有機材料が、ポリオレフィン類、ポリエステル類、ポリエーテル類、ポリケトン類、ポリアミド類、天然ゴムおよび合成ゴム、ポリウレタン類、ポリスチレン類、高衝撃ポリスチレン類、ポリアクリレート類、ポリメタクリレート類、ポリアセタール類、ポリアクリロニトリル類、ポリブタジエン類、アクリロニトリルブタジエンスチレン樹脂、スチレンアクリロニトリル樹脂、アクリレートスチレンアクリロニトリル樹脂、酢酸酪酸セルロース樹脂、セルロース系重合体、ポリイミド類、ポリアミドイミド類、ポリエーテルイミド類、ポリフェニルスルフィド類、ポリフェニルオキシドポリスルホン類、ポリエーテルスルホン類、塩化ポリビニル類、ポリカーボネート類、ポリケトン類、脂肪族ポリケトン類、熱可塑性オレフィン類、架橋ポリアクリレートおよびポリエステル含有アミノ樹脂、架橋ポリエステルおよびポリアクリレート含有ポリイソシアネート、フェノール／ホルムアルデヒド樹脂、尿素／ホルムアルデヒド樹脂およびメラミン／ホルムアルデヒド樹脂、乾燥および非乾燥アルキッド樹脂、アルキッド樹脂、ポリエステル樹脂、メラミン樹脂架橋アクリレート樹脂、尿素樹脂、イソシアネート類、イソシアヌレート類、カルバメート類、エポキシ樹脂、酸無水物類またはアミン類と架橋した脂肪族、環式脂肪族、複素環式および芳香族グリシジル化合物由来の架橋エポキシ樹脂、ポリシロキサン類、マイケル付加重合体、アミン類、活性不飽和およびメチレン化合物を有するブロックドアミン類、活性不飽和およびメチレン化合物を有するケチミン類、不飽和アクリル系ポリアセトアセテート樹脂と組み合わせたポリケチミン類、不飽和アクリル系樹脂と組み合わせたポリケチミン類、放射線硬化型組成物、エポキシメラミン樹脂、有機染料類、化粧品、セルロース系紙処方物、写真用フィルム用紙、繊維、ワックス類およびインク類から成る群から選択されるメンバーから選択される、実施形態２９〜３５のいずれか１つに記載の方法。
【０１７１】
３７．該安定化される有機材料が、ｉ）ポリプロピレン、ポリイソブチレン、ポリブタ−１−エン、ポリ−４−メチルペンタ−１−エンから選択されるモノオレフィンの重合体；ｉｉ）ポリイソプレンまたはポリブタジエンから選択されるジオレフィン類の重合体；ｉｉｉ）シクロペンテン、およびノルボルネンから選択されるシクロオレフィン類の重合体；ｉｖ）架橋していてもよいポリエチレン、高密度ポリエチレン（ＨＤＰＥ）、高密度高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、直鎖低密度ポリエチレン（ＬＬＤＰＥ）、超低密度ポリエチレン（ＶＬＤＰＥ）、および超低密度ポリエチレン（ＵＬＤＰＥ）から選択されるポリエチレン；その共重合体；およびｖｉ）その混合物から成る群から選択されるメンバーから選択されるポリオレフィン重合体である、実施形態３６に記載の方法。
【０１７２】
３８．１つ以上の容器中に、実施形態１〜２７のいずれか１つに定義された安定剤組成物の安定させる量を含む、有機材料を安定化するキット。
【０１７３】
３９．同じまたは追加の容器中に、補助添加剤をさらに含む、実施形態３８に記載のキット。
【０１７４】
４０．ａ）実施形態１〜２７のいずれか１つに定義された安定剤組成物、または実施形態２８に定義されたマスターバッチ組成物を含む；または
ｂ）実施形態３１〜３７のいずれか１つに記載の方法により製造された
成形品。
【０１７５】
実施例
本発明の特定の実施形態をさらに理解するための当業者の助力となるように、次の実施例を提供する。これらの実施例は、例示する目的を意図したものであり、本発明の様々な実施形態の範囲を限定するものと解釈するべきではない。
【０１７６】
流動性の尺度として、メルトインデックス（以下、ＭＩとも呼ぶ）は、有機ポリマー材料の加工性を予測するためまたは標準および品質管理の指標のために、主に、工業的に使用される。ＭＩは、所与の温度で溶融する高分子量ポリマーが、特定の処理量の投入により、標準長さと径を有するサーキュラーダイから押出されとき、１０分間の重量（単位：ｇ）で流量を示し、溶融粘度インデックスとして使用される。高分子量ポリマーのより低いＭＩ値を有するポリプロピレンは、加工中のより良好な安定性を有し、より大きなＭＩ値を有するものは、加工中の安定性が良くない。ＭＩ測定を繰り返してその値が余り変わらないポリマーは、より大きなＭＩ保持効果を有し、加工中の安定性に優れていると考えられる。
【０１７７】
添加剤を有機ポリマー材料中に混練するとき（マルチパス押出によるなど）、黄色度指数（以下、ＹＩとも呼ぶ）も、ポリマー材料の変色性を評価する尺度として広く使用されている。黄色度指数（ＹＩ）は、比色計により測定され、より大きい値が、より大きな変色または着色を意味し、より小さい値が、より加工中の着色が少ない、従って優れていることを意味する。
【０１７８】
以下、本発明の安定剤組成物および方法により提供される優れた利点および予期せぬ特性を、図と併せて次の実施例により、公開する。
【実施例１】
【０１７９】
本発明の安定剤組成物で安定化される有機ポリマー組成物のレオロジー特性を、マルチパス押出法によりテストする。
【０１８０】
図１Ａ：ステアリン酸亜鉛（０．０５％）と一緒に酢酸ビタミンＥ（０．１５％）の形態で本発明の安定剤組成物を、プロファックス６３０１ポリプロピレンホモポリマー（ライオンデルベイセルインダストリーズ社から入手可能）（Ｂ）とドライブレンドし、安定化添加剤成物を含まないポリプロピレン（Ａ）と比較する。キリオン単軸スクリュー押出機を、６０メッシュスクリーン、２８０℃溶融温度、および１００ＲＰＭのスクリュー速度でセットする。ブレンド品を、５回押出する（押出し、さらに４回再押出する）。試料を、各パスの後に集め、メルトインデックスを測定する。各パスからの試料を集めて、メルトフローインデックスを、ダイニスコメルトインデクサーを用いて、ＡＳＴＭ  Ｄ１２３８−１０に従って評価した。
【０１８１】
対応する図１Ａに示しているように、結果は、安定剤組成物を含まないポリプロピレン試料（Ａ）は、２回加工できたのみであるが、一方、０．１５％の酢酸ビタミンＥを配合したポリプロピレン材料は、４回押出した。
【０１８２】
図１Ｂ：ポリプロピレン試料を、上記のように調製し、マルチパス押出する。（Ａ）：安定化添加剤なし；（Ｂ）：０．１５％酢酸ビタミンＥ；（Ｃ）：０．１５％ビタミンＥ；（Ｄ）：０．０７５％ビタミンＥおよび０．０７５％酢酸ビタミンＥ。安定化添加剤を含む全試料も、０．０５％ステアリン酸亜鉛を配合する。図１Ｂに示しているように、試料Ｄは、比較試料Ａ、Ｂ、またはＣに基づいて、予測されるよりも良好な性能を示している。
【実施例２】
【０１８３】
有機材料の機械的特性（破壊伸び％により測定）を、有機材料が、加工によりいかに影響を受けるかを知るために測定する。２つの処方物を、安定化添加剤なし（Ｂ）または０．０５％ステアリン酸亜鉛と一緒に、０．１５％酢酸ビタミンＥ（Ｃ）のどちらかで、実施例１と同様に、ドライブレンドして、コンパウンドする。調合した材料を、押出して、それから集め、１／１６”厚シートに圧縮成形する。未加工のポリプロピレン試料（Ａ）も、１／１６”厚シートに圧縮成形する。張力試料を、パンチプレスを用いて、タイプ５（ＡＳＴＭ  Ｄ６３８）のドッグボーン型検体に切り出す。試料を、２”／分のクロスヘッド速度で、ＭＴＳ引っ張り試験機で評価する。５枚の試料のメディアン値を、全ての分析で使用する。ベースライン対照として未加工のポリプロピレンを使用して、本発明の安定剤組成物のありなしで、ポリプロピレン試料の伸びの残率％を算出する。
【０１８４】
対応する図２に示しているように、試料（Ｃ）は、未加工ポリプロピレン樹脂（Ａ）と比較したとき、試料（Ｂ）と比較して、伸びの残率の有意な改良を示している。
【実施例３】
【０１８５】
安定剤組成物のありなしで有機ポリマー組成物の黄色度指数を、変色を評価するために測定する。試料を、低密度ポリエチレンと、同濃度で、先行技術の安定化添加剤または本発明のものをドライブレンドすることにより調合する。コンパウンドは、６０メッシュスクリーン、２５０℃溶融温度、および１００ＲＰＭのスクリュー速度でセットしたキリオン単軸スクリュー押出機を用いて行う。試料を、追加で４回、再押出する（計５回）。コンパウンド材料の試料を、各パスで集める。黄色度指数（ＡＳＴＭ  Ｅ３１３）を、グレタマクベスカラーｉ７、分光光度計を用いて測定する。（Ａ）：安定化添加剤なし；（Ｂ）：０．１％イルガノックス（登録商標）１０１０フェノール系酸化防止剤（ＢＡＳＦ社から入手可能）；（Ｃ）：０．１％シアノックス（登録商標）１７９０フェノール系酸化防止剤（サイテックインダストリーズ社から入手可能）；（Ｄ）０．１％酢酸ビタミンＥ。安定化添加剤を含む全試料は、０．０５％ステアリン酸亜鉛も含む。
【０１８６】
対応する図３に示しているように、黄色度指数は、試料（Ｂ）および（Ｃ）が、（Ｄ）より黄色であり（すなわち、ポリエチレンに対してより着色している）、試料（Ｂ）と（Ｃ）の差分が、３番目および５番目のパスで有意に増加している。対照試料（Ａ）（安定化添加剤なし）の黄色度指数は、安定化添加剤の着色がないので、低いままである。当業者は、ビタミンＥが、ポリマー基質をひどく変色させ、イルガノックス（登録商標）１０１０およびシアノックス（登録商標）１７９０などのフェノール系酸化防止剤が、安定化添加剤としてのビタミンＥの使用により発生した望ましくない変色を低減することは、当技術分野において周知であるので、ビタミンＥのみで安定化したポリエチレン試料の黄色度指数が、試料（Ｂ）および（Ｃ）より、さらに大きくなっていることを、さらに理解し、予想するだろう。
【０１８７】
従って、本発明の安定剤組成物および方法は、現在既知で使用されている安定剤系に、予期しない優れた利点を提供する。まとめると、これらの実験は、本発明の安定剤系で安定化された有機材料が、機械的およびレオロジー的特性を改良し、本発明の安定剤組成物が、それを添加した材料に好ましくない色特性を付与しないことを示している
【０１８８】
様々な特許および／または科学文献参考物を、この出願を通して、参照している。これらの公表文献の開示は、それらの全文で、あたかも本明細書中に記載されているかのように、参照することにより、本明細書に組み入れられる。上記明細書および実施例の観点から、当業者は、必要以上の実験をすることなく、請求の範囲の開示を実施できるだろう。
【０１８９】
前述の明細書は、本教示の基本的新規特徴を示し、記載し、指摘しているが、その使用だけでなく、例示の装置の詳細の形態での様々な省略、代替、および変更が、本教示の範囲から逸脱することなく、当業者により成され得ることは、理解されるだろう。従って、
本教示の範囲は、前述の考察に限定されるべきではなく、付随する請求の範囲により定義されるべきである。
以下に、本発明の主な特徴と態様を列挙する。
１．  式（Ｖ）：
【化５５】
0006794333.tif 000056
（式中、
Ｒ21は、ＣＯＲ28またはＳｉ（Ｒ29）3（式中、Ｒ28は、ＨまたはＣ1〜Ｃ20ヒドロカルビルから選択され；そしてＲ29は、Ｃ1〜Ｃ12ヒドロカルビルまたはアルコキシから選択される）から選択され；
Ｒ22は、式Ｖの芳香族部分のｎ＝０〜３個の位置で同じまたは異なり得、そして、独立して、ＨまたはＣ1〜Ｃ12ヒドロカルビルから選択される置換基であり；
Ｒ23は、ＨまたはＣ1〜Ｃ12ヒドロカルビルから選択され；
Ｒ24は、ＨまたはＣ1〜Ｃ20ヒドロカルビルから選択され；および
Ｒ25〜Ｒ27の各々は、独立して、Ｈ；Ｃ1〜Ｃ12ヒドロカルビル；およびＯＲ30（式中、Ｒ30は、ＨまたはＣ1〜Ｃ12ヒドロカルビルから選択される）から成る群から選択されるメンバーから選択され；および
Ｒ27は、Ｈ、またはＲ26と一緒になって＝Ｏを形成する結合である）
に記載のクロマン系化合物の安定化させる量を含む安定剤組成物。
２．  有機ホスフィットまたはホスホニトの群から選択される少なくとも１つの化合物をさらに含む、１項に記載の安定剤組成物。
３．  前記少なくとも１つの有機ホスフィットまたはホスホニトが、式１〜７：
【化５６】
0006794333.tif 000057
【化５７】
0006794333.tif 000058
（式中、指標は、整数および
ｎは、２、３または４であり；ｐは、１または２であり；ｑは、２または３であり；ｒは、４〜１２であり、ｙは、１、２または３であり；そしてｚは、１〜６であり；
Ａ1は、もし、ｎが２ならば、Ｃ2〜Ｃ18アルキレン；酸素、硫黄または−ＮＲ4−により割り込みされたＣ2〜Ｃ12アルキレン；式
【化５８】
0006794333.tif 000059
のラジカルまたはフェニレンであり；
Ａ1は、もし、ｎが３ならば、式−ＣrＨ2r-1−のラジカルであり；
Ａ1は、もし、ｎが４ならば、
【化５９】
0006794333.tif 000060
であり；
Ａ2は、もし、ｎが２ならば、Ａ1の定義と同じであり：
Ｂは、直接の結合、−ＣＨ2−、−ＣＨＲ4−、−ＣＲ1Ｒ4−、硫黄、Ｃ5〜Ｃ7シクロアルキリデン、または３位、４位および／または５位の位置で１〜４個のＣ1〜Ｃ4アルキルラジカルで置換されたシクロヘキシリデンであり；
Ｄ1は、もし、ｐが１ならば、Ｃ1〜Ｃ4アルキルであり、もし、ｐが２でならば、−ＣＨ2ＯＣＨ2−であり；
Ｄ2は、もし、ｐが１ならば、Ｃ1〜Ｃ4アルキルであり；
Ｅは、もし、ｙが１ならば、Ｃ1〜Ｃ18アルキル、−ＯＲ1またはハロゲンであり；
Ｅは、もし、ｙが２ならば、−Ｏ−Ａ2−Ｏ−であり；
Ｅは、もし、ｙが３ならば、式Ｒ4Ｃ（ＣＨ2Ｏ−）3またはＮ（ＣＨ2ＣＨ2Ｏ−）3のラジカルであり；
Ｑは、少なくともｚ価のアルコールまたはフェノールのラジカルであって、このラジカルが、酸素原子を介してリン原子と結合しているラジカルであり；
Ｒ1，Ｒ2およびＲ3は、お互いに独立して、ハロゲン、−ＣＯＯＲ4、−ＣＮもしくは−ＣＯＮＲ4Ｒ4により非置換もしくは置換されたＣ1〜Ｃ18アルキル；酸素、硫黄または−ＮＲ4−により割り込みされたＣ2〜Ｃ18アルキル；Ｃ7〜Ｃ9フェニルアルキル；Ｃ5〜Ｃ12シクロアルキル、フェニルもしくはナフチル；ハロゲン、１〜１８個の総炭素原子数を有する１〜３個のアルキルラジカルもしくはアルコキシラジカルまたはＣ7〜Ｃ9フェニルアルキルにより置換されたナフチルもしくはフェニル；または式
【化６０】
0006794333.tif 000061
（式中、ｍは、３〜６の範囲からの整数である）
のラジカルであり；
Ｒ4は、水素、Ｃ1〜Ｃ8アルキル、Ｃ5〜Ｃ12シクロアルキルまたはＣ7〜Ｃ9フェニルアルキルであり、
Ｒ5およびＲ6は、互いに独立して、水素、Ｃ1〜Ｃ8アルキルまたはＣ5〜Ｃ6シクロアルキルであり、
Ｒ7およびＲ8は、もし、ｑが２ならば、互いに独立して、Ｃ1〜Ｃ4アルキルまたは一緒になって、２，３−デヒドロペンタメチレンラジカルであり；そして
Ｒ7およびＲ8は、もし、ｑが３ならば、メチルであり；
Ｒ14は、水素、Ｃ1〜Ｃ9アルキルまたはシクロヘキシル、
Ｒ15は、水素またはメチルおよび、もし、２つ以上のラジカルＲ14およびＲ15が存在するならば、これらのラジカルは、同じもしくは異なる、
ＸおよびＹは、各々、直接の結合または酸素であり、
Ｚは、直接の結合、メチレン、−Ｃ（Ｒ16）2−または硫黄、および
Ｒ16は、Ｃ1〜Ｃ8アルキルである）
に記載の化合物；
式８：
【化６１】
0006794333.tif 000062
（式中、Ｒ17は、式８の芳香族部分の０〜５個の位置で同じまたは異なる置換基であり、独立して、Ｃ1〜Ｃ20アルキル、Ｃ3〜Ｃ20シクロアルキル、Ｃ4〜Ｃ20アルキルシクロアルキル、Ｃ6〜Ｃ10アリール、およびＣ7〜Ｃ20アルキルアリール；およびその組み合わせから成る群から選択されるメンバーから選択される）
に記載のトリスアリールホスフィットから選択される、２項に記載の安定剤化合物。
４．  前記有機ホスフィットまたはホスホニトが：トリフェニルホスフィット；ジフェニルアルキルホスフィット；フェニルジアルキルホスフィット；トリラウリルホスフィット；トリオクタデシルホスフィット；ジステアリルペンタエリスリトールホスフィット；トリス（２，４−ジ−ｔｅｒｔ−ブチルフェニル）ホスフィット；トリス（ノニルフェニル）ホスフィット；式（Ａ）、（Ｂ）、（Ｃ）、（Ｄ）、（Ｅ）、（Ｆ）、（Ｇ）、（Ｈ）、（Ｊ）、（Ｋ）および（Ｌ）の化合物：
【化６２】
0006794333.tif 000063
【化６３】
0006794333.tif 000064
【化６４】
0006794333.tif 000065
【化６５】
0006794333.tif 000066
【化６６】
0006794333.tif 000067
【化６７】
0006794333.tif 000068
【化６８】
0006794333.tif 000069
【化６９】
0006794333.tif 000070
【化７０】
0006794333.tif 000071
【化７１】
0006794333.tif 000072
【化７２】
0006794333.tif 000073
２−ブチル２−エチル−１、３−プロパンジオール２、４、６−トリ−ｔ−ブチルフェノールホスフィット、ビス−（２、６−ジ−ｔ−ブチル４−メチルフェニル）ペンタエリスリトールジホスフィット、２−ブチル２−エチル−１、３−プロパンジオール２、４−ジ−クミルフェノール  ホスフィット、２−ブチル２−エチル−１、３−プロパンジオール４−メチル−２、６−ジ−ｔ−ブチルフェノールホスフィット、およびビス−（２、４、６−トリ−ｔ−ブチルフェニル）ペンタエリスリトールジホスフィットから選択される、３項に記載の安定剤組成物。
５．  前記有機ホスフィットまたはホスホニトが、トリス（２，４−ジ−ｔｅｒｔ−ブチルフェニル）ホスフィット（イルガフォス（登録商標）１６８）；ビス（２，４−ジクミルフェニル）ペンタエリスリトールジホスフィット（ドーバーフォス（登録商標）Ｓ９２２８）；およびテトラキス（２，４−ジ−ｔｅｒｔ−ブチルフェニル）４，４’−ビフェニレン−ジホスホニト（イルガフォス（登録商標）Ｐ−ＥＰＱ）から選択される、３〜４のいずれか１項に記載の安定剤組成物。
６．  少なくとも１つのヒンダードフェノール化合物をさらに含む、１〜５のいずれか１項に記載の安定剤組成物。
７．  前記少なくとも１つのヒンダードフェノール化合物が、１つ以上の式（ＩＶａ）、（ＩＶｂ）、または（ＩＶｃ）：
【化７３】
0006794333.tif 000074
（式中、
Ｒ18は、水素またはＣ1〜4ヒドロカルビルから選択され；
Ｒ19およびＲ20の各々は、独立して、水素またはＣ1〜Ｃ20ヒドロカルビルから選択され；および
Ｒ37は、Ｃ1〜Ｃ12ヒドロカルビルから選択される）
に記載の分子フラグメントを含む、６項に記載の安定剤組成物。
８．  Ｒ18およびＲ37の各々が、独立して、メチルまたはｔ−ブチルから選択される、７項に記載の安定剤組成物。
９．  前記少なくとも１つのヒンダードフェノール化合物が、（１，３，５−トリス（４−ｔ−ブチル３−ヒドロキシ−２，６−ジメチルベンジル）−１，３，５−トリアジン−２，４，６−（１Ｈ，３Ｈ，５Ｈ）−トリオン；１，１，３−トリス（２’−メチル−４’−ヒドロキシ−５’−ｔ−ブチルフェニル）ブタン；トリエチレングリコールビス［３−（３−ｔ−ブチル４−ヒドロキシ−５−メチルフェニル）プロピオネート］；４，４’−チオビス（２−ｔ−ブチル５−メチルフェノール）；２，２’−チオジエチレンビス［３−（３−ｔ−ブチル４−ヒドロキシル−５−メチルフェニル）プロピオネート］；オクタデシル３−（３’−ｔ−ブチル４’−ヒドロキシ−５’−メチルフェニル）プロピオネート；テトラキスメチレン（３−ｔ−ブチル４−ヒドロキシ−５−メチルヒドロシンナメート）メタン；Ｎ，Ｎ’−ヘキサメチレンビス［３−（３−ｔ−ブチル４−ヒドロキシ−５−メチルフェニル）プロピオンアミド］；ジ（４−第三級ブチル−３−ヒドロキシ−２，６−ジメチルベンジル）チオジプロピオネート；およびオクタデシル３，５−ジ−（ｔｅｒｔ）−ブチル４−ヒドロキシヒドロシンナメートから成る群から選択されるメンバーから選択される、６〜８のいずれか１項に記載の安定剤組成物。
１０．  Ｒ22が、少なくとも１つの場合に存在して、メチルである、１〜９のいずれか１項に記載の安定剤組成物。
１１．  Ｒ24が、Ｃ1〜Ｃ18ヒドロカルビルである、１〜１０のいずれか１項に記載の安定剤組成物。
１２．  前記クロマン系化合物が、式（Ｖａ）
【化７４】
0006794333.tif 000075
に記載の酢酸ビタミンＥまたは異性体および／またはその混合物である、１〜１１のいずれか１項に記載の安定剤組成物。
１３．  前記クロマン系化合物が、式Ｖに記載のクロマン系化合物を含む化合物および別
のクロマン系化合物の配合物である、１〜１２のいずれか１項に記載の安定剤組成物。
１４．  前記クロマン系化合物が、前記安定剤組成物の総重量の０．００１〜５．０重量％存在する、１〜１３のいずれか１項に記載の安定剤組成物。
１５．  前記クロマン系化合物が、前記安定剤組成物の総重量の０．０１〜１．０重量％存在する、１４項に記載の安定剤組成物。
１６．  ヒンダードアミン系光安定剤類、ヒンダードヒドロキシル安息香酸エステル類、ニッケルフェノレート類、紫外線安定剤類、およびその混合物から成る群から選択されるメンバーから選択される光安定剤の有効量をさらに含む、１〜１５のいずれか１項に記載の安定剤組成物。
１７．  前記光安定剤が、式（ＶＩ）：
【化７５】
0006794333.tif 000076
（式中
Ｒ62は、水素；ＯＨ；Ｃ1〜Ｃ20ヒドロカルビル；−ＣＨ2ＣＮ；Ｃ1〜Ｃ12アシル；そしてＣ1〜Ｃ18アルコキシから成る群から選択されるメンバーから選択され；
Ｒ65は、水素；およびＣ1〜Ｃ8ヒドロカルビルから成る群から選択されるメンバーから選択され；そして
Ｒ60、Ｒ61、Ｒ63、およびＲ64の各々は、独立して、Ｃ1〜Ｃ20ヒドロカルビルから選択される、またはＲ60およびＲ61および／またはＲ63およびＲ64が、これらが結合している炭素と一緒になって、Ｃ5〜Ｃ10シクロアルキルを形成する）
または式（ＶＩａ）
【化７６】
0006794333.tif 000077
（式中、
ｍは、１〜２の整数であり；
Ｒ39は、水素；ＯＨ；Ｃ1〜Ｃ20ヒドロカルビル；−ＣＨ2ＣＮ；Ｃ1〜Ｃ12アシル；そしてＣ1〜Ｃ18アルコキシから成る群から選択されるメンバーから選択され；および
Ｇ1〜Ｇ4の各々は、独立して、Ｃ1〜Ｃ20ヒドロカルビルから選択される）
に記載の分子フラグメントを含むヒンダードアミン系光安定剤化合物である、１６項に記載の安定剤組成物。
１８．  前記ヒンダードアミン系光安定剤が、ビス（２，２，６，６−テトラメチルピペ
リジン−４−イル）セバケート；ビス（２，２，６，６−テトラメチルピペリジン−４−イル）スクシネート；ビス（１，２，２，６，６−ペンタメチルピペリジン−４−イル）セバケート；ビス（１−オクチルオキシ−２，２，６，６−テトラメチルピペリジン−４−イル）セバケート；ビス（１，２，２，６，６−ペンタメチルピペリジン−４−イル）ｎ−ブチル３，５−ジ−ｔｅｒｔ−ブチル４−ヒドロキシベンジルマロネート；１−（２−ヒドロキシエチル）−２，２，６，６−テトラメチル−４−ヒドロキシピペリジンおよびコハク酸の縮合物；２，２，６，６−テトラメチルピペリジン−４−イルステアレート；２，２，６，６−テトラメチルピペリジン−４−イルドデカネート；１，２，２，６，６−ペンタメチルピペリジン−４−イルステアレート；１，２，２，６，６−ペンタメチルピペリジン−４−イルドデカネート；Ｎ，Ｎ’−ビス（２，２，６，６−テトラメチルピペリジン−４−イル）ヘキサメチレンジアミンおよび４−ｔｅｒｔ−オクチルアミノ−２，６−ジクロロ−１，３，５−トリアジンの縮合物；トリス（２，２，６，６−テトラメチルピペリジン−４−イル）ニトリロトリアセテート；テトラキス（２，２，６，６−テトラメチルピペリジン−４−イル）−１，２，３，４−ブタンテトラカルボキシレート；４−ベンゾイル−２，２，６，６−テトラメチルピペリジン；４−ステアリルオキシ−２，２，６，６−テトラメチルピペリジン；ビス（１，２，２，６，６−ペンタメチルピペリジル）−２−ｎ−ブチル２−（２−ヒドロキシ−３，５−ジ−ｔｅｒｔ−ブチルベンジル）マロン酸；３−ｎ−オクチル−７，７，９，９−テトラメチル−１，３，８−トリアザスピロ［４．５］デカン−２，４−ジオン；ビス（１−オクチルオキシ−２，２，６，６−テトラメチルピペリジル）セバケート；ビス（１−オクチルオキシ−２，２，６，６−テトラメチルピペリジル）スクシネート；Ｎ，Ｎ’−ビス（２，２，６，６−テトラメチルピペリジン−４−イル）ヘキサメチレンジアミンおよび４−モルホリノ２，６−ジクロロ−１，３，５−トリアジンの縮合物；２−クロロ−４，６−ビス（４−ｎ−ブチルアミノ−２，２，６，６−テトラメチルピペリジル）−１，３，５−トリアジンおよび１，２−ビス（３−アミノプロピルアミノ）エタンの縮合物；２−クロロ−４，６−ビス（４−ｎ−ブチルアミノ−１，２，２，６，６−ペンタメチルピペリジル）−１，３，５−トリアジンおよび１，２−ビス−（３−アミノプロピルアミノ）エタンの縮合物；８−アセチル−３−ドデシル−７，７，９，９−テトラメチル−１，３，８−トリアザスピロ［４．５］デカン−２，４−ジオン；３−ドデシル−１−（２，２，６，６−テトラメチルピペリジン−４−イル）ピロリジン−２，５−ジオン；３−ドデシル−１−（１−エタノイル−２，２，６，６−テトラメチルピペリジン−４−イル）ピロリジン−２，５−ジオン；３−ドデシル−１−（１，２，２，６，６−ペンタメチルピペリジン−４−イル）ピロリジン−２，５−ジオン；４−ヘキサデシルオキシ−および４−ステアリルオキシ−２，２，６，６−テトラメチルピペリジンの混合物；Ｎ，Ｎ’−ビス（２，２，６，６−テトラメチルピペリジン−４−イル）ヘキサメチレンジアミンおよび４−シクロヘキシルアミノ−２，６−ジクロロ−１，３，５−トリアジンの縮合物；１，２−ビス（３−アミノプロピルアミノ）エタン，２，４，６−トリクロロ−１，３，５−トリアジンおよび４−ブチルアミノ−２，２，６，６−テトラメチルピペリジンの縮合物；２−ウンデシル−７，７，９，９−テトラメチル−１−オキサ−３，８−ジアザ−４−オキソスピロ［４．５］デカン；オキソ−ピペランジニル−トリアジン；７，７，９，９−テトラメチル−２−シクロウンデシル−１−オキサ−３，８−ジアザ−４−オキソスピロ［４．５］デカンおよびエピクロロヒドリンの反応生成物；テトラキス（２，２，６，６−テトラメチル−４−ピペリジル）ブタン−１，２，３，４−テトラカルボキシレート；１，２，３，４−ブタンテトラカルボン酸テトラキス（１，２，２，６，６−ペンタメチル−４−ピペリジニル）エステル；１，２，３，４−ブタンテトラカルボン酸１，２，２，６，６−ペンタメチル−４−ピペリジニルトリデシルエステル；１，２，３，４−ブタンテトラカルボン酸２，２，６，６−テトラメチル−４−ピペリジニルトリデシルエステル；１，２，３，４−ブタンテトラカルボン酸と２，２，６，６−テトラメチル−２，４，８，１０−テトラオキサスピロ［５．５］−ウンデカン３，９−ジエタノールの重合体の１，２，２，６，６−ペンタメチル−４−ピペリジニルエステル；１，２，３，４−ブタンテトラカルボン
酸と２，２，６，６−テトラメチル−２，４，８，１０−テトラオキサスピロ［５．５］−ウンデカン３，９−ジエタノールの重合体の２，２，６，６−テトラメチル−４−ピペリジニルエステル；炭酸ビス（１−ウンデカンオキシ−２，２，６，６−テトラメチルピペリジン−４−イル）；１−（２−ヒドロキシ−２−メチルプロポキシ）−２，２，６，６−テトラメチル−４−ピペリジノール；１−（２−ヒドロキシ−２−メチルプロポキシ）−４−オクタデカノイルオキシ−２，２，６，６−テトラメチルピペリジン；１−（４−オクタデカノイルオキシ−２，２，６，６−テトラメチルピペリジン−１−イルオキシ）−２−オクタデカノイルオキシ−２−メチルプロパン；１−（２−ヒドロキシエチル）−２，２，６，６−テトラメチル−４−ピペリジノール；１−（２−ヒドロキシエチル）−２，２，６，６−テトラメチル−４−ピペリジノールおよびジメチルスクシネートの反応生成物；２，２，４，４−テトラメチル−７−オキサ−３，２０−ジアザジスピロ［５．１．１１．２］ヘンエイコサン−２１−オン；高級脂肪酸類と２，２，６，６−テトラメチル−４−ピペリジノールのエステル；３−ドデシル−１−（２，２，６，６−テトラメチル−４−ピペリジル）ピロリジン−２，５−ジオン；１−オクタデシル−１Ｈ−ピロール−２，５−ジオンの（１−メチルエテニル）ベンゼンおよび１−（２，２，６，６−テトラメチル−４−ピペリジニル）−１Ｈ−ピロール−２，５−ジオンとの重合体；ピペラジノン，１，１’，１’’−［１，３，５−トリアジン−２，４，６−トリイルトリス［（シクロヘキシルイミノ）−２，１−エタンジイル］］トリス［３，３，５，５−テトラメチル−；ピペラジノン，１，１’，１’’−［１，３，５−トリアジン−２，４，６−トリイルトリス［（シクロヘキシルイミノ）−２，１−エタンジイル］］トリス［３，３，４，５，５−ペンタメチル−；７，７，９，９−テトラメチル−２−シクロウンデシル−１−オキサ−３，８−ジアザ−４−オキソスピロ［４．５］デカンおよびエピクロロヒドリンの反応生成物；Ｎ，Ｎ’−ビス（２，２，６，６−テトラメチルピペリジン−４−イル）ヘキサメチレンジアミンおよび４−シクロヘキシルアミノ−２，６−ジクロロ−１，３，５−トリアジンの縮合物；１，２−ビス（３−アミノプロピルアミノ）エタン、２，４，６−トリクロロ−１，３，５−トリアジンおよび４−ブチルアミノ−２，２，６，６−テトラメチルピペリジンの縮合物；Ｎ，Ｎ’−ビス（２，２，６，６−テトラメチルピペリジン−４−イル）ヘキサメチレンジアミンおよび４−モルホリノ２，６−ジクロロ−１，３，５−トリアジンの縮合物；２−クロロ−４，６−ビス（４−ｎ−ブチルアミノ−２，２，６，６−テトラメチルピペリジル）−１，３，５−トリアジンおよび１，２−ビス（３−アミノプロピルアミノ）エタンの縮合物；２−クロロ−４，６−ビス（４−ｎ−ブチルアミノ−１，２，２，６，６−ペンタメチルピペリジル）−１，３，５−トリアジンおよび１，２−ビス−（３−アミノプロピルアミノ）エタンの縮合物；２−［（２−ヒドロキシエチル）アミノ］−４，６−ビス［Ｎ−（１−シクロヘキシルオキシ−２，２，６，６−テトラメチルピペリジン−４−イル）ブチルアミノ−１，３，５−トリアジン；プロパン二酸［（４−メトキシフェニル）−メチレン］−ビス−（１，２，２，６，６−ペンタメチル−４−ピペリジニル）エステル；テトラキス（２，２，６，６−テトラメチルピペリジン−４−イル）−１，２，３，４−ブタンテトラカルボキシレート；ベンゼンプロパン酸３，５−ビス（１，１−ジメチルエチル）−４−ヒドロキシ−１−［２−［３−［３，５−ビス（１，１−ジメチルエチル）−４−ヒドロキシフェニル］−１−オキソプロポキシ］エチル］−２，２，６，６−テトラメチル−４−ピペリジニルエステル；Ｎ−（１−オクチルオキシ−２，２，６，６−テトラメチルピペリジン−４−イル）−Ｎ’−ドデシルオキサルアミド；トリス（２，２，６，６−テトラメチルピペリジン−４−イル）ニトリロトリアセテート；１，５−ジオキサスピロ｛５，５｝ウンデカン３，３−ジカルボン酸ビス（１，２，２，６，６−ペンタメチル−４−ピペリジニル）：１，５−ジオキサスピロ｛５，５｝ウンデカン３，３−ジカルボン酸ビス（２，２，６，６−テトラメチル−４−ピペリジニル）；１−（２−ヒドロキシエチル）−２，２，６，６−テトラメチル−４−ヒドロキシピペリジンおよびコハク酸の縮合物；Ｎ，Ｎ’−ビス（２，２，６，６−テトラメチルピペリジン−４−イル）ヘキサメチレンジアミンおよび４−ｔｅｒｔ−オクチルアミノ−２，６−ジクロロ−１，３，５−トリアジンの縮合物；１，２
，３，４−ブタンテトラカルボン酸１，２，２，６，６−ペンタメチル−４−ピペリジニルトリデシルエステル；テトラキス（２，２，６，６−テトラメチルピペリジン−４−イル）−１，２，３，４−ブタンテトラカルボキシレート；１，２，３，４−ブタンテトラカルボン酸２，２，６，６−テトラメチル−４−ピペリジニルトリデシルエステル；テトラキス（１，２，２，６，６−ペンタメチルピペリジン−４−イル）−１，２，３，４−ブタンテトラカルボキシレート；２，２，４，４−テトラメチル−２１−オキソ−７−オキサ−３．２０−ジアザスピロ（５．１．１１．２）−ヘンエイコサン−２０−プロパン酸−ドデシルエステルおよび２，２，４，４−テトラメチル−２１−オキソ−７−オキサ−３．２０−ジアザスピロ（５．１．１１．２）−ヘンエイコサン−２０−プロパン酸−テトラデシルエステルの混合物；１Ｈ，４Ｈ，５Ｈ，８Ｈ−２，３ａ，４ａ，６，７ａ，８ａ−ヘキサアザシクロペンタ［ｄｅｆ］フルオレン−４，８−ジオン，ヘキサヒドロ−２，６−ビス（２，２，６，６−テトラメチル−４−ピペリジニル）−；ポリメチル［プロピル−３−オキシ（２’，２’，６’，６’−テトラメチル−４，４’−ピペリジニル）］シロキサン；ポリメチル［プロピル−３−オキシ（１’，２’，２’，６’，６’−ペンタメチル−４，４’−ピペリジニル）］シロキサン；エチルアクリレートおよび２，２，６，６−テトラメチルピペリジン−４−イルアクリレートとメチルメタクリレートの共重合体；混合Ｃ20〜Ｃ24α−オレフィン類および（２，２，６，６−テトラメチルピペリジン−４−イル）コハク酸イミドの共重合体；１，２，３，４−ブタンテトラカルボン酸とβ，β，β’，β’−テトラメチル−２，４，８，１０−テトラオキサスピロ［５．５］ウンデカン３，９−ジエタノールの重合体の１，２，２，６，６−ペンタメチル−４−ピペリジニルエステル；１，２，３，４−ブタンテトラカルボン酸とβ，β，β’，β
’−テトラメチル−２，４，８，１０−テトラオキサスピロ［５．５］ウンデカン３，９−ジエタノールの重合体の２，２，６，６−テトラメチル−４−ピペリジニルエステル共重合体；１，３−ベンゼンジカルボキサミド，Ｎ，Ｎ’−ビス（２，２，６，６−テトラメチル−４−ピペリジニル；１，１’−（１，１０−ジオキソ−１，１０−デカンジイル）−ビス（ヘキサヒドロ−２，２，４，４，６−ペンタメチルピリミジン；エタンジアミド，Ｎ−（１−アセチル−２，２，６，６−テトラメチルピペリジニル）−Ｎ’−ドデシル；ホルムアミド，Ｎ，Ｎ’−１，６−ヘキサンジイルビス［Ｎ−（２，２，６，６−テトラメチル−４−ピペリジニル）；Ｄ−グルシトール，１，３：２，４−ビス−Ｏ−（２，２，６，６−テトラメチル−４−ピペリジニリデン）−；２，２，４，４−テトラメチル−７−オキサ−３，２０−ジアザ−２１−オキソ−ジスピロ［５．１．１１．２］ヘンエイコサン；プロパンアミド，２−メチル−Ｎ−（２，２，６，６−テトラメチル−４−ピペリジニル）−２−［（２，２，６，６−テトラメチル−４−ピペリジニル）アミノ］−；２，２，４，４−テトラメチル−２１−オキソ−７−オキサ−３，２０−ジアザジスピロ［５．１．１１．２］ヘンエイコサン−２０−プロパン酸ドデシルエステル；Ｎ−（２，２，６，６−テトラメチルピペリジン−４−イル）−β−アミノプロピオン酸ドデシルエステル；Ｎ−（２，２，６，６−テトラメチルピペリジン−４−イル）−Ｎ’−アミノオキサルアミド；プロパンアミド，Ｎ−（２，２，６，６−テトラメチル−４−ピペリジニル）−３−［（２，２，６，６−テトラメチル−４−ピペリジニル）アミノ］−；４−ヘキサデシルオキシ−および４−ステアリルオキシ−２，２，６，６−テトラメチルピペリジンの混合物；３−ドデシル−１−（１，２，２，６，６−ペンタメチルピペリジン−４−イル）ピロリジン−２，５−ジオン；３−ドデシル−１−（１−エタノイル−２，２，６，６−ペンタメチルピペリジン−４−イル）ピロリジン−２，５−ジオン；ビス（２，２，６，６−テトラメチルピペリジン−４−イル）スクシネート；ビス（１，２，２，６，６−ペンタメチルピペリジン−４−イル）ｎ−ブチル３，５−ジ−ｔｅｒｔ−ブチル４−ヒドロキシベンジルマロネート；トリス（２，２，６，６−テトラメチルピペリジン−４−イル）ニトリロトリアセテート；１，１’−（１，２−エタンジイル）ビス（３，３，５，５−テトラメチルピペラジノン）；４−ベンゾイル−２，２，６，６−テトラメチルピペリジン；４−ステアリルオキシ−２，２，６，６−テトラメチルピペリジン；ビス（１，２，２，６，６−ペンタメチルピペリジル）−２−ｎ−ブチル２−（２−ヒドロキシ−３，５−ジ−ｔｅｒｔ−ブチルベンジル）マロン酸；３−ｎ−オクチル−７，７，９，９−テトラメチル−１，３，８−トリアザスピロ［４．５］デカン−２，４−ジオン；ビス（１−オクチルオキシ−２，２，６，６−テトラメチルピペリジル）セバケート；ビス（１−オクチルオキシ−２，２，６，６−テトラメチルピペリジル）スクシネート；８−アセチル−３−ドデシル−７，７，９，９−テトラメチル−１，３，８−トリアザスピロ［４���５］デカン−２，４−ジオン；３−ドデシル−１−（２，２，６，６−テトラメチルピペリジン−４−イル）ピロリジン−２，５−ジオン；３−ドデシル−１−（１−エタノイル−２，２，６，６−テトラメチルピペリジン−４−イル）ピロリジン−２，５−ジオン；３−ドデシル−１−（１，２，２，６，６−ペンタメチルピペリジン−４−イル）ピロリジン−２，５−ジオン；４−ヘキサデシルオキシ−および４−ステアリルオキシ−２，２，６，６−テトラメチルピペリジンの混合物；２−ウンデシル−７，７，９，９−テトラメチル−１−オキサ−３，８−ジアザ−４−オキソスピロ［４．５］デカン；１，５−ジオキサスピロ｛５，５｝ウンデカン３，３−ジカルボン酸ビス（２，２，６，６−テトラメチル−４−ピペリジニル）および１，５−ジオキサスピロ｛５，５｝ウンデカン３，３−ジカルボン酸ビス（１，２，２，６，６−ペンタメチル−４−ピペリジニル）；Ｎ1−（β−ヒドロキシエチル）３，３−ペンタメチレン−５，５−ジメチルピペラジン−２−オン；Ｎ1−ｔｅｒｔ−オクチル−３，３，５，５−テトラメチル−ジアゼピン−２−オン；Ｎ1−ｔｅｒｔ−オクチル−３，３−ペンタメチレン−５，５−ヘキサメチレン−ジアゼピン−２−オン；Ｎ1−ｔｅｒｔ−オクチル−３，３−ペンタメチレン−５，５−ジメチルピペラジン−２−オン；ｔｒａｎｓ−１，２−シクロヘキサン−ビス−（Ｎ1−５，５−ジメチル−３，３−ペンタメチレン−２−ピペラジノン；ｔｒａｎｓ−１，２−シクロヘキサン−ビス−（Ｎ1−３，３，５，５−ジスピロペンタメチレン−２−ピペラジノン）；Ｎ1−イソプロピル−１，４−ジアザジスピロ−（３，３，５，５）ペンタメチレン−２−ピペラジノン；Ｎ1−イソプロピル−１，４−ジアザジスピロ−３，３−ペンタメチレン−５，５−テトラメチレン−２−ピペラジノン；Ｎ1−イソプロピル−５，５−ジメチル−３，３−ペンタメチレン−２−ピペラジノン；ｔｒａｎｓ−１，２−シクロヘキサン−ビス−Ｎ1−（ジメチル−３，３−ペンタメチレン−２−ピペラジノン）；Ｎ1−オクチル−５，５−ジメチル−３，３−ペンタメチレン−１，４−ジアゼピン−２−オン；およびＮ1−オクチル−１，４−ジアザジスピロ−（３，３，５，５）ペンタメチレン−１，５−ジアゼピン−２−オンから成る群から選択されるメンバーから選択される、１６または１７項に記載の安定剤組成物。
１９．  前記光安定剤が、２−ヒドロキシベンゾフェノン化合物、２−（２’−ヒドロキシフェニル）ベンゾトリアゾール化合物、２−（２’−ヒドロキシフェニル）−１，３，５−トリアジン化合物，およびそれらの組み合わせから成る群から選択されるメンバーから選択される紫外線吸収剤である、１６項に記載の安定剤組成物。
２０．  前記紫外線吸収剤が、式（ＶＩＩ）：
【化７７】
0006794333.tif 000078
（式中、
Ｒ34およびＲ35の各々は、独立して、置換されていてもよいＣ6〜Ｃ10アリール基、Ｃ1〜Ｃ10ヒドロカルビル置換アミノ、Ｃ1〜Ｃ10アシルおよびＣ1〜Ｃ10アルコキシルから成る群から選択されるメンバーから選択され；および
Ｒ36は、式ＶＩＩのフェノキシ部分の０〜４個の位置で同じまたは異なる置換基であり、各場合に、独立して、ヒドロキシル、Ｃ1〜Ｃ12ヒドロカルビル、Ｃ1〜Ｃ12アルコキシル、Ｃ1〜Ｃ12アルコキシエステル、およびＣ1〜Ｃ12アシルから成る群から選択されるメンバーから選択される）
に記載の２−（２’−ヒドロキシフェニル）−１，３，５−トリアジン化合物である、１９項に記載の安定剤組成物。
２１．  前記２−（２’−ヒドロキシフェニル）−１，３，５−トリアジン化合物が、４，６−ビス−（２，４−ジメチルフェニル）−２−（２−ヒドロキシ−４−オクチルオキシフェニル）−ｓ−トリアジン（サイテックインダストリーズ社から入手可能なシアソーブ（登録商標）１１６４）；４，６−ビス−（２，４−ジメチルフェニル）−２−（２，４−−ジヒドロキシフェニル）−ｓ−トリアジン；２，４−ビス（２，４−ジヒドロキシフェニル）−６−（４−クロロフェニル）−ｓ−トリアジン；２，４−ビス［２−ヒドロキシ−４−（２−ヒドロキシ−エトキシ）フェニル］−６−（４−クロロフェニル）−ｓ−トリアジン；２，４−ビス［２−ヒドロキシ−４−（２−ヒドロキシ−４−（２−ヒドロキシ−エトキシ）フェニル］−６−（２，４−ジメチルフェニル）−ｓ−トリアジン；２，４−ビス［２−ヒドロキシ−４−（２−ヒドロキシエトキシ）フェニル］−６−（４−ブロモフェニル）−ｓ−トリアジン；２，４−ビス［２−ヒドロキシ−４−（２−アセトキシエトキシ）フェニル］−６−（４−クロロフェニル）−ｓ−トリアジン；２，４−ビス（２，４−ジヒドロキシフェニル）−６−（２，４−ジメチルフェニル）−ｓ−トリアジン；２，４−ビス（４−ビフェニル）−６−［２−ヒドロキシ−４−［（オクチルオキシカルボニル）エチリデンオキシ］フェニル］−ｓ−トリアジン；２，４−ビス（４−ビフェニル）−６−［２−ヒドロキシ−４−（２−エチルヘキシルオキシ）フェニル］−ｓ−トリアジン；２−フェニル−４−［２−ヒドロキシ−４−（３−ｓｅｃ−ブチルオキシ−２−ヒドロキシプロピルオキシ）フェニル］−６−［２−ヒドロキシ−４−（３−ｓｅｃ−アミルオキシ−２−ヒドロキシプロピルオキシ）フェニル］−ｓ−トリアジン；２，４−ビス（２，４−ジメチルフェニル）−６−［２−ヒドロキシ−４（−３−ベンジルオキシ−２−ヒドロキシプロピルオキシ）フェニル］−ｓ−トリアジン；２，４−ビス（２−ヒドロキシ−４−ｎ−ブチルオキシフェニル）−６−（２，４−ジ−ｎ−ブチルオキシフェニル）−ｓ−トリアジン；２，４−ビス（２，４−ジメチルフェニル）−６−［２
−ヒドロキシ−４−（３−ノニルオキシ−２−ヒドロキシプロピルオキシ）−５−α−クミルフェニル］−ｓ−トリアジン；メチレンビス−｛２，４−ビス（２，４−ジメチルフェニル）−６−［２−ヒドロキシ−４−（３−ブチルオキシ−２−ヒドロキシプロポキシ）フェニル］−ｓ−トリアジン｝；５：４：１の比率で３：５’位、５：５’位および３：３’位の位置で架橋したメチレン架橋二量体混合物；２，４，６−トリス（２−ヒドロキシ−４−イソオクチルオキシカルボニルイソプロピリデンオキシ−フェニル）−ｓ−トリアジン；２，４−ビス（２，４−ジメチルフェニル）−６−（２−ヒドロキシ−４−ヘキシルオキシ−５−α−クミルフェニル）−ｓ−トリアジン；２−（２，４，６−トリメチルフェニル）−４，６−ビス［２−ヒドロキシ−４−（３−ブチルオキシ−２−ヒドロキシプロピルオキシ）フェニル］−ｓ−トリアジン；２，４，６−トリス［２−ヒドロキシ−４−（３−ｓｅｃ−ブチルオキシ−２−ヒドロキシプロピルオキシ）−フェニル］−ｓ−トリアジン；４，６−ビス−（２，４−ジメチルフェニル）−２−（２−ヒドロキシ−４−（３−ドデシルオキシ−２−ヒドロキシプロポキシ）フェニル）−ｓ−トリアジンおよび４，６−ビス−（２，４−ジメチルフェニル）−２−（２−ヒドロキシ−４−（３−トリデシルオキシ−２−ヒドロキシプロポキシ）フェニル）−ｓ−トリアジン（チバスペシャリティケミカルズ社から入手可能なチヌビン（登録商標）４００）の混合物；４，６−ビス−（２，４−ジメチルフェニル）−２−（２−ヒドロキシ−４（３−（２−エチルヘキシルオキシ）−２−ヒドロキシプロポキシ）−フェニル）−ｓ−トリアジン；４，６−ジフェニル２−（４−ヘキシルオキシ−２−ヒドロキシフェニル）−ｓ−トリアジン；およびそれらの組み合わせから成る群から選択されるメンバーから選択される、１９または２０のいずれか１項に記載の安定剤組成物。
２２．  前記光安定剤が、１７または１８項に記載のヒンダードアミン系光安定剤、および２０または２１項に記載の紫外線吸収剤である、１６項に記載の安定剤組成物。
２３．  式（ＶＩＩＩ）：
【化７８】
0006794333.tif 000079
（式中、
Ｔ1は、置換されていてもよいＣ1−Ｃ36ヒドロカルビル，置換されていてもよいＣ5−Ｃ12シクロアルキル、および置換されていてもよいＣ7−Ｃ9アラルキルから成る群から選択されるメンバーから選択され；および
Ｔ2は、水素またはＴ1から選択される）に記載のヒドロキシルアミン化合物；および
式（ＩＸ）：
【化７９】
0006794333.tif 000080
（式中、
Ｗ1およびＷ2の各々は、独立して、直鎖または分岐鎖Ｃ6−Ｃ36アルキル、Ｃ6−Ｃ12アリール、Ｃ7−Ｃ36アラルキル、Ｃ7−Ｃ36アルカリル、Ｃ5−Ｃ36シクロアルキル、Ｃ6−Ｃ36アルクシクロアルキル；およびＣ6−Ｃ36シクロアルキルアルキルから成る群から選択されるメンバーから選択されるＣ6−Ｃ36ヒドロカルビルから選択され；
Ｗ3は、直鎖または分岐鎖Ｃ1−Ｃ36アルキル、Ｃ6−Ｃ12アリール、Ｃ7−Ｃ36アラルキル、Ｃ7−Ｃ36アルカリル、Ｃ5−Ｃ36シクロアルキル、Ｃ6−Ｃ36アルクシクロアルキル；およびＣ6−Ｃ36シクロアルキルアルキルから成る群から選択されるメンバーから選択されるＣ1−Ｃ36ヒドロカルビルから選択され；
但し、Ｗ1、Ｗ2およびＷ3の少なくとも１つは、β炭素−水素結合を含む；および
前記アルキル、アラルキル、アルカリル、シクロアルキル、アルクシクロアルキルおよびシクロアルキルアルキル基が、―Ｏ―、―Ｓ―、―ＳＯ―、―ＳＯ2―、―ＣＯＯ―、―ＯＣＯ―、―ＣＯ―、―ＮＷ4―、―ＣＯＮＷ4―および―ＮＷ4ＣＯ―から成る群から選択されるメンバーから選択される１〜１６個の基で割り込まれ得、または前記アルキル、アラルキル、アルカリル、シクロアルキル、アルクシクロアルキルおよびシクロアルキルアルキル基が、―ＯＷ4、―ＳＷ4、―ＣＯＯＷ4、―ＯＣＯＷ4、―ＣＯＷ4、―Ｎ（Ｗ4）2、―ＣＯＮ（Ｗ4）2、―ＮＷ4ＣＯＷ4および―Ｃ（ＣＨ3）（ＣＨ2Ｒx）ＮＬ（ＣＨ2Ｒx）（ＣＨ3）Ｃ―基を含む５員環および６員環から成る群から選択されるメンバーから選択される１〜１６個の基で置換され得、または前記アルキル、アラルキル、アルカリル、シクロアルキル、アルクシクロアルキルおよびシクロアルキルアルキル基が、上述の基により割り込みと置換どちらもされ；および
Ｗ4は、水素またはＣ1〜Ｃ8アルキルから選択され；
Ｒxは、水素またはメチルから選択され；および
Ｌは、Ｃ1〜Ｃ30アルキル；−Ｃ（Ｏ）Ｒ部分、または−ＯＲ部分（式中、Ｒは、Ｃ1〜Ｃ30直鎖または分岐鎖アルキル基である）から選択され；および
前記アリール基は、１〜３個のハロゲン基、Ｃ1〜Ｃ8アルキル基、Ｃ1〜Ｃ8アルコキシ基、およびそれらの組み合わせから成る群から選択されるメンバーにより置換され得る）に記載の第三級アミンオキシド化合物から成る群から選択されるメンバーから選択される少なくとも１つの化合物をさらに含む、１〜２２のいずれか１項に記載の安定剤組成物。
２４．  前記式（ＶＩＩＩ）に記載の化合物が、Ｔ1およびＴ2の各々が、独立して、ベンジル、エチル、オクチル、ラウリル、ドデシル、テトラデシル、ヘキサデシル、ヘプタデシルおよびオクタデシル；から成る群から選択されるメンバーから選択され；またはＴ1およびＴ2の各々が、水素化獣脂アミンに見られるアルキル混合物であるＮ，Ｎ−ジヒドロカルビルヒドロキシルアミンである、２３項に記載の安定剤組成物。
２５．  前記式（ＶＩＩＩ）に記載の化合物が、Ｎ，Ｎ−ジベンジルヒドロキシルアミン；Ｎ，Ｎ−ジエチルヒドロキシルアミン；Ｎ，Ｎ−ジオクチルヒドロキシルアミン；Ｎ，Ｎ−ジラウリルヒドロキシルアミン；Ｎ，Ｎ−ジドデシルヒドロキシルアミン；Ｎ，Ｎ−ジテトラデシルヒドロキシルアミン；Ｎ，Ｎ−ジヘキサデシルヒドロキシルアミン；Ｎ，Ｎ−ジオクタデシルヒドロキシルアミン；Ｎ−ヘキサデシル−Ｎ−テトラデシルヒドロキシルアミン；Ｎ−ヘキサデシル−Ｎ−ヘプタデシルヒドロキシルアミン；Ｎ−ヘキサデシル−Ｎ−オクタデシルヒドロキシルアミン；Ｎ−ヘプタデシル−Ｎ−オクタデシルヒドロキシルアミン；およびＮ，Ｎ−ジ（水素化獣脂）ヒドロキシルアミンから成る群から選択されるメンバーから選択されるＮ，Ｎ−ジヒドロカルビルヒドロキシルアミンである、２３または２４項に記載の安定剤組成物。
２６．  補助添加剤；トコフェロール化合物；成核剤；充填剤；補強剤；ポリマー添加剤；およびそれらの組み合わせから成る群から選択されるメンバーから選択される少なくとも１つの化合物をさらに含む、１〜２５のいずれか１項に記載の安定剤組成物。
２７．  前記トコフェロール化合物が、αトコフェロール、βトコフェロール、γトコフェロール、δトコフェロール、それらの異性体、関連するトコトリエノール類、およびそれらの組み合わせから成る群から選択されるメンバーから選択される、２６項に記載の安定剤組成物。
２８．  １〜２７のいずれか１項に記載の安定剤組成物、および安定化される有機材料と同じまたは互換性がある有機材料を含むマスターバッチ組成物。
２９．  成形品を製造する方法であって、前記方法が、ポリマー有機材料および１〜２７
のいずれか１項に記載の安定剤組成物、または２８項に記載のマスターバッチ組成物のポリマーを安定化させる量を、工業用成形を実施するための装置またはプロセスに添加し；および安定化したポリマー有機材料を工業成形プロセスに循環することを含む、成形品を製造する方法。
３０．  前記工業用成形プロセスまたは装置が、射出成形、回転成形、ブロー成形、オープンリール成形、金属射出成形、圧縮成形、トランスファー成形、浸漬成形、ガスアシスト成形、インサート射出成形、微小成形、反応射出成形、および二段階射出成形から選択される、２９項に記載の方法。
３１．  前記安定剤組成物が、前記安定化される有機材料の総重量の０．００１〜６５．０重量％存在する、２９〜３０のいずれか１項に記載の方法。
３２．  前記安定剤組成物が、前記安定化される有機材料の総重量の０．０１〜２５重量％存在する、３１項に記載の方法。
３３．  前記安定剤組成物が、前記安定化される有機材料の総重量の０．０１〜１０重量％存在する、３２項に記載の方法。
３４．  前記安定化される有機材料が、ポリオレフィン類、ポリエステル類、ポリエーテル類、ポリケトン類、ポリアミド類、天然ゴムおよび合成ゴム、ポリウレタン類、ポリスチレン類、高衝撃ポリスチレン類、ポリアクリレート類、ポリメタクリレート類、ポリアセタール類、ポリアクリロニトリル類、ポリブタジエン類、アクリロニトリルブタジエンスチレン樹脂、スチレンアクリロニトリル樹脂、アクリレートスチレンアクリロニトリル樹脂、酢酸酪酸セルロース樹脂、セルロース系重合体、ポリイミド類、ポリアミドイミド類、ポリエーテルイミド類、ポリフェニルスルフィド類、ポリフェニルオキシドポリスルホン類、ポリエーテルスルホン類、塩化ポリビニル類、ポリカーボネート類、ポリケトン類、脂肪族ポリケトン類、熱可塑性オレフィン類、架橋ポリアクリレートおよびポリエステル含有アミノ樹脂、架橋ポリエステルおよびポリアクリレート含有ポリイソシアネート、フェノール／ホルムアルデヒド樹脂、尿素／ホルムアルデヒド樹脂およびメラミン／ホルムアルデヒド樹脂、乾燥および非乾燥アルキッド樹脂、アルキッド樹脂、ポリエステル樹脂、メラミン樹脂架橋アクリレート樹脂、尿素樹脂、イソシアネート類、イソシアヌレート類、カルバメート類、エポキシ樹脂、酸無水物類またはアミン類と架橋した脂肪族、環式脂肪族、複素環式および芳香族グリシジル化合物由来の架橋エポキシ樹脂、ポリシロキサン類、マイケル付加重合体、アミン類、活性不飽和およびメチレン化合物を有するブロックドアミン類、活性不飽和およびメチレン化合物を有するケチミン類、不飽和アクリル系ポリアセトアセテート樹脂と組み合わせたポリケチミン類、不飽和アクリル系樹脂と組み合わせたポリケチミン類、放射線硬化型組成物、エポキシメラミン樹脂、有機染料類、化粧品、セルロース系紙処方物、写真用フィルム用紙、繊維、ワックス類およびインク類から成る群から選択されるメンバーから選択される、２９〜３３のいずれか１項に記載の方法。
３５．  前記安定化される有機材料が、ｉ）ポリプロピレン、ポリイソブチレン、ポリブタ−１−エン、ポリ−４−メチルペンタ−１−エンから選択されるモノオレフィンの重合体；ｉｉ）ポリイソプレンまたはポリブタジエンから選択されるジオレフィン類；ｉｉｉ）シクロペンテン、およびノルボルネンから選択されるシクロオレフィン類の重合体；ｉｖ）架橋していてもよいポリエチレン、高密度ポリエチレン（ＨＤＰＥ）、高密度高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、直鎖低密度ポリエチレン（ＬＬＤＰＥ）、超低密度ポリエチレン（ＶＬＤＰＥ）、および超低密度ポリエチレン（ＵＬＤＰＥ）から選択されるポリエチレン；その共重合体；およびｖｉ）その混合物から成る群から選択されるメンバーから選択されるポリオレフィン重合体である、３４項に記載の方法。
【図１Ａ】
0006794333.tif 000098
【図１Ｂ】
0006794333.tif 000099
【図２】
0006794333.tif 000100
【図３】
0006794333.tif 000101